FR 2750701 A1 19980109 FR 9708404 A 19970703 La présente invention concerne des compositions contenant un matériau organique sensible à la dégradation induite par l'oxydation, la chaleur ou la lumière, en particulier des polyoléfines comme, par exemple, des fibres polyoléfiniques, et, comme stabilisants, au moins un composé du type des benzofurane-2-ones et au moins un composé du type des amines à encombrement stérique, et l'utilisation de ces composés pour la stabilisation de matériaux organiques contre la dégradation induite par l'oxydation, la chaleur ou la lumière. L'utilisation de composés du type des benzofurane-2-ones comme stabilisants pour des polymères organiques est connue par exemple d'après les documents de brevets U.S. 4325 863; U.S. 4388244; U.S. 5 175312; U.S. 252 643; U.S. 5 216 052; U.S. 5 369 159; U.S. 5 488 117; U.S. 5 356 966; U.S. 367 008; U.S. 5 428 162; U.S. 5 428 177 ou U.S. 5 516 920. Les amines à encombrement stérique, parmi lesquelles en particulier les composés contenant des groupes 2,2,6,6-tétraméthylpipéridine, sont connues comme stabilisants à la lumière (HALS = Hindered Amine Light Stabilizers). Les stabilisants connus ne satisfont pas à tous les points de vue aux conditions de haut niveau que doit remplir un stabilisant, en particulier en ce qui concerne la stabilité au stockage, l'absorption d'eau, la sensibilité à l'hydrolyse, la stabilisation à la mise en forme, le comportement des couleurs, la volatilité, les propriétés de migration, la compatibilité et l'amélioration de la stabilisation à la lumière. Il existe donc encore un besoin de stabilisants actifs pour des matériaux organiques, en particulier des polyoléfines comme, par exemple, des fibres polyoléfiniques, qui sont sensibles à la dégradation induite par l'oxydation, la chaleur ou la lumière. 2 5 Jusqu'ici, les fibres polyoléfiniques étaient stabilisées à l'aide de phénols à encombrement stérique en combinaison avec des composés du groupe des phosphites ou phosphonites organiques, avec éventuellement en plus des agents stabilisants à la lumière. L'utilisation de ces mélanges de stabilisants entraîne souvent un jaunissement des fibres polyoléfiniques ainsi obtenues, en particulier sous l'effet 3 0 de gaz NOx, ce que l'on appelle dans la pratique "dégradation des couleurs par les gaz". Il se produit souvent une coloration déjà lors de la mise en forme, en particulier dans l'extrusion à chaud. On sait en outre que les composés du groupe des amines à encombrement stérique, que l'on ajoute éventuellement comme stabilisants à la lumière, présentent une activité antagoniste avec les phénols à encombrement stérique, ce qui a un effet négatif sur la résistance prolongée à la chaleur. On a maintenant trouvé qu'un mélange de stabilisants contenant au moins un composé du type des benzofurane-2-ones et au moins un composé du type des amines à encombrement stérique est particulièrement approprié comme stabilisant pour des matériaux organiques sensibles à la dégradation induite par l'oxydation, la chaleur ou la lumière. Ces systèmes stabilisants sans phénol ont en particulier un excellent effet stabilisant sur les polyoléfines pendant la mise en forme, par exemple en fibres de polypropylène. Ces systèmes de stabilisants selon l'invention suppriment la coloration des matériaux organiques pendant la mise en forme, ont une excellente activité en ce qui concerne la résistance contre l'effet de NOx (pas de dégradation des couleurs par les gaz) et présentent en outre une meilleure résistance prolongée à la chaleur que les systèmes stabilisants contenant des antioxydants phénoliques. Les amines à encombrement stérique, qui remplacent les stabilisants à la chaleur de longue durée phénoliques, donnent en outre une bonne protection contre la dégradation par oxydation photochimique du matériau organique. La présente invention concerne donc des compositions contenant a) un matériau organique sensible à la dégradation induite par l'oxydation, la chaleur ou la lumière, b) au moins un composé du type des benzofurane2-ones, et c) au moins un composé du groupe des amines à encombrement stérique. La présente invention concerne aussi des compositions contenant, en plus des constituants (a), (b) et (c), d) au moins un composé du groupe des phosphites ou phosphonites organiques. Des compositions intéressantes contiennent comme constituant (b) un composé de formule I o O R6 R2 Ri R, n dans laquelle, lorsque n est 1, R1 représente un reste naphtyle, phénanthryle, anthryle, 5,6,7,8tétrahydro-2- naphtyle, 5,6,7,8-tétrahydro-l1-naphtyle, thiényle, benzo[b]thiényle, naphto[2,3- b]thiényle, thianthrényle, dibenzofuryle, chroményle, xanthényle, phénoxathiinyle, pyrrolyle, imidazolyle, pyrazolyle, pyrazinyle, pyrimidinyle, pyridazinyle, indolizinyle, isoindolyle, indolyle, indazolyle, purinyle, quinolizinyle, isoquinolyle, quinolyle, phtalazinyle, naphtyridinyle, quinoxalinyle, quinazolinyle, cinnolinyle, ptéridinyle, carbazolyle, 13-carbolinyle, phénanthridinyle, acridinyle, périmidinyle, phénanthrolinyle, phénazinyle, isothiazolyle, phénothiazinyle, isoxazolyle, furazanyle, biphényle, terphényle, fluorényle ou phénoxazinyle, non substitué ou substitué par alkyle en Cl-C4, alcoxy en CX-C4, alkylthio en Cl-C4, hydroxy, halogène, amino, alkylamino en Cl- C4, phénylamino ou di(alkyl en C,-C4)amnino, ou bien R, est un reste de formule II R9 R10 I (Ul) R,7 R11 R8 et, lorsque n est 2, R1 représente un reste phénylène ou naphtylène non substitué ou substitué par alkyle en C1-C4 ou hydroxy; ou un reste -R12-X-R13-, R2, R3, R4 et Rs représentent indépendamment les uns des autres un atome d'hydrogène ou de chlore ou un reste hydroxy; alkyle en Cl-C25; phénylalkyle en C7-C9; phényle non substitué ou substitué par alkyle en C,-C4; cycloalkyle en Cs- C8 non substitué ou substitué par alkyle en Cl-C4; alcoxy en Cl-Cl8; alkylthio en C1-C18; alkylamino en Ca-C4; di(alkyl en CI-C4)amino; alcanoyloxy en C1-C25; alcanoylamino en Cl-C25; alcénoyloxy en C3-C25; alcanoyloxy en C3-C2s interrompu par de l'oxygène, du soufre ou N-R14; cycloalkylcarbonyloxy en C6-Cg; benzoyloxy ou benzoyloxy substitué par alkyle en C1-C12; ou bien les restes R2 et R3 ou les restes R3 et R4 ou les restes R4 et Rs peuvent former un noayu benzo avec les atomes de carbone auxquels ils sont liés; R4 représente de plus un groupe (CH2)p-CORi5 ou -(CH2)qOH, ou, lorsque R3, Rs et R6 sont des atomes d'hydrogène, R4 peut être en outre un reste de formule m H R2'R R C -( R1 dans laquelle RI a la définition donnée ci-dessus pour n = 1, R6 est un atome d'hydrogène ou un reste de formule IV o R:2 R23 RI (IV) R Rs R4 dans laquelle R4 n'est pas un reste de formule III et RI a la définition donnée ci- dessus pour n = 1, R7, R8, RP, RIo et R11 représentent indépendamment les uns des autres un atome d'hydrogène ou d'halogène ou un reste hydroxy; alkyle en C1-C25; alkyle en C2-C25 interrompu par de l'oxygène, du soufre ou N-R14; alcoxy en CC-C25; alcoxy en C2-C25 interrompu par de l'oxygène, du soufre ou N-R14; alkylthio en C1-C25; alcényle en C3-C25; alcényloxy en C3-C25; alcynyle en C3-C25; alcynyloxy en C3- C25; phénylalkyle en C7-C9; phénylalcoxy en C7-C9; phényle non substitué ou substitué par alkyle en Ca-C4; phénoxy non substitué ou substitué par alkyle en Cl- C4; cycloalkyle en C5-C8 non substitué ou substitué par alkyle en Cl-C4; cycloalcoxy en C5-C8 non substitué ou substitué par alkyle en Cl-C4; alkylamnino en CI-C4; di(alkyl en C1-C4)amino; alcanoyle en Cl-C25; alcanoyle en C3-C25 interrompu par de l'oxygène, du soufre ou N-R14; alcanoyloxy en Cl-C2s; alcanoyloxy en C3-C25 interrompu par de l'oxygène, du soufre ou N-R14; alcanoylamino en CI-C25; alcénoyle en C3-C25; alcénoyle en C3-C25 interrompu par de l'oxygène, du soufre ou N-R14; alcénoyloxy en C3-C25, alcénoyloxy en C3- C2s interrompu par de l'oxygène, du soufre ou N-R14; cycloalkylcarbonyle en C6-C9; cycloalkylcarbonyloxy en C6-C9; benzoyle ou benzoyle substitué par alkyle en Cl-C12; benzoyloxy ou benzoyloxy substitué par alkyle en Cl-C12; R180 0 IR2 R II2 -O-C-C-C-R5 ou -O--C-C-O-R23, ou encore, dans la formule II, les restes I I I R19 H R22 R7 et R8 ou les restes R8 et R1, forment un noyau benzo avec les atomes de carbone auxquels ils sont liés, R12 et R13 représentent indépendamment l'un de l'autre un reste phénylène ou naphtylène non substitué ou substitué par alkyle en C,-C4, R14 est un atome d'hydrogène ou un reste alkyle en C,-C8, Rs est un groupe hydroxy, [-O- 1Mr+], ou un reste alcoxy en CI-C,8 ou /R24 -N R25 R16 et R 7 représentent indépendamment l'un de l'autre un atome d'hydrogène ou un reste CF3, alkyle en Cl-C,2 ou phényle, ou R16 et RU7 forment ensemble, avec l'atome de carbone auquel ils sont liés, un noyau cycloalkylidène en C5-C8 non substitué ou substitué par 1 à 3 restes alkyle en C,-C4, RI8 et Rl9 représentent indépendamment l'un de l'autre un atome d'hydrogène ou un reste alkyle en C,-C4 ou phényle, R20 est un atome d'hydrogène ou un reste alkyle en C,-C4, R2, représente un atome d'hydrogène ou un reste phényle non substitué ou substitué par alkyle en C1-C4; alkyle en C1-C25; alkyle en C2-C2s interrompu par de l'oxygène, du soufre ou N-R14; phénylalkyle en C7-C9 non substitué ou substitué sur le reste phényle par 1 à 3 restes alkyle en Cl-C4; phénylalkyle en C7- C2s interrompu par de l'oxygène, du soufre ou N-R14, non substitué ou substitué sur le reste phényle par 1 à 3 restes alkyle en C,-C4; ou encore les restes R2P et R2, peuvent former, avec les atomes de carbone auxquels ils sont liés, un noyau cycloalkylène en C5-C,2 non substitué ou substitué par 1 à 3 restes alkyle en Cr-C4; R22 représente un atome d'hydrogène ou un reste alkyle en C,-C4; R23 représente un atome d'hydrogène ou un reste alcanoyle en C1-C25; alcénoyle en C3-C25; alcanoyle en C3-C25 interrompu par de l'oxygène, du soufre ou N-R14 alcanoyle en C2-C25 substitué par un groupe phosphonate de di(alkyle en C,-C6); cycloalkylcarbonyle en C6-C9; thénoyle; furoyle; benzoyle ou benzoyle substitué H3C 20H3 CH3 par alkyle en C1-C12; --C....OH R26 II C /c.3H H CH CH OO O 3 H3 H3 -C-CHî-S-CH2 OH ' -C-CHI-C OH il Il Il -C-R'7"-C-R28R R3OU R24 et R2S représentent indépendamment l'un de l'autre un atome d'hydrogène ou un reste alkyle en Cl-Cl8; R26 représente un atome d'hydrogène ou un reste alkyle en CI-C8; R27 est une liaison directe ou un reste alkylène en C,-C,8; alkylène en C2-C18 interrompu par de l'oxygène, du soufre ou N-Ri4; alcénylène en C2-C18; alkylidène en C2- C20; phénylalkylidène en C7-C20; cycloalkylène en Cs-C8; bicycloalkylène en C7-C8; phénylène non substitué ou substitué par alkyle en Cl- C4;, os ou O s R28 est un groupe hydroxy, - M',+ ou un reste alcoxy en Cl-CI, ou -N r \ OI R29 représente un atome d'oxygène, -NH- ou N-C-NH-R30, R30 est un reste alkyle en Cl-C,8 ou phényle, R31 représente un atome d'hydrogène ou un reste alkyle en C1-C,8, M est un cation métallique de valence r, X est une liaison directe, de l'oxygène, du soufre ou -NR31-, n est égal à 1 ou 2, p est égal à 0, 1 ou 2, qestégalàl,2,3,4, 5 ou6, rest égal à 1, 2 ou 3, et s est égal à 0, 1 ou 2. Un reste naphtyle, phénanthryle, anthryle, 5,6,7,8-tétrahydro-2-naphtyle, ,6,7,8-tétrahydro-l1-naphtyle, thiényle, benzo[b]thiényle, naphto[2,3b]thiényle, thianthrényle, dibenzofuryle, chroményle, xanthényle, phénoxathiinyle, pyrrolyle, imidazolyle, pyrazolyle, pyrazinyle, pyrimidinyle, pyridazinyle, indolizinyle, isoindolyle, indolyle, indazolyle, purinyle, quinolizinyle, isoquinolyle, quinolyle, phtalazinyle, naphtyridinyle, quinoxalinyle, quinazolinyle, cinnolinyle, ptéridinyle, carbazolyle, f3-carbolinyle, phénanthridinyle, acridinyle, périmidinyle, phénanthrolinyle, phénazinyle, isothiazolyle, phénothiazinyle, isoxazolyle, furazanyle, biphényle, terphényle, fluorényle ou phénoxazinyle, non substitué ou substitué par alkyle en C1-C4, alcoxy en Cl-C4, alkylthio en CI-C4, hydroxy, halogène, amino, alkylamino en CI-C4, phénylamino ou di(alkyl en C,- C4)amino représente par exemple un reste l-naphtyle, 2-naphtyle, 1-phénylamino-4-naphtyle, 1- méthylnaphtyle, 2-méthylnaphtyle, 1-méthoxy-2-naphtyle, 2-méthoxy-1lnaphtyle, 1- diméthylamino-2-naphtyle, 1,2-diméthyl-4-naphtyle, 1,2-diméthyl-6naphtyle, 1,2- diméthyl-7-naphtyle, 1,3-diméthyl-6-naphtyle, 1,4-diméthyl-6-naphtyle, 1,5- diméthyl-2-naphtyle, 1,6-diméthyl-2-naphtyle, 1-hydroxy-2-naphtyle, 2hydroxy-1- naphtyle, 1,4-dihydroxy-2-naphtyle, 7-phénanthryle, 1-anthryle, 2anthryle, 9- anthryle, 3-benzo[b]thiényle, 5-benzo[b]thiényle, 2-benzo[b]thiényle, 4- dibenzofuryle, 4,7-dibenzofuryle, 4-méthyl-7-dibenzofuryle, 2-xanthényle, 8-méthyl- 2-xanthényle, 3-xanthényle, 2-phénoxathiinyle, 2,7-phénoxathiinyle, 2pyrrolyle, 3- pyrrolyle, 5-méthyl-3-pyrrolyle, 2-imidazolyle, 4-imidazolyle, 5imidazolyle, 2- méthyl-4-imidazolyle, 2-éthyl-4-imidazolyle, 2-éthyl-5-imidazolyle, 3pyrazolyle, 1- méthyl-3-pyrazolyle, 1-propyl-4-pyrazolyle, 2-pyrazinyle, 5,6- diméthyl-2- pyrazinyle, 2-indolizinyle, 2-méthyl-3-isoindolyle, 2-méthyl-1isoindolyle, 1-méthyl- 2-indolyle, 1-méthyl-3-indolyle, 1,5-diméthyl-2-indolyle, 1-méthyl-3indazolyle, 2,7- diméthyl-8-purinyle, 2-méthoxy-7-méthyl-8-purinyle, 2-quinolizinyle, 3- isoquinolyle, 6-isoquinolyle, 7-isoquinolyle, isoquinolyle, 3-méthoxy-6isoquinolyle, 6-phtalazinyle, 7-phtalazinyle, 1-méthoxy-6-phtalazinyle, 1,4diméthoxy-6- phtalazinyle, 1,8-naphtyridine-2-yle, 2-quinoxalinyle, 6-quinoxalinyle, 2,3-diméthyl- 6-quinoxalinyle, 2,3-diméthoxy-6-quinoxalinyle, 2-quinazolinyle, 7quinazolinyle, 2- diméthylamino-6-quinazolinyle, 3-cinnolinyle, 6-cinnolinyle, 7cinnolinyle, 3- méthoxy-7-cinnolinyle, 2-ptéridinyle, 6-ptéridinyle, 7-ptéridinyle, 6,7diméthoxy-2- ptéridinyle, 2-carbazolyle, 3-carbazolyle, 9-méthyl-2-carbazolyle, 9méthyl-3- carbazolyle, J3-carboline-3-yle, 1-méthyl-13-carboline-3-yle, 1-méthyl53-carboline-6- yle, 3-phénanthridinyle, 2-acridinyle, 3-acridinyle, 2-périmidinyle, 1méthyl-5- périmidinyle, 5-phénanthrolinyle, 6-phénanthrolinyle, 1-phénazinyle, 2phénazinyle, 3-isothiazolyle, 4-isothiazolyle, 5-isothiazolyle, 2-phénothiazinyle, 3- phénothiazinyle, 10-méthyl-3-phénothiazinyle, 3-isoxazolyle, 4isoxazolyle, 5- isoxazolyle, 4-méthyl-3-furazanyle, 2-phénoxazinyle ou 10-méthyl-2phénoxazinyle. On préfèere en particulier des restes naphtyle, phénanthryle, anthryle, , 6,7,8-tétrahydro-2-naphtyle, 5,6,7,8-tétrahydro-1-naphtyle, thiényle, benzo[b]- thiényle, naphto[2,3-b]thiényle, thianthrényle, dibenzofuryle, chroményle, xanthényle, phénoxathiinyle, pyrrolyle, isoindolyle, indolyle, phénothiazinyle, biphényle, terphényle, fluorényle ou phénoxazinyle, non substitués ou substitués par alkyle en C1-C4, alcoxy en CI-C4, alkylthio en Cl-C4, hydroxy, phénylamino ou di(alkyl en CI-C4)amino comme, par exemple, les restes 1-naphtyle, 2naphtyle, 1- phénylamino-4-naphtyle, 1 -méthylnaphtyle, 2-méthylnaphtyle, 1- méthoxy-2- naphtyle, 2-méthoxy-1-naphtyle, 1-dỉmnéthylamino-2-naphtyle, 1,2diméthyl-4- naphtyle, 1,2-diméthyl-6-naphtyle, 1,2-diméthyl-7-naphtyle, 1,3diméthyl-6- naphtyle, 1,4-diméthyl-6-naphtyle, 1,5-diméthyl-2-naphtyle, 1,6diméthyl-2- naphtyle, 1-hydroxy-2-naphtyle, 2-hydroxy-1-naphtyle, 1,4-dihydroxy-2naphtyle, 7- phénanthryle, 1-anthryle, 2-anthryle, 9-anthryle, 3-benzo[b]thiényle, 5- benzo[b]thiényle, 2-benzo[b]thiényle, 4-dibenzofuryle, 4,7-dibenzofuryle, 4-méthyl- 7-dibenzofuryle, 2-xanthényle, 8-méthyl-2-xanthényle, 3-xanthényle, 2pyrrolyle, 3- pyrrolyle, 2-phénothiazinyle, 3-phénothiazinyle, 10-méthyl-3phénothiazinyle. Un halogène désigne par exemple le chlore, le brome ou l'iode. On préfere le chlore. Un reste alcanoyle ayant jusqu'à 25 atomes de carbone est un reste linéaire ou ramifié comme, par exemple, un reste formyle, acétyle, propionyle, butanoyle, pentanoyle, hexanoyle, heptanoyle, octanoyle, nonanoyle, décanoyle, undécanoyle, dodécanoyle, tridécanoyle, tétradécanoyle, pentadécanoyle, hexadécanoyle, heptadécanoyle, octadécanoyle, eicosanoyle ou docosanoyle. On préfere un reste alcanoyle de 2 à 18, en particulier 2 à 12, par exemple 2 à 6 atomes de carbone. Le reste acétyle est particulièrement préféré. Un reste alcanoyle en C2-C25 substitué par un groupe phosphonate de di(alkyle en C1-C6) désigne par exemple les restes (CH3CH20)2POCH2CO-, (CH30)2POCH2CO-, (CH3CH2CH2CH20)2POCH2CO-, (CH3CH20)2POCH2CH2CO-, (CH30)2POCH2CH2CO-, (CH3CH2CH2CH20)2POCH2CH2CO-, (CH3CH20)2PO(CH2)4CO-, (CH3CH20)2PO(CH2)8CO- ou (CH3CH20)2PO(CH2)1,7CO-. Un reste alcanoyloxy ayant jusqu'à 25 atomes de carbone désigne un reste linéaire ou ramifié comme, par exemple, un reste formyloxy, acétoxy, propionyloxy, butanoyloxy, pentanoyloxy, hexanoyloxy, heptanoyloxy, octanoyloxy, nonanoyloxy, décanoyloxy, undécanoyloxy, dodécanoyloxy, tridécanoyloxy, tétradécanoyloxy, pentadécanoyloxy, hexadécanoyloxy, heptadécanoyloxy, octadécanoyloxy, eicosanoyloxy ou docosanoyloxy. On préfere un reste alcanoyloxy de 2 à 18, en particulier 2 à 12, par exemple 2 à 6 atomes de carbone. Le reste acétoxy est particulièrement préféré. Un reste alcénoyle de 3 à 25 atomes de carbone représente un reste linéaire ou ramifié comme, par exemple, un reste propénoyle, 2-buténoyle, 3- buténoyle, isobuténoyle, n-2,4-pentadiénoyle, 3-méthyl-2-buténoyle, n-2octénoyle, n-2-dodécénoyle, isododécénoyle, oléoyle, n-2-octadécénoyle ou n-4octadécénoyle. On préfere un reste alcénoyle de 3 à 18, en particulier 3 à 12, par exemple 3 à 6, et surtout 3 à 4 atomes de carbone. Un reste alcénoyle en C3-C25 interrompu par de l'oxygène, du soufre ou N-R14 représente par exemple un reste CH3OCH2CH2CH=CHCO- ou CH3OCH2CH2OCH=CHCO-. Un reste alcénoyloxy de 3 à 25 atomes de carbone représente un reste linéaire ou ramifié comme, par exemple, un reste propénoyloxy, 2buténoyloxy, 3- buténoyloxy, isobuténoyloxy, n-2,4-pentadiénoyloxy, 3-méthyl-2buténoyloxy, n-2- octénoyloxy, n-2-dodécénoyloxy, isododécénoyloxy, oléoyloxy, n-2- octadécénoyloxy ou n-4-octadécénoyloxy. On préfere un reste alcénoyloxy de 3 à 18, en particulier 3 à 12, par exemple 3 à 6, et surtout 3 à 4 atomes de carbone. Un reste alcénoyloxy en C3-C25 interrompu par de l'oxygène, du soufre ou N-R14 représente par exemple un reste CH3OCH2CH2CH=CHCOO- ou CH3OCH2CH2OCH=CHCOO-. Un reste alcanoyle en C3-C25 interrompu par de l'oxygène, du soufre ou NR14 représente par exemple un reste CH3-O-CH2CO-, CH3-S-CH2CO-, CH3-NH-CH2CO-, CH3-N(CH3)-CH2CO-, CH3-O-CH2CH2-O-CH2CO-, CH3-(O-CH2CH2-)20-CH2CO-, CH3-(O-CH2CH2-)30-CH2CO- ou CH3-(O-CH2CH2-)40-CH2CO-. Un reste alcanoyloxy en C3-C25 interrompu par de l'oxygène, du soufre ou N-R14 représente par exemple un reste CH3-O-CH2COO-, CH3-S-CH2COO-, CH3-NH-CH2COO-, CH3-N(CH3)-CH2COO-, CH3-O-CH2CH2-O-CH2COO-, CH3-(O-CH2CH2-)20-CH2COO-, CH3-(O-CH2CH2-)30-CH2COO- ou CH3-(O-CH2CH2-)40-CH2COO-. Un reste cycloalkylcarbonyle en C6-C9 représente par exemple un reste cyclopentylcarbonyle, cyclohexylcarbonyle, cycloheptylcarbonyle ou cyclooctylcarbonyle. On préfere le reste cyclohexylcarbonyle. Un reste cycloalkylcarbonyloxy en C6-C9 représente par exemple un reste cyclopentylcarbonyloxy, cyclohexylcarbonyloxy, cycloheptylcarbonyloxy ou cyclooctylcarbonyloxy. On préfere le reste cyclohexylcarbonyloxy. Un reste benzoyle substitué par alkyle en C1-C12, qui porte de préférence 1 à 3, en particulier 1 ou 2 groupes alkyle, représente par exemple un reste o-, m- ou p-méthylbenzoyle, 2,3-diméthylbenzoyle, 2,4-diméthylbenzoyle, 2,5diméthyl- benzoyle, 2,6-diméthylbenzoyle, 3,4-diméthylbenzoyle, 3,5diméthylbenzoyle, 2- méthyl-6-éthylbenzoyle, 4-tert-butylbenzoyle, 2-éthylbenzoyle, 2,4,6- triméthylbenzoyle, 2,6-diméthyl-4-tert-butylbenzoyle ou 3,5-di-tertbutylbenzoyle. Des substituants préférés sont des groupes alkyle en C,-C8, en particulier alkyle en C1-C4. Un reste benzoyloxy substitué par alkyle en Cl-C12, qui porte de préférence 1 à 3, en particulier 1 ou 2 groupes alkyle, représente par exemple un reste o-, m- ou p-méthylbenzoyloxy, 2,3-diméthylbenzoyloxy, 2, 4-diméthylbenzoyloxy, 2,5-diméthylbenzoyloxy, 2,6-diméthylbenzoyloxy, 3,4-diméthylbenzoyloxy, 3,5- diméthylbenzoyloxy, 2-méthyl-6-éthylbenzoyloxy, 4-tert-butylbenzoyloxy, 2- éthylbenzoyloxy, 2,4,6-triméthylbenzoyloxy, 2,6-diméthyl-4-tertbutylbenzoyloxy ou 3,5-di-tert-butylbenzoyloxy. Des substituants préférés sont des groupes alkyle en Cl- C8, en particulier alkyle en CI-C4. Un reste alkyle ayant jusqu'à 25 atomes de carbone représente un reste linéaire ou ramifié comme, par exemple, un reste méthyle, éthyle, propyle, isopropyle, n-butyle, sec-butyle, isobutyle, tert-butyle, 2- éthylbutyle, n-pentyle, isopentyle, 1-méthylpentyle, 1,3-diméthylbutyle, n-hexyle, lméthylhexyle, n- heptyle, isoheptyle, 1,1,3,3-tétraméthylbutyle, 1-méthylheptyle, 3méthylheptyle, n- octyle, 2-éthylhexyle, 1,1,3-triméthylhexyle, 1,1,3,3-tétraméthylpentyle, nonyle, décyle, undécyle, 1-méthylundécyle, dodécyle, 1,1,3,3,5,5hexaméthylhexyle, tridécyle, tétradécyle, pentadécyle, hexadécyle, heptadécyle, octadécyle, eicosyle ou docosyle. L'une des significations préférées de R2 et R4 est par exemple alkyle en Cl- Cl8. Une signification particulièrement préférée de R4 est alkyle en C1C4. Un reste alcényle de 3 à 25 atomes de carbone représente un reste linéaire ou ramifié comme, par exemple, un reste propényle, 2-butényle, 3-butényle, isobutényle, n-2,4-pentadiényle, 3-méthyl-2-butényle, n-2- octényle, n-2-dodécényle, isododécényle, oléyle, n-2-octadécényle ou n-4octadécényle. On préfere un reste alcényle de 3 à 18, en particulier 3 à 12, par exemple 3 à 6 et surtout 3 à 4 atomes de carbone. Un reste alcényloxy de 3 à 25 atomes de carbone représente un reste linéaire ou ramifié comme, par exemple, un reste propényloxy, 2butényloxy, 3- butényloxy, isobutényloxy, n-2,4-pentadiényloxy, 3-méthyl-2-butényloxy, n-2- octényloxy, n-2-dodécényloxy, isododécényloxy, oléyloxy, n-2octadécényloxy ou n- 4-octadécényloxy. On préfere un reste alcényloxy de 3 à 18, en particulier 3 à 12, par exemple 3 à 6 et surtout 3 à 4 atomes de carbone. Un reste alcynyle de 3 à 25 atomes de carbone représente un reste linéaire ou ramifié comme, par exemple, un reste propynyle (-CH2-C-CH), 2butynyle, 3- butynyle, n-2-octynyle ou n-2-dodécynyle. On préfere un reste alcynyle de 3 à 18, en particulier 3 à 12, par exemple 3 à 6 et surtout 3 à 4 atomes de carbone. Un reste alcynyloxy de 3 à 25 atomes de carbone représente un reste linéaire ou ramifié comme, par exemple, un reste propynyloxy (-OCH2-CCH), 2- butynyloxy, 3-butynyloxy, n-2-octynyloxy ou n-2-dodécynyloxy. On préfere un reste alcynyloxy de 3 à 18, en particulier 3 à 12, par exemple 3 à 6 et surtout 3 à 4 atomes de carbone. Un reste alkyle en C2-C25 interrompu par de l'oxygène, du soufre ou N- R14 représente par exemple un reste CH3-O-CH2-, CH3-S-CH2-, CH3-NH-CH2-, CH3-N(CH3)-CH2-, CH3-O-CH2CH2-O-CH2-, CH3-(O-CH2CH2-)20-CH2-, CH3-(O-CH2CH2-)30-CH2- ou CH3-(O-CH2CH2-)40-CH2-. Un reste phénylalkyle en C7-C9 désigne par exemple un reste benzyle, ca- méthylbenzyle, ca,c-diméthylbenzyle ou 2-phényléthyle. On préfere les restes benzyle et cc,cx-diméthylbenzyle. Un reste phénylalkyle en C7-C9 non substitué ou substitué sur le reste phényle par 1 à 3 restes alkyle en C1-C4 désigne par exemple un reste benzyle, x- méthylbenzyle, a,ca-diméthylbenzyle, 2-phényléthyle, 2-méthylbenzyle, 3- méthylbenzyle, 4-méthylbenzyle, 2,4-diméthylbenzyle, 2,6-diméthylbenzyle ou 4- tert-butylbenzyle. On préfèere le reste benzyle. Un reste phénylalkyle en C7-C2s interrompu par de l'oxygène, du soufre ou N-R4, non substitué ou substitué sur le reste phényle par 1 à 3 restes alkyle en C1-C4 représente un reste linéaire ou ramifié comme, par exemple, un reste phénoxyméthyle, 2-méthylphénoxyméthyle, 3-méthylphénoxyméthyle, 4-méthyl- phénoxyméthyle, 2,4-diméthylphénoxyméthyle, 2,3-diméthylphénoxyméthyle, phénylthiométhyle, N-méthyl-N-phénylaminométhyle, N-éthyl-N- phénylamino- méthyle, 4-tert-butylphénoxyméthyle, 4-tert-butylphénoxyéthoxyméthyle, 2, 4-di-tert- butylphénoxyméthyle, 2,4-di-tert-butylphénoxyéthoxyméthyle, phénoxyéthoxy- éthoxyéthoxyméthyle, benzyloxyméthyle, benzyloxyéthoxyméthyle, N-benzylN- éthylaminométhyle ou N-benzyl-N-isopropylaminométhyle. Un reste phénylalcoxy en C7-C9 représente par exemple un reste benzyloxy, ac-méthylbenzyloxy, ax,x-diméthylbenzyloxy ou 2-phényléthoxy. On préfèere le reste benzyloxy. Un reste phényle substitué par alkyle en C,-C4, contenant de préférence 1 à 3, en particulier 1 ou 2 groupes alkyle, représente par exemple un reste o-, m- ou p- méthylphényle, 2,3-diméthylphényle, 2,4-diméthylphényle, 2,5diméthylphényle, 2,6-diméthylphényle, 3,4-diméthylphényle, 3,5-diméthylphényle, 2-méthyl6- éthylphényle, 4-tert-butylphényle, 2-éthylphényle ou 2,6-diéthylphényle. Un reste phénoxy substitué par alkyle en C1-C4, contenant de préférence 1 à 3, en particulier 1 ou 2 groupes alkyle, représente par exemple un reste o-, m- ou p- méthylphénoxy, 2,3-diméthylphénoxy, 2,4-diméthylphénoxy, 2,5diméthylphénoxy, 2,6-diméthylphénoxy, 3,4-diméthylphénoxy, 3,5-diméthylphénoxy, 2-méthyl6- éthylphénoxy, 4-tert-butylphénoxy, 2-éthylphénoxy ou 2,6-diéthylphénoxy. Un reste cycloalkyle en Cs-C8 non substitué ou substitué par alkyle en Cj- C4 représente par exemple un reste cyclopentyle, méthylcyclopentyle, diméthylcyclopentyle, cyclohexyle, méthylcyclohexyle, diméthylcyclohexyle, triméthylcyclohexyle, tert-butylcyclohexyle, cycloheptyle ou cyclooctyle. On préfèere les restes cyclohexyle et tert-butylcyclohexyle. Un reste cycloalkyloxy en Cs-C8 non substitué ou substitué par alkyle en Cl-C4 représente par exemple un reste cyclopentyloxy, méthylcyclopentyloxy, diméthylcyclopentyloxy, cyclohexyloxy, méthylcyclohexyloxy, diméthyl- cyclohexyloxy, triméthylcyclohexyloxy, tert-butylcyclohexyloxy, cycloheptyloxy ou cyclooctyloxy. On préfere les restes cyclohexyloxy et tert-butylcyclohexyloxy. Un reste alcoxy ayant jusqu'à 25 atomes de carbone représente un reste linéaire ou ramifié comme, par exemple, un reste méthoxy, éthoxy, propoxy, isopropoxy, n-butoxy, isobutoxy, pentyloxy, isopentyloxy, hexyloxy, heptyloxy, octyloxy, décyloxy, tétradécyloxy, hexadécyloxy ou octadécyloxy. On préfere les restes alcoxy de 1 à 12, en particulier 1 à 8, par exemple 1 à 6 atomes de carbone. Un reste alcoxy en C2-C25 interrompu par de l'oxygène, du soufre ou N- R14 représente par exemple un reste CH3-O-CH2CH2O-, CH3-S-CH2CH2O-, CH3-NH-CH2CH20-, CH3-N(CH3)-CH2CH20-, CH3-O-CH2CH2-O-CH2CH2-O-, CH3-(O-CH2CH2-)20-CH2CH2-O-, CH3-(O-CH2CH2-)30-CH2CH2-O- ou CH3-(O-CH2CH2-)40-CH2CH2-O-. Un reste alkylthio ayant jusqu'à 25 atomes de carbone représente un reste linéaire ou ramifié comme, par exemple, un reste méthylthio, éthylthio, propylthio, isopropylthio, n-butylthio, isobutylthio, pentylthio, isopentylthio, hexylthio, heptylthio, octylthio, décylthio, tétradécylthio, hexadécylthio ou octadécylthio. On préfèere les restes alkylthio de 1 à 12, en particulier 1 à 8, par exemple 1 à 6 atomes de carbone. Un reste alkylamino ayant jusqu'à 4 atomes de carbone représente un reste linéaire ou ramifié comme, par exemple, un resté méthylamino, éthylamino, propylamino, isopropylamino, n-butylamino, isobutylamino ou tertbutylamino. Un reste di(alkyl en C,-C4)amino signifie aussi que les deux restes sont, indépendamment l'un de l'autre, linéaires ou ramifiés, et représente par exemple un reste diméthylamino, méthyléthylamino, diéthylamino, méthyl-n-propylamino, méthylisopropylamino, méthyl-n-butylamino, méthylisobutylamino, éthylisopropyl- amino, éthyl-n-butylamino, éthylisobutylamino, éthyl-tert-butylamino, diéthylamino, diisopropylamino, isopropyl-n-butylamino, isopropylisobutylamino, di-n-butylamino ou diisobutylamino. Un reste alcanoylamino ayant jusqu'à 25 atomes de carbone représente un reste linéaire ou ramifié comme, par exemple, un reste formylamino, acétylamino, propionylamino, butanoylamino, pentanoylamino, hexanoylamino, heptanoylamino, octanoylamino, nonanoylamino, décanoylamino, undécanoylamino, dodécanoylamino, tridécanoylamino, tétradécanoylamino, pentadécanoylamino, hexadécanoylamino, heptadécanoylamino, octadécanoylamino, eicosanoylamino ou docosanoylamino. On préfere un reste alcanoylamino de 2 à 18, en particulier 2 à 12, par exemple 2 à 6 atomes de carbone. Un reste alkylène en Cl-CI8 représente un reste linéaire ou ramifié comme, par exemple, un reste méthylène, éthylène, propylène, triméthylène, tétraméthylène, pentaméthylène, hexaméthylène, heptaméthylène, octaméthylène, décaméthylène, dodécaméthylène ou octadécaméthylène. On préfere un reste alkylène en CI-C,2, en particulier un reste alkylène en Cl-C8. Un noyau cycloalcylène en C5-CI2 non substitué ou substitué par alkyle en C1-C4 et qui contient de préférence 1 à 3, en particulier 1 ou 2 groupes alkyle linéaires ou ramifiés, représente par exemple un reste cyclopentylène, méthylcyclopentylène, diméthylcyclopentylène, cyclohexylène, méthylcyclo- hexylène, diméthylcyclohexylène, triméthylcyclohexylène, tertbutylcyclohexylène, cycloheptylène, cyclooctylène ou cyclodécylène. On préfere les restes cyclohexylène et tert-butylcyclohexylène. Un reste alkylène en C2-Cl8 interrompu par de l'oxygène, du soufre ou NRi4 représente par exemple un reste -CH2-O-CH2-, -CH2-S-CH2-, -CH2-NH-CH2-, -CH2-N(CH3)-CH2-, -CH2-O-CH2CH2-O-CH2-, -CH2-(O-CH2CH2-)20-CH2-, -CH2-(O-CH2CH2-)30-CH2-, -CH2-(O-CH2CH2-)40-CH2- ou -CH2CH2-S-CH2CH2-. Un reste alcénylène en C2-CI8 désigne par exemple un reste vinylène, méthylvinylène, octényléthylène ou dodécényléthylène. On préfere les restes alcénylène en C2-C8. Un reste alkylidène de 2 à 20 atomes de carbone représente par exemple un reste éthylidène, propylidène, butylidène, pentylidène, 4méthylpentylidène, heptylidène, nonylidène, tridécylidène, nonadécylidène, 1méthyléthylidène, 1- éthylpropylidène ou 1-éthylpentylidène. On préfere des restes alkylidène en C2-C8. Un reste phénylalkylidène de 7 à 20 atomes de carbone représente par exemple un reste benzylidène, 2-phényléthylidène ou 1-phényl-2hexylidène. On préfere les restes phénylalkylidène en C7-C9. Un reste cycloalkylène en Cs-C8 représente un groupe hydrocarboné saturé ayant deux valences libres et au moins une unité cyclique, et est par exemple un reste cyclopentylène, cyclohexylène, cycloheptylène ou cyclooctylène. On préfere le reste cyclohexylène. Un reste bicycloalkylène en C7-C8 désigne par exemple un reste bicycloheptylène ou bicyclooctylène. Un reste phénylène ou naphtylène non substitué ou substitué par alkyle en C1-C4 représente par exemple un reste 1,2-, 1,3-, 1,4-phénylène, 1,2-, 1,3-, 1,4-, 1,6-, 1,7-, 2,6- ou 2,7-naphtylène. Le reste 1,4- phénylène est préféré. Un noyau cycloalkylidène en Cs-C8 non substitué ou substitué par alkyle en C,-C4, qui contient de préférence 1 à 3, en particulier 1 ou 2 groupes alkyle linéaires ou ramifiés, représente par exemple un reste cyclopentylidène, * méthylcyclopentylidène, diméthylcyclopentylidène, cyclohexylidène, méthylcyclo- hexylidène, diméthylcyclohexylidène, triméthylcydohexylidène, tertbutylcyclo- hexylidène, cycloheptylidène ou cyclooctylidène. On préfere les restes cyclohexylidène et tert-butylcyclohexylidène. Un cation métallique monovalent, divalent ou trivalent est de préférence un cation de métal alcalin, de métal alcalino-terreux ou d'aluminium, par exemple Na+, K+, Mg+, Ca++ ou A1+++. On préfere les compositions contenant comme constituant (b) au moins un composé de formule I dans laquelle, lorsque n est 2, RI représente un groupe -R12-X-R13-, R12 et R13 représentent des restes phénylène, X est un atome d'oxygène ou -NR3,-, et R31 est un reste alkyle en C,-C4. On préfere aussi les compositions contenant comme constituant (b) au moins un composé de formule I dans laquelle, lorsque n est 1, R1 représente un reste naphtyle, phénanthryle, thiényle, dibenzofuryle, carbazolyle, fluorényle, non substitué ou substitué par alkyle en CI-C4, alcoxy en Cl-C4, alkylthio en C,-C4, hydroxy, halogène, amino, alkylamino en Cl-C4 ou di(alkyl en C-C4)amino, ou bien R, est un reste de formule II Rg R1 1 I l (Il) R7 R1 R3 R7, R8, Rg, RIo et R11 représentent indépendamment les uns des autres un atome d'hydrogène, de chlore ou de brome ou un reste hydroxy; alkyle en C,-C,8; alkyle en C2-Cl8 interrompu par de l'oxygène ou du soufre; alcoxy en C,-CI8; alcoxy en C2-C18 interrompu par de l'oxygène ou du soufre; alkylthio en C1-C18; alcényloxy en C3-C,2; alcynyloxy en C3-C12; phénylalkyle en C7-C9; phénylalcoxy en C7-C9; phényle non substitué ou substitué par alkyle en CI-C4; phénoxy; cyclohexyle; cycloalcoxy en C5-C8; alkylamino en Cl-C4; di(alkyl en CI-C4)amino; alcanoyle en Cl-C,2; alcanoyle en C3-CI2 interrompu par de l'oxygène ou du soufre; alcanoyloxy en C,-C12; alcanoyloxy en C3-CI2 interrompu par de l'oxygène ou du soufre; alcanoylamino en C,-C12; alcénoyle en CQ-C2; alcénoyloxy en C3-Cl2, cyclohexylcarbonyle; cyclohexylcarbonyloxy; benzoyle ou benzoyle substitué par alkyle en C,- C4; benzoyloxy ou benzoyloxy substitué par alkyle en CI-C4; R18 0 RR2R2 -O-C-C-R15 ou -O-C-C-O-R23, ou encore, dans la formule II, les restes I I I R19 H R22 R7 et R8 ou les restes R8 et R" forment ensemble un noyau benzo avec les atomes de carbone auxquels ils sont liés, /R24 RI, est un groupe hydroxy, alcoxy en C-C12 ou -N, R25 R,8 et Rj9 représentent indépendamment l'un de l'autre un atome d'hydrogène ou un reste alkyle en C,-C4, R20 est un atome d'hydrogène, R21 représente un atome d'hydrogène ou un reste phényle; alkyle en CI-CI8; alkyle en C2-C18 interrompu par de l'oxygène ou du soufre; phénylalkyle en C7-C9; phénylalkyle en C7-C18 interrompu par de l'oxygène ou du soufre, non substitué ou substitué sur le reste phényle par 1 à 3 restes alkyle en C,-C4; ou encore les restes R20 et R21 peuvent former, avec les atomes de carbone auxquels ils sont liés, un noyau cyclohexylène non substitué ou substitué par 1 à 3 restes alkyle en C-C4; R22 représente un atome d'hydrogène ou un reste alkyle en Cl-C4; R23 représente un atome d'hydrogène ou un reste alcanoyle en Cl-C,8; alcénoyle en C3-CI8; alcanoyle en C3-Cl2 interrompu par de l'oxygène ou du soufre; alcanoyle en C2-C12 substitué par un groupe phosphonate de di(alkyle en CI-C6); HCx H3 ylky H3C. CH3 ie cycloallkylcarbonyle en C6-C9; benzoyle; C-C.H OH H3C, / CH 3 C. / C 0 3 C, H HC ' O O IlH.l 1 CH3 -C-CHî-S-CH2 - OH -CCHî-C- "" OH I _ - RCH3 R28 O O O Il Il Il C-R- C-1R28 ou -C-Rg-R30 R24 et R2s représentent indépendamment l'un de l'autre un atome d'hydrogène ou un reste alkyle en C1-C12; R26 représente un atome d'hydrogène ou un reste alkyle en C1-C4; R27 est un reste alkylène en CI-CI2, alcénylène en C2-C8; phénylalkylidène en C7-C12; cycloalkylène en Cs-C8 ou phénylène, /R24 R28 est un groupe hydroxy, alcoxy en Cl-Cl2 ou -N, R25 R29 représente un atome d'oxygène ou -NH-, R30 est un reste alkyle en C, -C18 ou phényle, et sestégalàl 1 ou2. On préfere aussi des compositions contenant comme constituant (b) au moins un composé de formule I dans laquelle, lorsque n est 1, R. représente un reste phénanthryle; thiényle; dibenzofuryle; carbazolyle non substitué ou substitué par alkyle en C1-C4; ou fluorényle, ou bien RI est un reste de formule II R9 Ri R8 Ril R7, Rs, Rg, R10 et RI, représentent indépendamment les uns des autres un atome d'hydrogène ou de chlore ou un reste hydroxy; alkyle en C,-C18; alcoxy en Cl-Cls; alkylthio en Cl-Cl8; alcényloxy en C3-C4; alcynyloxy en C3-C4; alcanoyloxy en C2- R.20 R21 1 I CI8; phényle; benzoyle; benzoyloxy ou-O-C-C-O-R23, I I H R22 R20 est un atome d'hydrogène, R21 représente un atome d'hydrogène ou un reste phényle ou alkyle en C1-C18; ou encore les restes R20 et R2, peuvent former, avec les atomes de carbone auxquels ils sont liés, un noyau cyclohexylène non substitué ou substitué par 1 à 3 restes alkyle en C1-C4; R22 représente un atome d'hydrogène ou un reste alkyle en C1- C4; R23 représente un atome d'hydrogène ou un reste alcanoyle en Cl-Cl8 ou benzoyle. Des compositions particulièrement préférées contiennent comme constituant (b) au moins un composé de formule I dans laquelle, lorsque n est 1, R7, R8, R9, R.o et RI, représentent indépendamment les uns des autres un atome d'hydrogène ou un reste alkyle en C1-C12; alcoxy en C,-C12; alkylthio en C1-C4; R20 R21 alcanoyloxyen C2-C12; - O-C-C- O - R23; ou phényle, I I H R22 R20, R21 et R22 représentent des atomes d'hydrogène, et R23 représente un atome d'hydrogène ou un reste alcanoyle en CI-Cl,. Des compositions particulièrement intéressantes contiennent comme constituant (b) au moins un composé de formule I dans laquelle R2, R3, R4 et R5 représentent indépendamment les uns des autres un atome d'hydrogène ou de chlore ou un reste alkyle en Cl-Cl8, benzyle, phényle, cycloalkyle en C5-Cs, alcoxy en Cl-C18, alkylthio en Cl-C18, alcanoyloxy en Cl- Cl8, alcanoylamino en C,-C18, alcénoyloxy en C3-C18 ou benzoyloxy; ou bien les restes R2 et R3 ou les restes R3 et R4 ou les restes R4 et PR5 forment, avec les atomes de carbone auxquels ils ont liés, un noyau benzo, R4 peut en outre représenter un groupe -(CH2)p-COR15 ou -(CH2)qOH, ou, lorsque R3, R5 et R6 sont des atomes d'hydrogène, R4 peut aussi être un reste de formule II, /R24 R15 représente un groupe hydroxy, alcoxy en C1-CI2 ou -N/2 R25 R16 et R17 sont des groupes méthyle ou forment ensemble, avec l'atome de carbone auquel ils sont liés, un noyau cycloalkcylidène en C5-Cg non substitué ou substitué par 1 à 3 restes alkyle en Ca-C4, R24 et R25 représentent, indépendamment l'un de l'autre, un atome d'hydrogène ou un reste alkyle en C1-C12, pestégalà 1 ou2, et q est égalà2, 3, 4,5 ou 6. Les compositions contenant comme constituant (b) au moins un composé de formule I dans laquelle au moins deux des restes R2, R, R4 et R, sont des atomes d'hydrogène sont aussi particulièrement intéressantes. Des compositions contenant comme constituant (b) au moins un composé de formule I dans laquelle R3 et R5 sont des atomes d'hydrogène présentent spécialement un intérêt particulier. Des compositions tout particulièrement intéressantes contiennent comme constituant (b) au moins un composé de formule I dans laquelle R2 représente un reste alkyle en C-C4, R3 est un atome d'hydrogène, R4 représente un reste alkyle en CX-C4, ou, lorsque R6 est un atome d'hydrogène, R4 peut être en outre un reste de formule II, R5 est un atome d'hydrogène, et R16 et R1 forment ensemble, avec l'atome de carbone auquel ils sont liés, un noyau cyclohexylidène non substitué ou substitué par alkyle en C,-C4. Les composés suivants sont des exemples du type des benzofurane-2- ones particulièrement appropriés comme constituant (b) dans la composition selon l'invention: la 3-[4-(2-acétoxyéthoxy)phényl]-5,7-ditert-butyl-benzofurane-2-one; la ,7-di-tert-butyl-3-[4-(2stéaroyloxyéthoxy)phényl]benzofurane-2-one; la 3,3'- bis[5,7-di-tert-butyl-3-(4-[2-hydroxyéthoxy]phényl)benzofurane-2-one]; la 5,7-di- tert-butyl-3-(4-éthoxyphényl)benzofurane-2-one; la 3-(4-acétoxy-3,5diméthyl- phényl)-5,7-di-tert-butyl-benzofurane-2-one; la 3-(3,5-diméthyl-4pivaloyloxy- phényl)-5,7-di-tert-butylbenzofurane-2-one; la 5,7-di-tert-butyl-3phényl-benzo- furane-2-one; la 5,7-di-tert-butyl-3-(3,4-diméthylphényl)benzofurane-2one; la 5,7- di-tert-butyl-3-(2,3-diméthylphényl)benzofurane-2-one. D'autres compositions présentant spécialement un intérêt particulier contiennent comme constituant (b) au moins un composé de formule V O 0-'.H R9 R2 Rio (V) R4 Ra dans laquelle R2 représente un atome d'hydrogène ou un reste alkyle en CI-C6, R3 représente un atome d'hydrogène, R4 représente un atome d'hydrogène, un reste alkyle en C1-C6 ou un reste de formule m1a R9 (il i a) Rî1"'(C- Rl7 Rs Rs représente un atome d'hydrogène, R7, R8, R9, Rjo et Rl, représentent, indépendamment les uns des autres, un atome d'hydrogène ou un reste alkyle en Cl-C4, alcoxy en Cl-C4, alcanoyloxy en C2-C6 ou R20 R21 I I -O-C-C-O-R23, à condition qu'au moins deux des restes R7, R8, RP, RIo et R1 I I H R22 soient des atomes d'hydrogène, R16 et R17 forment ensemble, avec l'atome de carbone auquel ils sont liés, un noyau cyclohexylidène non substitué ou substitué par alkyle en C,-C4; R20, R21 et R22 représentent des atomes d'hydrogène, et R23 représente un atome d'hydrogène ou un reste alcanoyle en C-C18. On préfèere tout particulièrement des compositions contenant cornmme constituant (b) au moins un composé de formule Va ou Vb o o H3C.CH3 o H C,CH3 0 H CH3 - C CH3.C CH3 CH3 H3C 'CHaHC H3C-C-CHa H3C-C-CH3 I I CH3 CH3 (va) (Vb) ou un mélange des deux composés de formule Va et Vb. Les composés du type des benzofurane-2-ones utilisés comme constituant (b) dans la composition selon l'invention sont connus dans la littérature et leur préparation est décrite par exemple dans les documents de brevets U.S. suivants: U.S. 4 325 863; U.S. 4 388 244; U.S. 5 175 312; U.S. 5 252 643; U.S. 5 216 052; U.S. 5 369 159; U.S. 5 488 117; U.S. 5 356 966; U.S. 5 367 008; U.S. 5 428 162; U.S. 428 177 ou U.S. 5 516 920. Des compositions intéressantes contiennent dans le constituant (c) au moins un reste de formule XII ou XIII CH3 G CH3 G1 G-CH2 G2 G-CH2_44L G2 -N2 G-CH2 | - G-CHH2 CH3 CH3 dans lesquelles G est un atome d'hydrogène ou un groupe méthyle, et G1 et G2 représentent chacun un atome d'hydrogène ou un groupe méthyle ou, ensemble, un atome d'oxygène. Des compositions particulièrement intéressantes contiennent comme constituant (c) au moins un composé du groupe constitué par les amines à encombrement stérique des classes de composés (a') à (g') décrites cidessous, et qui contiennent au moins un reste de formule XII ou XIII. (a') des composés de formule XIIa CH3 G G-CH2 O- G12 (XAla) G-CH2 CH n dans laquelle n est un nombre de 1 à 4, G et G. représentent indépendamment l'un de lautre un atome d'hydrogène ou un groupe méthyle, Gl1 représente un atome d'hydrogène, 0, un groupe hydroxy, NO, -CH2CN, aLkyle en Cl-Cl8, alcényle en C3-C8, alcynyle en C3-C8, aralkyle en C7-Cl2, alcoxy en Cl- C18, cycloalcoxy en C5-C8, phénylalcoxy en C7-C9, alcanoyle en Cl-CQ, alcénoyle en C3-C5, alcanoyloxy en CI-C,8, benzyloxy, glycidyle ou un groupe -CH2CH(OH)-Z, Gl étant de préférence un atome d'hydrogène ou un reste aLkyle en Cl-C4, allyle, benzyle, acétyle ou acryloyle, Z est un atome d'hydrogène ou un reste méthyle ou phényle, et, lorsque n est 1, Gn2 est un atome d'hydrogène, un reste alkyle en Cl-Cl8 éventuellement interrompu par un ou plusieurs atomes d'oxygène, un reste cyanoéthyle, un reste benzyle, un reste glycidyle, un reste monovalent d'un acide carboxylique, carbamique ou phosphoré aliphatique, cycloaliphatique, araliphatique, insaturé ou aromatique, ou un reste silyle monovalent, de préférence un reste d'un acide carboxylique aliphatique de 2 à 18 atomes de carbone, d'un acide carboxylique cycloaliphatique de 7 à 15 atomes de carbone, d'un acide carboxylique ca, -insaturé de 3 à 5 atomes de carbone ou d'un acide carboxylique aromatique de 7 à 15 atomes de carbone, l'acide carboxylique pouvant être substitué par 1 à 3 groupes -COOZ12 dans la partie aliphatique, cycloaliphatique ou aromatique, Z12 est un atome d'hydrogène ou un reste alkyle en C1-C20, alcényle en C3-Cl2, cycloalkyle en C5-C7, phényle ou benzyle, et, lorsque n est 2, G12 représente un reste alkylène en C2-C12, alcénylène en C4-C12 ou xylylène ou un reste divalent d'un acide dicarboxylique, dicarbamique ou phosphoré aliphatique, cycloaliphatique, araliphatique ou aromatique, ou un reste silyle divalent, de préférence un reste d'un acide dicarboxylique aliphatique de 2 à 36 atomes de carbone, d'un acide dicarboxylique cycloaliphatique ou aromatique de 8 à 14 atomes de carbone, ou d'un acide dicarbamique aliphatique, cycloaliphatique ou aromatique de 8 à 14 atomes de carbone, l'acide dicarboxylique pouvant être substitué par 1 ou 2 groupes -COOZ12 dans la partie aliphatique, cycloaliphatique ou aromatique, et lorsque n est 3, G12 est un reste trivalent d'un acide tricarboxylique aliphatique, cycloaliphatique ou aromatique pouvant être substitué dans la partie aliphatique, cycloaliphatique ou aromatique par -COOZ12, d'un acide tricarbamique aromatique ou d'un acide phosphoré, ou un reste silyle trivalent, et lorsque n est 4, G12 est le reste tétravalent d'un acide tétracarboxylique aliphatique, cycloaliphatique ou aromatique. Les restes d'acides carboxyliques indiqués sont ici des restes de formule (-CO).R, la signification de n étant donnée ci-dessus, et la signification de R se déduisant des définitions données. Lorsque des substituants quelconques sont des restes alkyle en C1-C12, ils représentent par exemple des restes méthyle, éthyle, n-propyle, n- butyle, sec-butyle, tert-butyle, n-hexyle, n-octyle, 2-éthylhexyle, n-nonyle, n-décyle, nundécyle ou n- dodécyle. Lorsque G, ou G12 représentent un reste alkyle en C,-C18, ils peuvent représenter par exemple les groupes indiqués ci-dessus et en outre, par exemple, les groupes n-tridécyle, n-tétradécyle, n- hexadécyle ou n-octadécyle. Lorsque GI1 représente un reste alcényle en C3-C8, il peut s'agir par exemple d'un reste 1-propényle, allyle, méthallyle, 2-butényle, 2pentényle, 2- hexényle, 2-octényle ou 4-tert-butyl-2-butényle. En tant que reste alcynyle en C3-C8, GI, est de préférence le groupe propargyle. En tant que reste aralkyle en C7-C12, Gl1 est en particulier un reste phénéthyle et surtout un reste benzyle. En tant que reste alcanoyle en C,-C8, Gj est par exemple un reste formyle, propionyle, butyryle, octanoyle, mais de préférence acétyle, et, en tant que reste alcénoyle en C3-C5, G,, est en particulier le reste acryloyle. Lorsque G12 est un reste monovalent d'un acide carboxylique, G12 représente par exemple un reste d'acide acétique, d'acide caproique, d'acide stéarique, d'acide acrylique, d'acide méthacrylique, d'acide benzoïque ou d'acide P(3,5-di-tert- butyl-4-hydroxyphényl)propionique. Lorsque G12 représente un reste silyle monovalent, G12 est par exemple un reste de formule - (CjH2j)-Si(Z')2Z", o j est un nombre entier compris entre 2 et 5, et Z' et Z" représentent indépendamment l'un de l'autre un reste alkyle en C1- C4 ou alcoxy en C1-C4. Lorsque G12 est un reste divalent d'un acide dicarboxylique, G12 est par exemple un reste d'acide malonique, d'acide succinique, d'acide glutarique, d'acide adipique, d'acide subérique, d'acide sébacique, d'acide maléique, d'acide itaconique, d'acide phtalique, d'acide dibutylmalonique, d'acide dibenzylmalonique, d'acide butyl-(3,5-di-tert-butyl-4-hydroxybenzyl)malonique ou d'acide bicycloheptène- o c- dicarboxylique, ou un reste de formule, CH=C, dans laquelle Z13 est Z;3 c- Il o un atome d'hydrogène ou un reste alkyle en C1-C12 ou alcoxy en CI-C12. Une signification préférée de Z13 est l'hydrogène ou un reste alkyle en Cl-C4 ou alcoxy en C1-C4, en particulier para-alcoxy en CC-C4, par exemple p-méthoxy. Lorsque G12 est un reste trivalent d'un acide tricarboxylique, G12 représente par exemple un reste d'acide trimellitique, citrique ou nitrilotriacétique. Lorsque G12 est un reste tétravalent d'un acide tétracarboxylique, G12 représente par exemple le reste tétravalent de l'acide butane-1,2,3,4tétracarboxylique ou de l'acide pyromellitique. Lorsque G12 est un reste divalent d'un acide dicarbamique, G12 représente par exemple un reste d'acide hexaméthylènedicarbamique ou d'acide 2,4- tolylènedicarbamique. On préfere les composés de formule XIIa dans lesquels G est un atome d'hydrogène, Gi, est un atome d'hydrogène ou un groupe méthyle, n est 2 et G2 est le reste diacyle d'un acide dicarboxylique aliphatique de 4 à 12 atomes de carbone. Des exemples de composés de polyalkylpipéridines de cette classe sont les composés suivants: 1) la 4-hydroxy-2,2,6,6-tétraméthylpipéridine, 2) la 1-allyl-4-hydroxy-2,2,6,6-tétraméthylpipéridine, 3) la 1-benzyl-4hydroxy-2,2,6,6-tétraméthylpipéridine, 4) la 1-(4-tert-butyl-2-butényl)4-hydroxy-2,2,6,6-tétraméthylpipéridine, ) la 4-stéaroyloxy-2,2,6,6tétraméthylpipéridine, 6) la 1-éthyl-4-salicyloyloxy-2,2,6,6tétraméthylpipéridine, 7) la 4-méthacryloyloxy-1,2,2,6,6pentaméthylpipéridine, 8) le p-(3,5-di-tert-butyl-4-hydroxyphényl)propionate de 1,2,2,6,6pentaméthyl- pipéridine-4-yle, 9) le maléate de di(1-benzyl-2,2,6,6tétraméthylpipéridine-4-yle), ) le succinate de di(2,2,6,6tétraméthylpipéridine-4-yle), 11) le glutarate de di(2,2,6,6tétraméthylpipéridine-4-yle), 12) l'adipate de di(2,2,6,6tétraméthylpipéridine-4-yle), 13) le sébaçate de di(2,2,6,6tétraméthylpipéridine-4-yle), 14) le sébaçate de di(1,2,2,6,6pentaméthylpipéridine-4-yle), ) le sébaçate de di(1,2,3,6-tétraméthyl-2, 6-diéthylpipéridine-4-yle), 16) le phtalate de di(1l-allyl-2,2,6,6tétraméthylpipéridine-4-yle), 17) la 1-hydroxy-4-p-cyanoéthyloxy-2,2, 6,6-tétraméthylpipéridine, 18) l'acétate de 1-acétyl-2,2,6,6tétraméthylpipéridine-4-yle, 19) le trimellitate de tri(2,2,6,6tétraméthylpipéridine-4-yle), ) la 1-acryloyl-4-benzyloxy-2,2,6,6tétraméthylpipéridine, 21) le diéthylmalonate de di(2,2,6,6tétraméthylpipéridine-4-yle), 22) le dibutylmalonate de di(1,2,2,6,6pentaméthylpipéridine-4-yle), 23) le butyl-(3,5-di-tert-butyl-4-hydroxybenzyl)malonate de di(1,2,2, 6,6-penta- méthylpipéridine-4-yle), 24) le sébaçate de di(1-octyloxy-2,2,6,6tétraméthylpipéridine-4-yle), ) le sébaçate de di(1-cyclohexyloxy-2,2,6, 6-tétraméthylpipéridine-4-yle), 26) la 1l',6'-hexanebis(4-carbamoyloxy-1n-butyl-2,2,6,6-tétraméthylpipéridine), 27) la 2',4'-toluènebis(4carbamoyloxy- 1 -n-propyl-2,2,6,6-tétraméthylpipéridine), 28) le dniméthylbis(2,2,6,6-tétraméthylpipéridine-4-oxy)silane, 29) le phényltris(2,2,6,6-tétraméthylpipéridine-4-oxy)silane, ) le phosphite de tris(l-propyl-2,2,6,6-tétraméthylpipéridine-4-yle), 31) le phosphate de tris(l-propyl-2,2,6,6-tétraméthylpipéridine-4-yle), 32) le phosphonate de phényl[bis-(1,2,2,6,6-pentaméthylpipéridine-4-yle)], 33) la 4-hydroxy-l1,2,2,6,6-pentaméthylpipéridine, 34) la 4-hydroxy-Nhydroxyéthyl-2,2,6,6-tétraméthylpipéridine, ) la 4-hydroxy-N-(2hydroxypropyl)-2,2,6,6-tétraméthylpipéridine, 36) la 1-glycidyl-4-hydroxy-2,2,6,6-tétraméthylpipéridine. Un composé particulièrement préféré de formule XIIa est le composé de formule H7 CH3C C-0 N-CH3 / H3C C3 CH30 CH=C (H7) HOC CH3 C-o N-CH3 i 0! CHa H3C 3 (b') des composés de formule XIIb CH3 G G-CH2 G 13 G"T' N__ N- G14 (XIIb) G-CH2" C CH3 n dans laquelle n est le nombre 1 ou 2, G, G1 et GlH ont la signification donnée dans (a'), G,3 est un atome d'hydrogène, un reste alkyle en Cl-C,2, hydroxyalkyle en C2-Cs, cycloalkyle en Cs-C7, aralkyle en C7-C8, alcanoyle en C2-CI8, alcénoyle en C3-Cs ou benzoyle ou un groupe de formule CH3 G. G-CH2 I G-CH CH3 et, lorsque n est 1, G14 est un atome d'hydrogène; un reste alkyle en CI-CI8; alcényle en C3-C8; cycloalkyle en Cs-C7; alkyle en C1C4 substitué par un groupe hydroxy, cyano, alcoxycarbonyle ou carbamide; glycidyle; ou un groupe de formule -CH2-CH(OH)-Z ou de formule - CONH-Z-, o Z est un atome d'hydrogène ou un groupe méthyle ou phényle, et, lorsque n est 2, G14 est un reste alkylène en C2-C,2, arylène en C6- Cl2 ou xylylène, un groupe -CH2-CH(OH)-CH2- ou un groupe -CH2-CH(OH)-CH2- O-D-O-, o D est un reste alkylène en C2-C1o, arylène en C6-CI5, ou cycloalkylène en C6-CI2, ou, à condition que GI3 soit différent d'un reste alcanoyle, alcénoyle ou benzoyle, Gl4 peut aussi représenter un reste 1-oxoalkylène en C2-CI2, un reste divalent d'un acide dicarboxylique ou dicarbamique aliphatique, cycloaliphatique ou aromatique, ou encore le groupe -CO-, ou, lorsque n est 1, G13 et G14 peuvent former ensemble le reste divalent d'un acide 1,2- ou 1,3- dicarboxylique aliphatique, cycloaliphatique ou aromatique. Lorsque des substituants quelconques représentent des restes alkyle en C1-C12 ou en C,-C,8, ils ont la signification déjà indiquée ci-dessus dans (a'). Lorsque des substituants quelconques sont des restes cycloalkyle en Cs- C7, ils représentent en particulier un reste cyclohexyle. En tant que reste aralkyle en C7-C8, G13 est en particulier un reste phényléthyle et surtout benzyle. En tant que reste hydroxyalkyle en C2Cs, Gl3 est en particulier un reste 2-hydroxyéthyle ou 2-hydroxypropyle. Comme reste alcanoyle en C2-C18, G13 est par exemple un reste propionyle, butyryle, octanoyle, dodécanoyle, hexadécanoyle, octadécanoyle, mais est de préférence un reste acétyle, et, comme reste alcénoyle en C3-C5, G13 est en particulier un reste acryloyle. Lorsque G14 représente un reste alcényle en C2-C8, il s'agit par exemple d'un reste allyle, méthallyle, 2-butényle, 2-pentényle, 2-hexényle ou 2octényle. En tant que reste alkyle en CI-C4 substitué par un groupe hydroxy, cyano, alcoxycarbonyle ou carbamide, G14 peut être par exemple un reste 2hydroxyéthyle, 2-hydroxypropyle, 2-cyanoéthyle, méthoxycarbonylmnéthyle, 2éthoxycarbonyl- éthyle, 2-aminocarbonylpropyle ou 2-(diméthylaminocarbonyl)éthyle. Lorsque des substituants quelconques représentent des restes alkylène en C2-C12, il s'agit par exemple de restes éthylène, propylène, 2,2diméthylpropylène, tétraméthylène, hexaméthylène, octaméthylène, décaméthylène ou dodécaméthylène. Lorsque des substituants quelconques représentent des restes arylène en C6-CI5, ce sont par exemple des restes o-, m- ou p-phénylène, 1,4naphtylène ou 4,4'- diphénylène. Comme cycloalkylène en C6-C12, on citera en particulier le reste cyclohexylène. On préfèere des composés de formule XIIb dans laquelle n est 1 ou 2, G est un atome d'hydrogène, G11 est un atome d'hydrogène ou un groupe méthyle, G13 est un atome d'hydrogène, un reste alkyle en Cl-CI2 ou un groupe de formule CH3 GN G-CH2 G-CH CH3 et G14 représente, dans le cas de n = 1, un atome d'hydrogène ou un reste alkyle en CI-C12, et, dans le cas de n = 2, un reste alkylène en C2-C8 ou 1oxoalcylène en C2-C8. Des exemples de composés de polyalkylpipéridine de cette classe sont les composés suivants: 37) la N,N'-bis(2,2,6,6-tétraméthylpipéridine-4yl)hexaméthylène-1,6-diamine, 38) le N,N'-bis(2,2,6,6tétraméthylpipéridine-4-yl)-hexaméthylène- 1,6-diacétamide, 39) la bis(2, 2,6,6-tétraméthylpipéridine-4-yl)amine, ) la 4-benzoylamino-2,2,6,6tétraméthylpipéridine, 41) le N,N'-bis(2,2,6,6-tétraméthylpipéridine-4yl)-N,N'-dibutyladipamide, 42) la N,N'-bis(2,2,6,6-tétraméthylpipéridine-4-yl)-N,N'-dicylohexyl-2hydroxy- propylène- 1,3-diamine, 43) la N,N'-bis(2,2,6,6-tétraméthylpipéridine-4yl)-p-xylylènediamine, 44) le N,N-bis(2,2,6,6-tétraméthylpipéridine-4yl)succinamide, ) le N-(2,2,6,6-tétraméthylpipéridine-4-yl)-f-aminodipropionate de di(2, 2,6,6- tétraméthylpipéridine-4-yle), 46) le composé de formule CH3 H3C n-C4H9 OH CH3 Ha H3C-- N-CH-CH-CH O C CH3 CH3 -2 47) la 4-[bis(2-hydroxyéthyl)amino]-1,2,2,6,6-pentaméthylpipéridine, 48) la 4-(3-méthyl-4-hydroxy-5-tert-butylbenzamido)-2,2,6,6tétraméthylpipéridine, 49) la 4-méthacrylamido-1,2,2,6,6-pentaméthylpipéridine. (c') des composés de formule XIIc CH3.. G-CH- o tGIS (XIIc) G, N lO G-C2 H3 n dans laquelle n est le nombre 1 ou 2, G, G1 et Gl ont la signification donnée dans (a'), et lorsque n est 1, G,, est un reste alkylène en C2-C8, hydroxyalkylène en C2-C8 ou acyloxyalkylène en C4-C22, et, lorsque n est 2, G1s représente le groupe -(CH2)2C(CH2-)2. Lorsque Gls représente un reste alkylène en C2-C8 ou hydroxyalkylène en C2-C8, Gls est par exemple un reste éthylène, 1-méthyléthylène, propylène, 2- éthylpropylène ou 2-éthyl-2-hydroxyméthylpropylène. En tant que reste acyloxyalkylène en C4-C22, GI5 est de préférence le reste 2-éthyl-2-acétoxyméthylpropylène. Des exemples de composés de polyalkylpipéridines de cette classe sont les composés suivants: 50) le 9-aza-8,8,10,10-tétraméthyl-1,5-dioxaspiro[5.5]undécane, 51) le 9-aza8,8,10,10-tétraméthyl-3-éthyl-1,5-dioxaspiro[5.5]undécane, 52) le 8-aza2,7,7,8,9,9-hexaméthyl-1,4-dioxaspiro[4.5]décane, 53) le 9-aza-3-hydroxyméthyl-3-éthyl-8,8,9,10,10-pentaméthyl-1,5dioxaspiro[5.5]- undécane, 54) le 9-aza-3-éthyl-3-acétoxyméthyl-9-acétyl-8,8,10,10-tétraméthyl-1,5dioxaspiro- [5.5]undécane, ) la 2,2,6,6-tétraméthylpipéridine-4-spiro-2'-(1',3'-dioxane)-5'spiro-5"-(1",3"- dioxane)-2"-spiro-4"'-(2"',2"',6"',6"'-tétraméthylpipéridine). (d') des composés de formule XIId, XIIe et XIIf, les composés de formule XIIf étant préférés, G-CH 3 G1 / O Gi-N N-1(Xlid) G-_CH2, / 'C-N G17 CH3 O n 0-C 2 G 1> CH3 H CH3 G Ti 1 I T G-CH2' O-C 2 G-CH2 17 (Xlif) CH3 O n dans lesquelles n est le nombre 1 ou 2, G, G, et Gl, ont la signification donnée dans (a'), Gl6 est un atome d'hydrogène ou un reste alkyle en C-C12, allyle, benzyle, glycidyle ou alcoxyalkyle en C2- C6, et, lorsque n est 1, G17 est un atome d'hydrogène, un reste alkyle en C1-C12, alcényle en C3-C5, aralkyle en C7-C9, cycloalkyle en C5-C7, hydroxyalkyle en C2-C4, alcoxyalkyle en C2-C6, aryle en C6-CIO ou glycidyle, ou un groupe de formule -(CH2)p-COO-Q ou de formule -(CH2)p-O- CO-Q, o p est 1 ou 2 et Q représente un reste alkyle en Cl-C4 ou phényle, et, lorsque n est 2, G17 est un reste alkylène en C2-C12, alcénylène en C4-C12 ou arylène en C6-C12, un groupe -CH2-CH(OH)-CH2-O-D- O-CH2-CH(OH)-CH2- dans lequel D représente un reste alkylène en C2-C10, arylène en C6-CIs ou cycloalkylène en C6-CC2, ou un groupe - CH2CH(OZ')CH2-(OCH2-CH(OZ')CH2)2dans lequel Z' est un atome d'hydrogène ou un reste alkyle en C,-C,8, allyle, benzyle, alcanoyle en C2-CI2 ou benzoyle, Tl et T2 sont, indépendamment l'un de l'autre, un atome d'hydrogène, un reste alkyle en Ci-Ci8 ou un reste aryle en C6-C10 ou aralkyle en C-C9 éventuellement substitué par halogène ou alkyle en C, -C4, ou bien T, et T2 forment ensemble, avec l'atome de carbone auquel ils sont liés, un noyau cycloalcane en C5-Cl4. Lorsque des substituants quelconques représentent un reste alkyle en Cl- C,2, ce sont par exemple des restes méthyle, éthyle, n-propyle, n-butyle, sec-butyle, tert-butyle, n-hexyle, n-octyle, 2-éthylhexyle, n-nonyle, n-décyle, nundécyle ou n- dodécyle. Des substituants quelconques ayant la signification d'un reste alkyle en C,-C18 peuvent représenter par exemple les groupes indiqués ci-dessus et en outre par exemple les groupes n-tridécyle, n-tétradécyle, n-hexadécyle ou noctadécyle. Lorsque des substituants quelconques représentent un reste alcoxyalkyle en C2-C6, ce sont par exemple des restes méthoxyméthyle, éthoxyméthyle, propoxyméthyle, tert-butoxyméthyle, éthoxyéthyle, éthoxypropyle, nbutoxyéthyle, tert-butoxyéthyle, isopropoxyéthyle ou propoxypropyle. Lorsque G17 représente un reste alcényle en C3-Cs, G1,7 est par exemple un reste 1-propényle, allyle, méthallyle, 2-butényle ou 2-pentényle. En tant que restes aralkyle en C7-C9, G17, Tl et T2 représentent en particulier un reste phénéthyle ou surtout benzyle. Lorsque Tl et T2 forment ensemble, avec l'atome de carbone, un noyau cycloalcane, il peut s'agir par exemple d'un noyau cyclopentane, cyclohexane, cyclooctane ou cyclododécane. Lorsque G17 représente un reste hydroxyalkyle en C2-C4, G17 est par exemple un reste 2-hydroxyéthyle, 2-hydroxypropyle, 2-hydroxybutyle ou 4- hydroxybutyle. En tant que restes aryle en C6-Clo, G17, Tl et T2 représentent en particulier des restes phényle, a- ou [3-naphtyle, qui sont éventuellement substitués par halogène ou alkyle en C1-C4. Lorsque G17 est un reste alkylène en C2-C12, il s'agit par exemple d'un reste éthylène, propylène, 2,2-diméthylpropylène, tétraméthylène, hexaméthylène, octaméthylène, décaméthylène ou dodécaméthylène. En tant que reste alcénylène en C4-C12, G17 est en particulier un reste 2- buténylène, 2-penténylène ou 3-hexénylène. Lorsque G17 représente un reste arylène en C6-CC2, G17 est par exemple un reste o-, m- ou p-phénylène, 1,4-naphtylène ou 4,4'-diphénylène. Lorsque Z' est un reste alcanoyle en C2-CI2, il représente par exemple un reste propionyle, butyryle, octanoyle, dodécanoyle, mais de préférence acétyle. En tant que reste alkylène en C2-C1,, arylène en C6-CCs ou cycloalkylène en C6-C2, D a la signification donnée dans (b'). Des exemples de composés de polyalkylpipéridines de cette classe sont les composés suivants: 56) la 3-benzyl-1,3,8-triaza-7,7,9,9tétraméthylspiro[4.5]décane-2,4-dione, 57) la 3-n-octyl-1,3,8-triaza-7,7, 9,9-tétraméthylspiro[4.5]décane-2,4-dione, 58) la 3-allyl-1,3,8-triaza-1, 7,7,7,9,9-pentaméthylspiro[4.5]décane-2,4-dione, 59) la 3-glycidyl-1,3,8triaza-7,7,8,9,9-pentaméthylspiro[4.5]décane-2,4-dione, 60) la 1,3,7, 7,8,9,9-heptaméthyl-1,3,8-triazaspiro[4.5]décane-2,4-dione, 61) le 2isopropyl-7,7,9,9-tétraméthyl-1-oxa-3,8-diaza-4-oxo-spiro[4.5]décane, 62) le 2,2-dibutyl-7,7,9,9-tétraméthyl-1-oxa-3,8-diaza-4-oxo-spiro[4. 5]décane, 63) le 2,2,4,4-tétraméthyl-7-oxa-3,20-diaza-21-oxodispiro[5.1. 11.2]henéicosane, 64) le 2-butyl-7,7,9,9-tétraméthyl-1-oxa-4,8-diaza-3oxospiro[4.5]décane et de préférence: ) la 8-acétyl-3-dodécyl-l1,3,8triaza-7,7,9,9-tétraméthylspiro[4.5]-décane-2,4-dione, ou les composés ayant les formules suivantes: CH3 H /O H3C NI OH 66) H3C N - H "H3C ç-aN-CHN-CH-CHi-O-CH2 CH-OH 0CH3 0 CH3 H O H3C N-C 68) HH3C-N I 67) H3C C-N -CHi-CHrCH2 H3C/ ilN C2H2Oc22 CH3 O CH3 HG H6-N C// *6G-)2C-N -CH2 H3C il CH3 O CH o H C-,"(CH2)9 3 2 H3C 0 H (e') des composés de formule XIIg, qui sont pour leur part préférés, Gia NN (XlIg) dans lesquels n est le nombre l ou 2 et Gls est un groupe ayant l'une des formules CH3 G., CH3 G1 G-CH2 G-CH2 GEN (A)-E- ou G-N N G-CH2 G- CHet u--( AC)E CH3 3 o G et GI1 ont la signification donnée dans (a'), G1 et G2 représentent chacun un atome d'hydrogène ou un groupe méthyle, ou forment ensemble un substituant =0, E est -0- ou -NG13-, A est un reste alkylène en C2-C6 ou -(CH2),-O-, x est le nombre O ou 1, G13 représente un atome d'hydrogène ou un reste alkyle en C1-C12, hydroxyalkyle en C2-Cs ou cycloalkyle en C,-C7, Gj9 a la même signification que GI8 ou est l'un des groupes -NG2lG22, -NHICH2OG23 ou -N(CH20G23)2, G20, lorsque n = 1, a la même signification que GI8 ou G9lg, et, lorsque n = 2, G20 est un groupe -E-B-E-, o B est un reste alkylène en C2-C8 ou alkylène en C2- C8 interrompu par 1 ou 2 groupes -N(G2,)-, G2, est un reste alkyle en C1- C12, cyclohexyle, benzyle ou hydroxyalkyle en C,-C4, ou un groupe de formule CH3 G G-CH2 G"N G-CH 3 CH3 ou un groupe de formule G.1J N+ J-- N -Gi CH3 n-C4H9 CH3 CH3 CH3 G22 est un reste alkyle en C1-C,2, cyclohexyle, benzyle ou hydroxyalkyle en C,-C4, ou G21 et G22 forment ensemble un reste alkylène en C4-C5 ou oxaalkylène en C4-Cs, comme, par exemple, -CH2CH2OCH2CH2- ou un groupe de formule -CH2CH2N(GI)CH2CH2-, et G23 est un atome d'hydrogène ou un reste alkyle en Cl-C12 ou phényle. Lorsque des substituants quelconques représentent des restes alkyle en Cl-Cl2, ce sont par exemple des restes méthyle, éthyle, n-propyle, nbutyle, sec- butyle, tert-butyle, n-hexyle, n-octyle, 2-éthylhexyle, n-nonyle, ndécyle, n-undécyle ou n-dodécyle. Lorsque des substituants quelconques représentent des restes hydroxyalkyle en C2-C5, ce sont par exemple des restes 2-hydroxyéthyle, 2- hydroxypropyle, 3-hydroxypropyle, 2-hydroxybutyle ou 4-hydroxybutyle. Lorsque A est un reste alkylène en C2-C6, il représente par exemple un reste éthylène, propylène, 2,2-diméthylpropylène, tétraméthylène ou hexaméthylène. Lorsque G21 et G22 forment ensemble un reste alkylène en C4-C5 ou oxaalkylène, ce reste est par exemple un reste tétraméthylène, pentaméthylène ou 3- oxapentaméthylène. Des exemples de composés de polyalkcylpipéridines de cette classe sont les composés ayant les formules suivantes: CH3 AN(CH2CH3)2 ) H3C- N--ltR --N(CH2CH3)2 H3C H n- C4H9 CH3 CH3n Nn- C4H9)2 CH3 H3C _ N rN CH3 71) CH3CH2-N NI N IJ-NN-CH2CH3 H3C] C2H5 C2H5 I CH3 CH3 CH3 /CH3 (CH2)3-O N-CH3 HN CH H3C NkN CH3 72) H3C 9-N C 2 1 _N INH $CH3 3 CH3 (CH2>-O,N-CH3 CH3 CH3 OHs CH3 CH3 CH-CH2H 12 N?-H CH3 HN CH3 H3C_ ON( CH3 73) H-N CH2-CHF--N--4 I.3 CH3 -!CN NH CH3 H3C H CH3 CH -CH2 N-H CH3 CH3 RNHCH2CH2 N,CH2CH2NHR CH3 CH3 H3C N N CH3 74) H-N N1 3LN- N-H N I H3CJ n-C4Hs n-C4H9 CH3 CH3 CH3 CH3 |CH3 H3C C N N C H3 R = H-N N-_ N N-H H3C N I"'N H3C 4H n-4HnC4H9 CH3 CH3 CH3 R R I 1 ) R-NH-(CH2)&--N-(CH2)'-N-(CH2)r-NH-R R a la même signification que dans le composé 74. R' R' I I 76) R'-NH-(CH2)--N-(CH2)--N-(CH2)--NH-R' CH3 I CH3 H3C N NCH3 R' = H3C-N N-t-. I.N -N NCH3 H3CCH3 nC4H9 n-C4H9 CH3 CH3 CH3 RI RI CH3 o 1 i 77) R'-N-(CH2)-N-(CH2)r-N- (CH2) N-R' R' a la même signification que dans le composé 76. HN CH2-CH2 CH2- CH3 I CH3 H3C N1N CH3 78) H- N N N. - N-H N I H3C- n-C8H17 n-C8H17 CH CH3 CH3 2 C CH2 OH H3C N CH3 H3C CH3 9) CHS l-N-nC4H9 CH3 H3CCH N '"N C3CH3 HOCH2CH'- N- N N-CH2CH2OH H3C/ C4H9 C4H9NICH3- H3C-I n-C4H9 n-C4H; "CH3 CH3 CH3 CH--CH=CH2 H3C N CH3 H3C CH3 ) CHN n-C4H9 CH3 CH3 H3C N ?.N CH3 H2C=CH-CHrN N [ N N-CHi-CH=CH2 H3C n-C4. n-CH 4H9 CH3 CH3 CH3 f) des oligomères ou des composés polymères dont l'unité constitutive contient un reste 2,2,6,6-tétraalkylpipéridine, en particulier des polyesters, des polyéthers, des polyamides, des polyamines, des polyuréthanes, des polyurées, des polyaminotriazines, des poly(méth)acrylates, des poly(méth)acrylamides et leurs copolymères contenant de tels restes. Des exemples de composés de 2,2,6,6-polyalkylpipéridines de cette classe sont les composés ayant les formules suivantes, dans lesquelles m est un nombre compris entre 2 et environ 200. CH3 CH3 I I 81) -O N -CH -CHO--C-CH-CHi-C- CH3 CH3 m CH3 CH3 o o 82) -o- l 82) O N-CHi-CH -O-C-(CH2) -C. CH3 CH3 m CH3 CH2CH3 O O il il 83) NH N-Ci-CHZ-CH2-NH-C C-_ CHCH3 3CH m HN-C -CHr.-CH3 I I OCH3 H _ C N CHC N N 84) N C> H3C CH3 H30 CH3 H3C N CH N CH3 H3C I H H m OH I N- CH--CH-CH--- 85) H3C CH3 !"NC CH3 LH m CH3 CH CH3 À 2C O rb,30 n-C4H9 O il I il 86) --O HN-- CH=CH-CHi-N O-C-C-C CH3 H3C n-C4H, CH3CH HsC/H3 87) -N. N (CH2)6 N H3C CH3 H3C I CH3 H H m S- 89)% t CH3 CH H 'C H3H3C C 88)o HsN-C -)CH3 -N -CH(H)- CH3 H3C CH3 _ CH3-C m CH3 I:cH3 o C H3 o tI I' Il 89) --O 2N--CH-CH--O-C-C--C- C ' HCH3 C2H5 CH=3 m CH3 CH2-C ) H3C. CH3 H3C N CH3 CH3 m CH3- _ CH2-lC C6H13N.CO. 91) H3C I CH3 H3C N CH3 CH3 m N 92) N" (CH2)6 N H3C CH3 H3C CH3 H3C N CH3 H3C CH3 HC 93) H C | CH3 H IN CH3 H H m m N (CH2)6 N-(CH2)i'"' 94) H3C CH3 H3C CH3 HO C CH3 H3C N CH3 H H -m O O N: (CH2)6 N-CCCCH-C 94) H3CCH3 H3C CH3 H3C CH3 H3C I CH3 H H m R R ) - (CH2)- N- (CH2)2--m CH3 CH3 H3C Nj'N CH3 o R est un reste de formule H - N I AN N-H ou H3C n-C4H9 n C4H9 CH3 CH3 CH3 Ri une ramification de la chame -(CH2)i-N, m' et m" sont chacun un nombre m entier compris entre 0 et 200, à condition que m' + m" = m. D'autres exemples de composés polymères sont des produits de réaction de composés de formule H2C*(C(H2)9 CH3 H H3C Q.O._ CH2 H-N I H3C IC CH3 O avec de l'épichlorhydrine; des polyesters de l'acide butane-1,2,3,4tétracarboxylique avec un alcool bifonctionnel de formule CH3 0 CH3 HOCH-C-CH CH-C-CH2OH CH3 C H a dont les chaînes latérales carboxyle provenant de l'acide tétracarboxylique sont estérifiées avec une 2,2,6,6tétraméthyl-4-hydroxypipéridine; des composés de formule --CHr-C-HCH. -H, dans laquelle environ un tiers des restes L 0CO2CH3 CO2Rm CH3 CH3 R représentent -C2Hs et les autres H et m estun nombre compris CH3 CH3 entre 2 et 200; ou des copolymères dont l'unité constitutive est constituée de deux unités SC _-CH 2 et de chacune des unités O O et C13H27 0 0 N H3C CH3 HaC N CH3 H (g') des composés de formule XIlla CH3 0 G-CH2 G- N N--G14 (Xilla) G - C- CH3 n dans laquelle n est le nombre 1 ou 2 et G et Gl ont la signification donnée dans (a'), et G14 la signification donnée dans (b'), les significations -CONH-Z et -CH2-CH(OH)-CH2-O-D-O- étant exclues pour G14. Des exemples de tels composés sont: CH3 0 CH3 H3C-1 r CH3 ) H-N N-CHî-CHrN N- H CH3 CH3 CH3 O CH3 H3CH --- A CH3 CH3 0 CH3 101) H3C- N-CH2 -CH2 N N-CH3 /.I/CH3 CH3 H3C 102) HH3C-N N"C/ CH3 Des compositions particulièrement intéressantes contiennent comme constituant (c) au moins un composé de formule HI, H112, H3, H4, H5, H6, H7, H8 ou H9 CH3 CH3 H3C O CH3 Il il-I)Tnvn12 H17C80 O-C-(CH,)r-C-0 NC8H17 (Hi)Tinuvin 123 H3C CH3 CH3 CH3 CH3 (CH3)3C n-C4H9 CH3 HO CCH2-CC-O N-CH3 (H2) Tinuvin 144 (CH3)3C CH3 CH3 2 CH3 CH3 H3C 0 O CH3 il Il H3C-N O-C-(CH2) -C-O / N-CH3 (H3) Tinuvin 292 H3C CH3 CH3 CH3 CHa C.;H, o o Il Il O-N- CH-CH-O-C--CH-CH- C- (H4) Tinuvin 622 CH3 m CH3 CH3 HN-C-CHiC-CH3 i-N CH3 CH3 _ sN 1 (CH2)6 N (tH5) Chimassorb 944 H3C CH3 H3C CH3 H3C CH3 H3C CH3 H H m HN-CH2CH2OH n-C4H9 N, - N-n-C4H9 H3C CH3 H3C CH3 6) H3C rji CH3 H3C H3 O O A A] H3C0CH3 Il C-o N-CH3 H3C CH3 CH30CJH-CH'C (H7) Sanduvor PR-31 I \03 CH3 Icl-oA rCH CH3 CH3 H3C o o CH3 il Il H-N, O-C-(CH - 2) C--0r - H (H8) Tinuvin 770 H3C -CH3 CH3 CH3 R' R' I I R'- NH-(CH2)-- N -(CH2)- N -(CH2)- NH- R' (9) Chimassorb 119, o CH3 I CH3 H 3C NJISN CH3 R'= H3C-N - N- -N N.-CH3, et m est un nombre -.I N I H3C n-C4H9 n-C4H9 CH3 CH3 *compris entre 2 et 200. Le constituant (c) de la composition selon l'invention et les composés du type des amines à encombrement stérique sont connus et en partie disponibles dans le commerce. Le Tinuvin 123, le Tinuvin 144, le Tinuvin 292, le Tinuvin 622, le Tinuvin 770, le Chimassorb 944 et le Chimassorb 119 sont des marques déposées de la firme Ciba Spezialitatenchemie AG. Le Sanduvor PR-31 est une marque déposée de la firme Clariant. Le Chimassorb 119 (Ciba Spezialitatenchemie AG) est aussi particulièrement intéressant comme constituant (c) dans la composition selon l'invention. Le Chimassorb 119 est un produit de condensation préparé à partir de la 2-chloro-4,6-di(4-n-butylamino-1,2,2,6,6pentaméthylpipéridyl)-1,3,5-triazine et du 1,2-bis(3-anminopropylamino)éthane. Comme constituant (c) de la composition selon l'invention, on préfere en particulier ajouter des amines à encombrement stérique dont la masse molaire ou la masse molaire moyenne Mn, est comprise entre 500 et 10 000, surtout entre 1 000 et 000. Parmi celles-ci, il faut faire ressortir encore les amines à encombrement stérique dont la masse molaire ou la masse molaire moyenne Mn est comprise entre 1 500 et 10 000, par exemple entre 2 000 et 7 500. Des compositions selon l'invention particulièrement remarquables sont celles qui contiennent comme constituant (c) deux ou plusieurs composés du type des amines à encombrement stérique. Des compositions particulièrement intéressantes contiennent comme constituant (d) au moins un composé du groupe des phosphites ou des phosphonites organiques ayant les formules 1, 2, 3, 4, 5, 6 ou 7 -R'2 O-R2 (1) R 'i-Y'-P A. -X(2> O-R'3 -R3 (3) D' P-O R' (4 R'O O q P-,P --AD'P-O-R'( --5' R''O C-- - q,D- ''-0,, 4 R'é-'O--Ps / P-O-R', (5) 0-.. O.0 R 14 R (6) E' r' (R1| | t 0 R'14 R'14 y, dans lesquelles les indices sont des nombres entiers et n' est égal à 2, 3 ou 4; p' est égal à 1 ou 2; q' est égal à 2 ou 3; r' est compris entre 4 et 12; y' est égal à 1, 2 ou 3; et z' est compris entre 1 et 6; A', lorsque n' est 2, est un reste alkylène en C2-Cl8; alkylène en C2-CI2 interrompu par de l'oxygène, du soufre ou -NR4'-; un reste de formule R'5 R'5 B' \ / \/ B' {} ou phénylène; R'6 R'6 A', lorsque n' est 3, est un reste de formule -CH2e.l; Hi- A', lorsque n' est 4, représente le groupe CH C-H; C H/---OH-- A" a la signification de A' lorsque n' est égal à 2; B' représente une liaison directe, -CH2-, -CHR4'-, -CRI'R4'-, du soufre, un reste cycloalkylidène en Cs-C7 ou cyclohexylidène substitué en position 3, 4 et/ou 5 par 1 à 4 restes alkyle en C,-C4; D' est un reste alkyle en C- C4 lorsque p' est 1, et -CH2OCH2- lorsque p' est 2; D" représente un reste alkyle en CI-C4 lorsque p' est 1; E' est un reste alkyle en Cl-C18 ou -OR' ou un halogène lorsque y' est 1; E' représente -O-A"-O- lorsque y' est 2; E' représente un reste de formule R4'C(CH2O-)3 ou N(CH2CH2O-)3 lorsque y' est 3; Q' représente le reste d'un alcool ou d'un phénol ayant au moins z' fonctions OH, ce reste étant lié à l'atome de phosphore par l'intermédiaire de l'atome d'oxygène; Rl', R2' et R3' représentent, indépendamment les uns des autres, un reste alkyle en Cl- CI8 non substitué ou substitué par halogène, -COOR4', -CN ou -CONR4'R4'; alkyle en C2-C,8 interrompu par de l'oxygène, du soufre ou -NR4'-; phénylalkyle en C7- C9; cycloalkyle en C5-C12; phényle ou naphtyle; phényle ou naphtyle substitué par halogène, par 1 à 3 restes alkyle ou alcoxy ayant en tout 1 à 18 atomes de carbone R'5 ou par phénylalkyle en C7-C9; ou un reste de formule -(CIH2) OH, R'6 dans laquelle m' est un nombre entier compris entre 3 et 6; R4' représente un atome d'hydrogène ou un reste alkyle en C1-CI8, cycloalkyle en C5- CI2 ou phénylalkyle en C7-C9; RP' et R6' sont indépendamment l'un de l'autre un atome d'hydrogène ou un reste alkyle en C1-C8 ou cycloalkyle en C5-C6; R7' et R8', lorsque q' = 2, représentent indépendamment l'un de l'autre un reste alkyle en C1-C4 ou forment ensemble un reste 2, 3-déshydropentaméthylène; et R7' et R8', lorsque q' = 3, représentent des restes méthyle; R14' est un atome d'hydrogène ou un reste alkyle en Cl-C9 ou cyclohexyle; R,5' est un atome d'hydrogène ou un reste méthyle, et, dans le cas o il y a plusieurs restes R14' et R15', ces restes sont identiques ou différents; X' et Y' sont chacun une liaison directe ou de l'oxygène; Z' représente une liaison directe, un reste méthylène ou -C(R16')2- ou du soufre, et R16' représente un reste alkyle en C1-C8. Des compositions particulièrement intéressantes contiennent comme constituant (d) un phosphite ou un phosphonite de formule 1, 2, 5 ou 6, dans lesquelles n' est égal à 2 et y' est égal à 1, 2 ou 3; A' représente un reste alkylène en C2-C18, p-phénylène ou p-biphénylène, E' est un reste alkyle en CI-C18 ou -OR,' ou un atome de fluor lorsque y' est égal à 1; E' est un reste p-biphénylène lorsque y' est égal à 2; E' représente N(CH2CH20-)3 lorsque y' est égal à 3; RI', R2' et R3' sont indépendamment les uns des autres un reste alkyle en C,-Cs8, phénylalkyle en C7-C9, cyclohexyle, phényle ou phényle substitué par 1 à 3 restes alkyle ayant en tout 1 à 18 atomes de carbone; R14' représente un atome d'hydrogène ou un reste alkyle en C -Cg; R15' est un atome d'hydrogène ou un reste méthyle; X' représente une liaison directe; Y' est un atome d'oxygène; Z' représente une liaison directe ou - CH(R16')-; et R16' est un reste alkyle en C1-C4. D'autres compositions intéressantes contiennent comme constituant (d) un phosphite ou un phosphonite de formule 1, 2, 5 ou 6, dans lesquelles n' est égal à 2 et y' est égal à 1 ou 3; A' représente un reste pbiphénylène, E' est un reste alcoxy en Cl-C18 ou un atome de fluor lorsque y' est égal à 1; E' représente N(CH2CH2O-)3 lorsque y' est égal à 3; RI', R2' et R3' sont indépendamment les uns des autres un reste alkyle en C,-Cl8 ou phényle substitué par 2 ou 3 restes alkyle ayant en tout 2 à 12 atomes de carbone; R14' représente un reste méthyle ou tert-butyle; R's est un atome d'hydrogène; X' représente une liaison directe; Y' est un atome d'oxygène; Z' représente une liaison directe ou un reste méthylène ou -CH(CH3)-. Des compositions particulièrement préférées contiennent comme constituant (d) un phosphite ou un phosphonite de formule 1, 2 ou 6. Des compositions spécialement préférées contiennent comme constituant (d) au moins un composé de formule VII Ri FRt 0 P (V0I) [R3 R4 3vi dans laquelle R1 et R2 représentent indépendamment l'un de l'autre un atome d'hydrogène ou un reste alkyle en C,-C8, cyclohexyle ou phényle, et R3 et R4 représentent indépendamment l'un de l'autre un atome d'hydrogène ou un reste alkyle en C1-C4. Les composés ci-dessous sont des exemples de phosphites et phosphonites organiques particulièrement appropriés comme constituants (d) dans les compositions selon l'invention: le phosphite de triphényle, des phosphites de diphénylalkyle, des phosphites de phényldialkyle, le phosphite de tris(nonylphényle), le phosphite de trilauryle, le phosphite de trioctadécyle, le diphosphite de distéaryl-pentaérythritol, le phosphite de tris(2,4-di-tert-butylphényle) (lrgafos 168, Ciba- Geigy), le diphosphite de diisodécyl-pentaérythritol, le diphosphite de bis(2,4-di-tertbutylphényl)- pentaérythritol (formule D), le diphosphite de bis(2,6-di-tert-butyl-4méthylphényl)- pentaérythritol (formule E), le diphosphite de bis-isodécyloxypentaérythritol, le diphosphite de bis(2,4-di.tert-butyl-6méthylphényl)-pentaérythritol, le diphosphite de bis(2,4,6-tri-tertbutylphényl)-pentaérythritol, le triphosphite de tristéaryl-sorbitol, le diphosphonite de tétrakis(2,4-di-tert-butylphényl)-4,4'-biphénylène (lrgafos P- EPQ, Ciba-Geigy, formule H), la 6-isooctyloxy-2,4,8,10-tétra-tert-butyl12H- dibenzo[d,g]-1,3,2-dioxaphosphocine (formule C), la 6-fluoro-2,4,8,10tétra-tert- butyl-12-méthyl-dibenzo[d,g]-l,3,2-dioxaphosphocine (formule A), le phosphite de bis(2,4-di-tert-butyl-6-méthylphényle) et de méthyle, le phosphite de bis(2,4-di-tert- butyl-6-méthylphényle) et d'éthyle (formule G). On utilise de façon particulièrement préférée les phosphites et phosphonites suivants: le phosphite de tris(2,4-di-tert-butylphényle) (Irgafos 168, Ciba-Geigy), le phosphite de tris(nonylphényle), (CH3)3C C(CH3 ()3C C(CH3 (A) H3C-[CH P-F P-O-CH2CH- -N (B) I C (CH3)3 (CH) C(CH3)3 (CH:O3C - - a (CH3)3C C(CHI)a z P-O-CH2CH(C4Hg)CH2CH3 (C) (CH3)3C C(CH3)3 (CH3)3C O--P:X:P-O / "-C(CH)>3 (D) C(CH3)3 (CH3)3C C(CH3)3 (CH3)3C H3C 0 - CH3 (E) C(CH3)3 (CH3)3C CH3 H3C-C-CH3 (F) H- P-OCH CHa (G) 3F)c.-O-,\o_/X,,_o,-o-c...37.Hc. H3C C(CH3)3 C(CH33 (CHs)3c3t,, _ C(CHa3)j(H) 2 2 C(CH3)3 I AC33 on (CH2)3CH) /0-. (CHI)CH3- -)O_. CH2CH3 (1) C(CH3)3 CCH3 CHHC C3 C (CH3)C C(CH3)3 CH2 P O- C8Hl7 (L) I /k/C (CH3)3 (CH3)3C On préfere tout particulièrement le phosphite de tris(2,4-di-tert- butylphényle) [Irgafos 168, Ciba Spezialititenchemie AG, formule (G)]; llJltranox 626 [GE Chemicals, formule (D)], le diphosphonite de tétrakis(2,4-di- tert-butylphényl)-4,4'-biphénylène [Irgafos P-EPQ, Ciba Spezialititenchemie AG, formule (H)], l'Ultranox 641 [GE Chemicals, formule (I)], le Doverphos S9228 [Dover Chemicals, formule (K)] ou le Mark HP10O [Adeka Argus, formule (L)]. Les phosphites et les phosphonites organiques cités sont des composés connus; nombre d'entre eux sont disponibles dans le commerce. Le mélange des constituants (b) et (c) ou (b), (c) et (d) convient pour la stabilisation de matériaux organiques contre la dégradation due à l'oxydation, la chaleur ou la lumière. Des exemples de tels matériaux sont: 1. des polymères de monooléfines et dioléfines, par exemple du polypropylène, du polyisobutylène, du polybutène-1, du poly(4méthylpentène-1), du polyisoprène ou du polybutadiène ainsi que des polymères de cyclooléfines comme par exemple de cyclopentène ou de norbornène; ou encore du polyéthylène (qui peut éventuellement être réticulé), par exemple du polyéthylène de haute densité (HDPE), dupolyéthylène de haute densité et de masse molaire élevée (HDPE-HMW), du polyéthylène de haute densité et de masse molaire très élevée (HDPEUHMW), du polyéthylène de moyenne densité (MDPE), du polyéthylène de basse densité (LDPE), du polyéthylène linéaire de basse densité (LLDPE), (VLDPE) et (ULDPE). Les polyoléfines, à savoir les polymères de monooléfines, qui sont évoquées à titre d'exemples dans le paragraphe précédent, en particulier le polyéthylène et le polypropylène, peuvent être préparées par différents procédés, en particulier par les méthodes suivantes: a) par voie radicalaire (habituellement sous une pression élevée et à haute température); b) à l'aide d'un catalyseur, le catalyseur contenant d'habitude un ou plusieurs métaux des groupes IVb, Vb, VIb ou VIII. Ces métaux ont d'habitude un ou plusieurs ligands comme des oxydes, des halogénures, des alcoolates, des esters, des éthers, des amines, des groupes alkyle, alcényle et/ou aryle, qui peuvent avoir un type de coordination sr ou c. Ces complexes métalliques peuvent être libres ou fixés sur un support, par exemple sur du chlorure de magnésium activé, du chlorure de titane(E), de l'oxyde d'aluminium ou de l'oxyde de silicium. Ces catalyseurs peuvent être solubles ou insolubles dans le milieu de polymérisation. Les catalyseurs peuvent être actifs tels quels dans la polymérisation, ou on peut utiliser d'autres activateurs comme, par exemple, des composés d'alkylmétal, des hydrures métalliques, des halogénures d'alkylmétaux, des oxydes d'alkylmétaux ou des alkyloxanes métalliques, les métaux étant des éléments des groupes Ia, IIa et/ou DIa. Les activateurs peuvent par exemple être modifiés avec d'autres groupes ester, éther, amine ou éther de silyle. Ces systèmes de catalyseurs sont habituellement appelés catalyseurs Phillips, Standard Oil Indiana, Ziegler (-Natta), TNZ (DuPont), métallocènes ou catalyseurs à site unique (SSC). 2. des mélanges de polymères cités sous 1), par exemple des mélanges de polypropylène et de polyisobutylène, de polypropylène et de polyéthylène (par exemple PP/HDPE, PP/LDPE) et des mélanges de différents types de polyéthylène (par exemple LDPE/HDPE). 3. des copolymères de monooléfines et dioléfines entre elles ou avec d'autres monomères vinyliques, par exemple des copolymères éthylène/propylène, du polyéthylène basse densité linéaire (LLDPE) et ses mélanges avec du polyéthylène basse densité (LDPE), des copolymères propylène/1-butène, des copolymères propylène/isobutylène, des copolymères éthylène/l-butène, des copolymères éthylène/hexène, des copolymères éthylène/méthylpentène, des copolymères éthylène/heptène, des copolymères éthylène/octène, des copolymères propylène/butadiène, des copolymères isobutylène/isoprène, des copolymères éthylène/acrylate d'alkyle, des copolymères éthylène/méthacrylate d'alkyle, des copolymères éthylène/acétate de vinyle et leurs copolymères avec du monoxyde de carbone, ou des copolymères éthylène/acide acrylique et leurs sels (ionomères), et des terpolymères d'éthylène avec du propylène et un diène tel que l'hexadiène, le dicyclopentadiène ou l'éthylidènenorbomène; et des mélanges de tels copolymères entre eux et avec des polymères cités sous 1) ci-dessus, par exemple des mélanges de polypropylène avec des copolymères éthylène/propylène, de LDPE avec des copolymères éthylène/acétate de vinyle, de LDPE avec des copolymères éthylène/acide acrylique, de LLDPE avec des copolymères éthylène/acétate de vinyle et de LLDPE avec des copolymères éthylène/acide acrylique, et des copolymères polyalkylène/monoxyde de carbone à structure alternée ou statistique et leurs mélanges avec d'autres polymères comme, par exemple, des polyamides. 4. des résines d'hydrocarbures (par exemple en C5-C9) y compris leurs dérivés hydrogénés (par exemple des résines adhésives) et des mélanges de polyalkylènes et d'amidon. 5. du polystyrène, du poly(p-méthylstyrène), du poly(ca- méthylstyrène). 6. des copolymères de styrène ou d'ca-méthylstyrène avec des diènes ou des dérivés acryliques, par exemple des copolymères styrène/butadiène, styrène/acrylonitrile, styrène/méthacrylate d'alkyle, styrène/butadiène/acrylate et méthacrylate d'alkyle, styrène/anhydride maléique, styrène/acrylonitrile/acrylate de méthyle; des mélanges à résistance aux chocs élevée constitués de copolymères de styrène et d'un autre polymère tel que, par exemple, un polyacrylate, un polymère de diène ou un terpolymère éthylène/propylène/diène; et des copolymères à blocs du styrène tels que, par exemple, des copolymères à blocs styrène/butadiène/styrène, styrène/isoprène/styrène, styrène/éthylène/butylène/styrène ou styrène/éthylène/ propylène/styrène. 7. des copolymères greffés de styrène ou d'a-méthylstyrène, par exemple de styrène sur du polybutadiène; de styrène sur des copolymères poly(butadiène/styrène) ou poly(butadiène/acrylonitrile); de styrène et d'acrylonitrile (ou de méthacrylonitrile) sur du polybutadiène; de styrène, d'acrylonitrile et de méthacrylate de méthyle sur du polybutadiène; de styrène et d'anhydride maléique sur du polybutadiène; de styrène, d'acrylonitrile et d'anhydride maléique ou de maléimide sur du polybutadiène; de styrène et de maléimide sur du polybutadiène; de styrène et d'acrylates ou méthacrylates d'alkyle sur du polybutadiène; de styrène et d'acrylonitrile sur des terpolymères éthylène/propylène/diène; de styrène et d'acrylonitrile sur des poly(acrylates d'alkyle) ou des poly(méthacrylates d'alkyle); de styrène et d'acrylonitrile sur des copolymères acrylate/butadiène; ainsi que leurs mélanges avec les copolymères énumérés sous 6), par exemple ceux qui sont connus sous le nom de polymères ABS, MBS, ASA ou AES. 8. des polymères halogénés comme, par exemple, du polychloroprène, du caoutchouc chloré, un copolymère isobutylène/isoprène chloré et bromé (caoutchouc halogénobutyle), du polyéthylène chloré ou chlorosulfoné, des copolymères d'éthylène et d'éthylène chloré, des homo- et copolymères d'épichlorhydrine, en particulier des polymères de composés vinyliques halogénés, par exemple du poly(chlorure de vinyle), du poly(chlorure de vinylidène), du poly(fluorure de vinyle), du poly(fluorure de vinylidène); ainsi que leurs copolymères tels que les copolymères chlorure de vinyle/chlorure de vinylidène, chlorure de vinyle/acétate de vinyle ou chlorure de vinylidène/acétate de vinyle. 9. des polymères qui dérivent d'acides ct,p-insaturés et de leurs dérivés tels que des polyacrylates et des polyméthacrylates, des poly(méthacrylates de méthyle) rendus résistants aux chocs par modification avec de l'acrylate de butyle, des polyacrylamides et des polyacrylonitriles. 10. des copolymères des monomères cités sous 9) entre eux ou avec d'autres monomères insaturés, par exemple des copolymères acrylonitrile/butadiène, des copolymères acrylonitrile/acrylate d'alkyle, des copolymères acrylonitrile/acrylate d'alcoxyalkyle, des copolymères acrylonitrile/halogénure de vinyle ou des terpolymères acrylonitrile/méthacrylate d'alkyle/butadiène. 11. des polymères qui dérivent d'alcools et d'amines insaturés ou de leurs dérivés acylés ou de leurs acétals, comme le poly(alcool vinylique), le poly(acétate de vinyle), le poly(stéarate de vinyle), le poly(benzoate de vinyle), le poly(maléate de vinyle), le polyvinylbutyral, le poly(phtalate d'allyle) ou la polyallylmélamine, et leurs copolymères avec les oléfines citées dans le point 1. 12. des homopolymères et copolymères d'éthers cycliques, comme les polyalkylèneglycols, le poly(oxyde d'éthylène), le poly(oxyde de propylène) ou leurs copolymères avec des éthers de bisglycidyle. 13. des polyacétals, comme le polyoxyméthylène, et les polyoxyméthylènes qui contiennent des comonomères comme, par exemple, l'oxyde d'éthylène; des polyacétals modifiés avec des polyuréthanes thermoplastiques, des acrylates ou du MBS. 14. des poly(oxydes et sulfures de phénylène) et leurs mélanges avec des polymères de styrène ou des polyamides. 15. des polyuréthanes qui dérivent d'une part de polyéthers, de polyesters et de polybutadiènes ayant des groupes hydroxy terminaux et d'autre part de polyisocyanates aliphatiques ou aromatiques, ainsi que leurs précurseurs. 16. des polyamides et des copolyamides qui dérivent de diamines et d'acides dicarboxyliques et/ou d'acides aminocarboxyliques ou des lactames correspondants, par exemple le polyamide 4, le polyamide 6, le polyamide 6/6, 6/10, 6/9, 6/12, 4/6, 12/12, le polyamide 11, le polyamide 12, des polyamides aromatiques obtenus à partir de m-xylène, d'une diamine et d'acide adipique; des polyamides préparés à partir d'hexaméthylènediamine et d'acide isophtalique et/ou téréphtalique, et éventuellement d'un élastomère comme agent modifiant, par exemple le poly(2,4,4- triméthylhexaméthylènetéréphtalamide) ou le poly(m-phénylèneisophtalamide); des copolymères à blocs des polyamides précités avec des polyoléfines, des copolymères d'oléfines, des ionomères ou des élastomères chimiquement liés ou greffés; ou avec des polyéthers, par exemple avec du polyéthylèneglycol, du polypropylèneglycol ou du polytétraméthylèneglycol; ainsi que des polyamides ou des copolyamides modifiés avec un EPDM ou un ABS; et des polyamides condensés pendant la mise en forme (systèmes de polyamides RIM). 17. des polyurées, des polyimides, des poly(amide-imides), des polyétherimides, des polyesterimides, des polyhydantoïnes et des polybenzimidazoles. 18. des polyesters qui dérivent d'acides dicarboxyliques et de diols et/ou d'acides hydroxycarboxyliques ou des lactones correspondantes, par exemple le poly(téréphtalate d'éthylène), le poly(téréphtalate de butylène), le poly(téréphtalate de 1,4-diméthylolcyclohexane) et des polyhydroxybenzoates, ainsi que des copoly(éthers-esters) à blocs qui dérivent de polyéthers ayant des groupes hydroxy terminaux; et aussi des polyesters modifiés avec des polycarbonates ou des MBS. 19. des polycarbonates et des polyestercarbonates. 20. des polysulfones, des polyéthersulfones et des polyéthercétones. 21. des polymères réticulés qui dérivent d'une part d'aldéhydes et d'autre part de phénols, d'urée ou de mélamine, comme les résines phénol/formaldéhyde, les résines urée/formaldéhyde et les résines mélamine/formaldéhyde. 22. des résines alkydes siccatives et non siccatives. 23. des résines polyester insaturées qui dérivent de copolyesters d'acides dicarboxyliques saturés et insaturés avec des polyols et des composés vinyliques comme agents réticulants, ainsi que leurs dérivés halogénés peu inflammables. 24. des résines acryliques réticulables qui dérivent d'acrylates substitués, par exemple d'époxyacrylates, d'uréthane-acrylates ou de polyester-acrylates. 25. des résines alkydes, des résines polyester et des résines acrylate réticulées avec des résines mélamine, des résines urée, des isocyanates, des isocyanurates, des polyisocyanates ou des résines époxy. 26. des résines époxy réticulées dérivées de composés glycidyliques aliphatiques, cycloaliphatiques, hétérocycliques ou aromatiques, par exemple des produits d'éthers diglycidyliques de bisphénol A, d'éthers diglycidyliques de bisphénol F, qui ont été réticulés à l'aide de durcisseurs classiques comme, par exemple, des anhydrides ou des amines, avec ou sans accélérateurs. 27. des polymères naturels comme la cellulose, le caoutchouc naturel, la gélatine, et leurs dérivés modifiés chimiquement en polymères homologues, par exemple les acétates de cellulose, les propionates de cellulose et les butyrates de cellulose, ou les éthers de cellulose comme la méthylcellulose; ainsi que les résines colophanes et leurs dérivés. 28. des mélanges (polyblends) des polymères précités, par exemple, PP/EPDM, polyamide/EPDM ou ABS, PVC/EVA, PVC/ABS, PVC/MBS, PC/ABS, PBTP/ABS, PC/ASA, PC/PBT, PVC/CPE, PVC/acrylates, POM/PUR thermoplastique, PC/PUR thermoplastique, POM/acrylate, POM/MBS, PPO/HIPS, PPO/PA 6.6 et ses copolymères, PA/HDPE, PA/PP, PAIPPO, PBT/PC/ABS ou PBT/PET/PC. 29. des produits organiques naturels et synthétiques représentant des composés monomères purs ou des mélanges de ces composés, par exemple des huiles minérales, des graisses, huiles et cires animales ou végétales, ou des huiles, cires et graisses à base d'esters synthétiques (par exemple des phtalates, des adipates, des phosphates ou des trimellitates), et des mélanges d'esters synthétiques avec des huiles minérales dans des proportions en masse quelconques, comme ceux utilisés par exemple comme préparations de filage, et leurs émulsions aqueuses. 30. des émulsions aqueuses de caoutchoucs naturels ou synthétiques comme, par exemple, du latex de caoutchouc naturel ou des latex de copolymères styrène/butadiène carboxylés. Le mélange des constituants (b) et (c) ou (b), (c) et (d) sert également à la préparation de polyuréthanes, en particulier à la préparation de mousses souples de polyuréthane. Les compositions selon l'invention et les produits qui en sont préparés sont alors protégés contre la dégradation. On évite en particulier le brûlage à coeur pendant la préparation de la mousse. Les polyuréthanes sont obtenus par exemple par réaction de polyéthers, de polyesters et de polybutadiènes contenant des groupes hydroxyle terminaux avec des polyisocyanates aliphatiques ou aromatiques. Les polyéthers à groupes hydroxyle terminaux sont connus et sont préparés par exemple par polymérisation d'époxydes comme l'oxyde d'éthylène, l'oxyde de propylène, l'oxyde de butylène, le tétrahydrofurane, l'oxyde de styrène ou l'épichlorhydrine, par exemple en présence de BF3, ou par addition de ces époxydes, éventuellement en mélange ou l'un après l'autre, sur des constituants de départ ayant des atomes d'hydrogène réactifs comme l'eau, des alcools, l'ammoniac ou des amines, par exemple l'éthylèneglycol, le propylèneglycol-(1,3) et (1,2), le triméthylolpropane, le 4,4'-dihydroxydiphénylpropane, l'aniline, l'éthanolamine ou l'éthylènediamine. On peut aussi prendre en considération selon l'invention des polyéthers de sucrose. On peut aussi prendre en considération selon l'invention des polyéthers de sucrose. On préfèere souvent les polyéthers qui présentent essentiellement des groupes OH primaires (usqu'à 90 % en masse par rapport à tous les groupes OH présents dans le polyéther). On peut aussi utiliser des polyéthers modifiés par des polymères vinyliques comme ceux qui se forment par exemple par polymérisation de styrène et d'acrylonitrile en présence de polyéthers, ainsi que des polybutadiènes contenant des groupes OH. Ces composés sont des composés polyhydroxylés, en particulier des composés contenant 2 à 8 groupes hydroxyle, spécialement ceux qui ont une masse molaire comprise entre 800 et 10 000, de préférence entre 1000 et 6000, par exemple des polyéthers contenant au moins 2, en général de 2 à 8, mais de préférence de 2 à 4, groupes hydroxyle, comme ceux qui sont connus en soi pour la préparation de polyuréthanes homogènes et de polyuréthanes cellulaires. On peut bien sûr utiliser des mélanges des composés précités contenant au moins deux atomes d'hydrogène réactifs vis-à-vis des isocyanates, et ayant en particulier une masse molaire de 400 à 10 000. Comme polyisocyanates, on prend en considération des polyisocyanates aliphatiques, cycloaliphatiques, araliphatiques, aromatiques et hétérocycliques, par exemple le diisocyanate d'éthylène, le diisocyanate de 1,4-tétraméthylène, le diisocyanate de 1,6-hexaméthylène, le 1,12-diisocyanatododécane, le 1,3- diisocyanatocyclobutane, le 1,3- et 1,4-diisocyanatocyclohexane et des mélanges quelconques de ces isomères, le 1-isocyanato-3,3,5- triméthyl-5- isocyanatométhylcyclohexane, le diisocyanate de 2,4- et 2,6hexahydrotolylène et des mélanges quelconques de ces isomères, le diisocyanate d'hexahydro-1,3- et/ou 1,4-phénylène, le perhydro-2,4'- et/ou 4,4'-diisocyanatodiphénylméthane, le diisocyanate de 1,3- et 1,4phénylène, le diisocyanate de 2,4- et 2,6-tolylène et des mélanges quelconques de ces isomères, le 2,4'- et/ou 4,4'-diisocyanato- diphénylméthane, le diisocyanate de 1,5-naphtylène, le 4,4',4"triisocyanato- triphénylméthane, des polyisocyanates de polyphénylpolyméthylène comme ceux qui sont obtenus par condensation d'aniline et de formaldéhyde, suivie d'une phosgénation, des isocyanates de m- et pisocyanatophénylsulfonyle, des polyisocyanates d'aryle perchlorés, des polyisocyanates contenant des groupes carbodiimide, des polyisocyanates contenant des groupes allophanate, des polyisocyanates contenant des groupes isocyanurate, des polyisocyanates contenant des groupes uréthane, des polyisocyanates contenant des groupes urée acylés, des polyisocyanates contenant des groupes biuret, des polyisocyanates contenant des polyisocyanates contenant des restes d'acides gras polymères. On peut aussi utiliser les résidus de distillation contenant des groupes isocyanate obtenus dans la préparation industrielle d'isocyanates, éventuellement dissous dans un ou plusieurs des polyisocyanates précités. On peut en outre utiliser des mélanges quelconques des polyisocyanates précités. Les polyisocyanates faciles à obtenir industriellement, par exemple le 2,4- et 2,6-diisocyanatotoluène et des mélanges quelconques de ces isomères ("TDI"), des polyisocyanates de polyphénylpolyméthylène tels qu'on les obtient par condensation d'aniline et de formaldéhyde suivie d'une phosgénation ("MDI brut") et des polyisocyanates contenant des groupes carbodiimide, uréthane, allophanate, isocyanurate, urée ou biuret ("polyisocyanates modifiés") sont en général particulièrement préférés. Les matériaux organiques à protéger sont de préférence des polymères naturels, semi-synthétiques ou de préférence synthétiques. On préfere particulièrement les polymères thermoplastiques, en particulier les polyoléfines, surtout le polyéthylène et le polypropylène ou leurs copolymères avec des monooléfines et des dioléfines. On préfere particulièrement une fibre polyoléfinique, en particulier une fibre polyoléfinique essentiellement sans phénol. Une fibre polyoléfinique essentiellement sans phénol désigne une fibre polyoléfinique dans laquelle la quantité d'antioxydants phénoliques est inférieure à 0,02 % par rapport à la masse de la fibre polyoléfinique à stabiliser. Ces petites quantités d'antioxydants phénoliques sont ajoutées par les fabricants de polyoléfines pour stabiliser au préalable les polyoléfines au cours de leur préparation. L'activité des constituants (b) et (c) ou (b), (c) et (d) est particulièrement remarquable contre la dégradation par la chaleur et l'oxydation, surtout dans le cas d'une contrainte thermique comme celle qui se présente dans la mise en forme des matières thermoplastiques. Les constituants (b) et (c), ou (b), (c) et (d) selon l'invention sont donc tout spécialement utiles comme stabilisants à la mise en forme. Le mélange des constituants (b) et (c), ou (b), (c) et (d) convient aussi pour la stabilisation de polyoléfines qui sont en contact prolongé avec des milieux d'extraction. On ajoute de préférence le constituant (b) au matériau organique à stabiliser en une quantité de 0, 0005 à 5 %, en particulier de 0,001 à 2 %, par exemple de 0,01 à 2 %, par rapport à la masse du matériau organique à stabiliser. On ajoute de façon appropriée les constituants (c) et (d) au matériau organique à stabiliser en une quantité de 0,01 à 10 %, par exemple de 0, 01 à 5 %, de préférence de 0,025 à 3 %, en particulier de 0,025 à 1 %, par rapport à la masse du matériau organique à stabiliser. En plus des constituants (a), (b), (c) et (d), les compositions selon l'invention peuvent contenir d'autres costabilisants (additifs) comme, par exemple, les suivants: 1. Des antioxydants 1.1. des monophénols alkylés, par exemple le 2,6-di-tert-butyl-4méthylphénol, le 2- tert-butyl-4,6-diméthylphénol, le 2,6-di-tert-butyl-4-éthylphénol, le 2, 6-di-tert-butyl- 4-n-butylphénol, le 2,6-di-tert-butyl-4-isobutylphénol, le 2,6dicyclopentyl-4- méthylphénol, le 2-(ca-méthylcyclohexyl)-4,6-dimnéthylphénol, le 2,6dioctadécyl-4- méthylphénol, le 2,4,6-tricyclohexylphénol, le 2,6-di-tert-butyl-4méthoxyméthyl- phénol, des nonylphénols linéaires ou ramifiés dans la chame latérale comme, par exemple, le 2,6-dinonyl-4-méthylphénol, le 2,4-diméthyl-6-(l'méthylundéc-l'- yl)phénol, le 2,4-diméthyl-6-(l1'-méthylheptadéc-l'-yl)phénol, le 2,4diméthyl-6-(l1'- méthyltridéc-l'-yl)phénol et leurs mélanges. 1.2. des alkylthiométhylphénols. par exemple le 2,4-dioctylthiométhyl-6tert- butylphénol, le 2,4-dioctylthiométhyl-6-méthylphénol, le 2,4dioctylthiométhyl-6- éthylphénol, le 2,6-didodécylthiométhyl-4-nonylphénol. 1.3. des hydroquinones et des hydroquinones alkylées, par exemple le 2,6di-tert- butyl-4-méthoxyphénol, la 2,5-di-tert-butylhydroquinone, la 2,5-ditert-amyl- hydroquinone, le 2,6-diphényl-4-octadécyloxyphénol, la 2,6-di-tertbutylhydro- quinone, le 2,5-di-tert-butyl-4-hydroxyanisole, le 3,5-di-tert-butyl-4hydroxyanisole, le stéarate de 3,5-di-tert-butyl-4-hydroxyphényle, l'adipate de bis(3,5di-tert-butyl-4- hydroxyphényle). 1.4. des tocophérols, par exemple l'cc-tocophérol, le [i-tocophérol, le y-tocophérol, le -tocophérol et leurs mélanges (vitamine E). 1.5. des thiodiphényléthers hydroxylés, par exemple le 2,2'-thiobis(6tert-butyl-4- méthylphénol), le 2,2'-thiobis(4-octylphénol), le 4,4'-thiobis(6tert-butyl-3- méthylphénol), le 4,4'-thiobis(6-tert-butyl-2-méthylphénol), le 4,4'thiobis(3,6-di-sec- amylphénol), le disulfure de 4,4'-bis(2,6-diméthyl-4-hydroxyphényle). 1.6. des alkylidènebisphénols, par exemple le 2,2'-méthylènebis(6-tertbutyl-4- méthylphénol), le 2,2'-méthylènebis(6-tert-butyl-4-éthylphénol), le 2,2'méthylène- bis[4-méthyl-6-(ca-méthylcyclohexyl)phénol], le 2,2'-méthylènebis(4méthyl-6- cyclohexylphénol), le 2,2'-méthylènebis(6-nonyl-4-méthylphénol), le 2,2'- méthylènebis(4,6-di-tert-butylphénol), le 2,2'-éthylidènebis(4,6-di-tertbutylphénol), le 2,2'-éthylidènebis(6-tert-butyl-4-isobutylphénol), le 2,2'méthylènebis[6-(ct- méthylbenzyl)-4-nonylphénol], le 2,2'-méthylènebis[6-(a,cadiméthylbenzyl)-4- nonylphénol], le 4,4'-méthylènebis(2,6-di-tert-butylphénol), le 4,4'méthylènebis(6- tert-butyl-2-méthylphénol), le 1,1-bis(5-tert-butyl-4-hydroxy-2méthylphényl)butane, le 2,6-bis(3-tert-butyl-5-méthyl-2-hydroxybenzyl)-4-méthylphénol, le 1,1, 3-tris(5- tert-butyl-4-hydroxy-2-méthylphényl)butane, le 1,1-bis(5-tert-butyl-4hydroxy-2- méthylphényl)-3-n-dodécylmercaptobutane, le bis[3,3-bis(3'-tert-butyl-4'hydroxy- phényl)butyrate] d'éthylèneglycol, le bis(3-tert-butyl-4-hydroxy-5méthylphényl)- dicyclopentadiène, le téréphtalate de bis[2-(3'-tert-butyl-2'-hydroxy-5'méthyl- benzyl)-6-tert-butyl-4-méthylphényle], le 1,1-bis(3,5-diméthyl-2hydroxyphényl)- butane, le 2,2-bis(3,5-di-tert-butyl-4-hydroxyphényl)propane, le 2,2bis(5-tert-butyl- 4-hydroxy-2-méthylphényl)-4-n-dodécylmnercaptobutane, le 1,1,5,5-tétra(5tert-butyl- 4-hydroxy-2-méthylphényl)pentane. 1.7. des composés O-. N- et S-benzylés, par exemple l'oxyde de 3,5,3',5'tétra-tert- butyl-4,4'-dihydroxydibenzyle, le 4-hydroxy-3,5diméthylbenzylmercaptoacétate d'octadécyle, le 4-hydroxy-3,5-di-tertbutylbenzylmercaptoacétate de tridécyle, la tris(3,5-di-tert-butyl-4-hydroxybenzyl)amine, le dithiotéréphtalate de bis(4-tert-butyl- 3-hydroxy-2,6-diméthylbenzyle), le sulfure de bis(3,5-di-tert-butyl-4hydroxy- benzyle), le 3,5-di-tert-butyl-4-hydroxybenzylmercaptoacétate d'isooctyle. 1.8. des malonates hvdroxybenzylés, par exemple le 2,2-bis(3,5-di-tertbutyl-2- hydroxybenzyl)malonate de dioctadécyle, le 2-(3-tert-butyl-4-hydroxy-5méthyl- benzyl)malonate de dioctadécyle, le 2,2-bis(3,5-di-tert-butyl-4hydroxybenzyl)- malonate de didodécylmercaptoéthyle, le 2,2-bis(3,5-di-tert-butyl-4hydroxy- benzyl)malonate de di[4-(1,1,3,3-tétraméthylbutyl)phényle]. 1.9. des composés aromatiques hydroxybenzylés, par exemple le 1,3,5tris(3,5-di- tert-butyl-4-hydroxybenzyl)-2,4,6-triméthylbenzène, le 1,4-bis(3,5-ditert-butyl-4- hydroxybenzyl)-2,3,5,6-tétraméthylbenzène, le 2,4,6-tris(3,5-di-tertbutyl-4-hydroxy- benzyl)phénol. 1.10. des composés triaziniques, par exemple la 2,4-bis(octylmercapto)-6(3,5-di- tert-butyl-4-hydroxyanilino)-l1,3,5-triazine, la 2-octylmercapto-4,6bis(3,5-di-tert- butyl-4-hydroxyanilino)-1,3,5-triazine, la 2-octylmercapto-4,6-bis(3,5di-tert-butyl- 4-hydroxyphénoxy)-1,3,5-triazine, la 2,4,6-tris(3,5-di-tert-butyl-4hydroxyphénoxy)- 1,2,3-triazine, le 1,3,5-tris(3,5-di-tert-butyl-4hydroxybenzyl)isocyanurate, le 1,3,5- tris(4-tert-butyl-3-hydroxy-2,6-diméthylbenzyl)isocyanurate, la 2,4,6tris(3,5-di-tert- butyl-4-hydroxyphényléthyl)-1,3,5-triazine, la 1,3,5-tris(3,5-di-tertbutyl-4-hydroxy- phénylpropionyl)hexahydro-l,3,5-triazine, le 1,3,5-tris(3,5-dicyclohexyl4-hydroxy- benzyl)isocyanurate. 1.11. des benzylphosphonates, par exemple le 2,5-di-tert-butyl-4- hydroxy- benzylphosphonate de diméthyle, le 3,5-di-tert-butyl-4hydroxybenzylphosphonate * de diéthyle, le 3,5-di-tert-butyl-4-hydroxybenzylphosphonate de dioctadécyle, le 5- tert-butyl-4-hydroxy-3-méthylbenzylphosphonate de dioctadécyle, le sel de calcium de l'ester monoéthylique de l'acide 3,5-di-tert-butyl-4hydroxybenzylphosphonique. 1.12. des acvlaminophénols, par exemple le 4hydroxyanilide de l'acide laurique, le 4-hydroxyanilide de l'acide stéarique, le N-(3,5-di-tert-butyl-4hydroxyphényl)- carbamate d'octyle. 1.13. des esters de l'acide B-(3.5-di-tert-butyl-4hydroxyphényl)propionique avec des mono- ou des polyalcools, par exemple avec le méthanol, l'éthanol, le n-octanol, l'isooctanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N-. bis(hydroxyéthyl)oxamide, le 3-thiaundécanol, le 3-thiapentadécanol, le triméthylhexanediol, le triméthylolpropane, le 4-hydroxyméthyl-1-phospha2,6,7- trioxabicyclo[2.2.2]octane. 1.14. des esters de l'acide.-(5-tert-butyl-4hydroxy-3-méthylphényl)propionique avec des mono- ou des polyalcools, par exemple avec le méthanol, l'éthanol, le n- octanol, l'isooctanol, l'octadécanol, le 1,6-hexanediol, le 1,9nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)- isocyanurate, le N,N'-bis(hydroxyéthyl)oxamide, le 3-thiaundécanol, le 3thia- pentadécanol, le triméthylhexanediol, le triméthylolpropane, le 4-hydroxyméthyl-1- phospha-2,6,7-trioxabicyclo[2.2.2]octane. 1.15. des esters de l'acide 0-(3.5-dicyclohexyl-4-hydroxyphényl)propioniaue avec des mono- ou des polyalcools, par exemple avec le méthanol, l'éthanol, l'octanol, l'octadécanol, le 1,6-hexanediol, le 1,9-nonanediol, l'éthylèneglycol, le 1,2- propanediol, le néopentylglycol, le thiodiéthylèneglycol, le diéthylèneglycol, le triéthylèneglycol, le pentaérythritol, le tris(hydroxyéthyl)isocyanurate, le N,N'- bis(hydroxyéthyl)oxamide, le 3-thiaundécanol, le 3-thiapentadécanol, le triméthylhexanediol, le triméthylolpropane, le 4-hydroxyméthyl-l1phospha-2,6,7- trioxabicyclo[2.2.2]octane. 1.16. des esters de l'acide 3.5-di-tert-butyl-4-hydroxyphénylacétique avec des mono- ou des polyalcools, par exemple avec le méthanol, l'éthanol, l'octanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N'-bis(hydroxyéthyl)oxamide, le 3thiaundécanol, le 3-thiapentadécanol, le triméthylhexanediol, le triméthylolpropane, le 4-hydroxyméthyl-1-phospha-2,6,7-trioxabicyclo[2.2. 2]octane. 1.17. des amides de l'acide B-(3.5-di-tert-butyl-4hydroxhphényl)propionique, par exemple la N,N'-bis(3,5-di-tert-butyl4-hydroxyphénylpropionyl)hexaméthylène- diamine, la N,N'-bis(3,5-di-tert-butyl-4hydroxyphénylpropionyl)triméthylène- diamine, la N,N'-bis(3,5-di-tert-butyl-4hydroxyphénylpropionyl)hydrazine, le N,N'- bis[2-(3-[3,5-di-tert-butyl-4-hydroxyphényl]propionyl)éthyl]oxamide (Naugard XL-1 de la firme Uniroyal). 1.18. l'acide ascorbique (vitamine C). 1.19. des antioxydants aminés, par exemple la N,N'-diisopropyl-pphénylènediamine, la N,N'-di-sec-butyl-p-phénylènediamine, la N,N'-bis(1,4diméthylpentyl)-p- phénylènediamine, la N,N'-bis(1-éthyl-3-méthylpentyl)-p-phénylènediamine, la N,N'- bis(l1-méthylheptyl)-p-phénylènediamine, la N,N'-dicyclohexyl-pphénylènediamine, la N,N'-diphényl-p-phénylènediamine, la N,N'di(napht-2-yl)-p-phénylènediamine, la N-isopropyl-N'-phényl-p-phénylènediamine, la N-(1,3-diméthylbutyl)-N'phényl-p- phénylènediamine, la N-(l-méthylheptyl)-N'-phényl-p-phénylènediamine, la N- cyclohexyl-N'-phényl-p-phénylènediamine, la 4-(ptoluènesulfonamido)diphényl- amine, la N,N'-diméthyl-N,N'-di-sec-butyl-p-phénylènediamine, la diphénylamine, la N-allyldiphénylamine, la 4-isopropoxydiphénylamine, la N-phényl-l-naphtylamine, la N-(4-tert-octylphényl)-1l-naphtylamine, la N-phényl-2-naphtylamine, une diphénylamine octylée, par exemple la p,p'-di-tert-octyldiphénylamine, le 4-n- butylaminophénol, le 4-butyrylaminophénol, le 4-nonanoylaminophénol, le 4- dodécanoylaminophénol, le 4-octadécanoylaminophénol, la di(4méthoxyphényl)- amine, le 2,6-di-tert-butyl-4-diméthylaminométhylphénol, le 2,4'diaminodiphényl- méthane, le 4,4'-diaminodiphénylméthane, le N,N,N',N'-tétraméthyl-4,4'diamino- diphénylméthane, le 1,2-di[(2-méthylphényl)amino]éthane, le 1,2di(phénylamino)- propane, l'(o-tolyl)biguanide, la di[4-(1',3'-diméthylbutyl)phényl]amine, une N- phényl-l-naphtylamine octylée, un mélange de tert-butyl/tertoctyldiphénylamines mono- et dialkylées, un mélange de nonyldiphénylamines mono- et dialkylées, un mélange de dodécyldiphénylamines mono- et dialkylées, un mélange d'isopropyl/ isohexyldiphénylamines mono- et dialkylées, un mélange de tertbutyldiphényl- amines mono- et dialkylées, la 2,3-dihydro-3,3-diméthyl-4H-1,4benzothiazine, la phénothiazine, un mélange de tert-butyl/tertoctylphénothiazines mono- et dialkylées, un mélange de tertoctylphénothiazines mono- et dialkylées, la N-allylphénothiazine, le N,NN',N'-tétraphényl-1,4-diaminobut-2-ène, la N,N-bis(2,2,6,6tétraméthyl- pipéridine-4-yl)hexainéthylènediamine, le sébaçate de bis(2,2,6,6tétraméthyl- pipéridine-4-yle), la 2,2,6,6-tétraméthylpipéridine-4-one, le 2,2,6,6tétraméthyl- pipéridine-4-ol. 2. Des absorbants d'UV et des agents stabilisants à la lumière. 2.1. des 2-(2'-hydroxyphényl)benzotriazoles, par exemple le 2-(2'hydroxy-5'- méthylphényl)benzotriazole, le 2-(3',5'-di-tert-butyl-2'hydroxyphényl)benzotriazole, le 2-(5'-tert-butyl-2'-hydroxyphényl)benzotriazole, le 2-(2'-hydroxy-5'(1,1,3,3- tétraméthylbutyl)phényl)benzotriazole, le 2-(3',5'-di-tert-butyl-2'hydroxyphényl)-5- chlorobenzotriazole, le 2-(3'-tert-butyl-2'-hydroxy-5'-méthylphényl)-5chlorobenzo- triazole, le 2-(3'-sec-butyl-5'-tert-butyl-2'hydroxyphényl)benzotriazole, le 2-(2'- hydroxy-4'-octyloxyphényl)benzotriazole, le 2-(3',5'-di-tert-amyl2'-hydroxy- phényl)benzotriazole, le 2-(3',5'-bis(a,ca-diméthylbenzyl)-2'hydroxyphényl)benzo- triazole, le 2-(3'-tert-butyl-2'-hydroxy-5'-(2octyloxycarbonyléthyl)phényl)-5- chlorobenzotriazole, le 2-(3'-tert-butyl-5'-[2-(2éthylhexyloxy)carbonyléthyl]-2'- hydroxyphényl)-5-chlorobenzotriazole, le 2-(3'-tert-butyl-2'-hydroxy-5'(2-méthoxy- carbonyléthyl)phényl)-5-chlorobenzotriazole, le 2-(3'-tert-butyl-2'hydroxy-5'-(2- méthoxycarbonyléthyl)phényl)benzotriazole, le 2-(3'-tert-butyl-2'hydroxy-5'-(2- octyloxycarbonyléthyl)phényl)benzotriazole, le 2-(3'-tert-butyl-5'-[2-(2éthylhexyl- oxy)carbonyléthyl]-2'-hydroxyphényl)benzotriazole, le 2-(3'-dodécyl-2'hydroxy-5'- méthylphényl)benzotriazole, le 2-(3'-tert-butyl-2'-hydroxy-5'-(2isooctyloxy- carbonyléthyl)phényl)benzotriazole, le 2,2'-méthylènebis[4-(1,1,3,3tétraméthyl- butyl)-6-(benzotriazole-2-yl)phénol]; le produit de trans-estérification du 2-[3'-tert- butyl-5'-(2-méthoxycarbonyléthyl)-2'-hydroxyphényl]benzotriazole avec le poly- éthylèneglycol 300; [R-CH2CH2-COO(CH2)3]2- avec R = 3'-tert-butyl-4'hydroxy-5'- (2H-benzotriazole-2-yl)phényle; le 2-[2'-hydroxy-3'-(a,adiméthylbenzyl)-5'- (1,1,3,3-tétraméthylbutyl)phényl]benzotriazole; le 2-[2'-hydroxy-3'-(1, 1,3,3-tétra- méthylbutyl)-5'-(a,a-diméthylbenzyl)phényl]benzotriazole. 2.2. des 2-hydroxybenzophénones, par exemple les dérivés 4-hydroxy, 4méthoxy, 4- octyloxy, 4-décyloxy, 4-dodécyloxy, 4-benzyloxy, 4,2',4'-trihydroxy et 2'-hydroxy- 4,4'-diméthoxy. 2.3. des esters d'acides benzoiques éventuellement substitués, par exemple le salicylate de 4-tert-butylphényle, le salicylate de phényle, le salicylate d'octylphényle, le dibenzoylrésorcinol, le bis(4-tertbutylbenzoyl)résorcinol, le benzoylrésorcinol, le 3,5-di-tert-butyl-4-hydroxybenzoate de 2,4-di-tertbutyl- phényle, le 3,5-di-tert-butyl-4-hydroxybenzoate d'hexadécyle, le 3,5-ditert-butyl-4- hydroxybenzoate d'octadécyle, le 3,5-di-tert-butyl-4-hydroxybenzoate de 2-méthyl- 4,6-di-tert-butylphényle. 2.4. des acryilates, par exemple l'cx-cyano-P, P-diphénylacrylate d'éthyle ou d'isooctyle, l'ct-carbométhoxycinnamate de méthyle, l'a-cyano-g-méthyl-p- méthoxycinnamate de méthyle ou de butyle, l'ca-carbométhoxy-pméthoxycinnamate de méthyle, la N-(I-carbométhoxy-,-cyanovinyl)-2méthylindoline. 2.5. des composés du nickel. par exemple des complexes du nickel avec le 2,2'- thiobis[4-(1,1,3,3-tétraméthylbutyl)phénol], comme le complexe 1:1 ou le complexe 1:2, avec éventuellement des ligands supplémentaires comme la nbutylamine, la triéthanolamine ou la N-cyclohexyldiéthanolamine, le dithiocarbamate de dibutylnickel, les sels de nickel d'esters monoalkyliques de l'acide 4hydroxy-3,5-di- tert-butylbenzylphosphonique, comme les esters de méthyle ou d'éthyle, les complexes du nickel avec des cétoximes comme la 2-hydroxy-4-méthylphényl- undécylcétoxime, les complexes du nickel avec le 1-phényl-4-lauroyl-5- hydroxypyrazole, éventuellement avec d'autres ligands. 2.6. des amines stériquement encombrées, par exemple le sébaçate de bis(2,2,6,6- tétraméthylpipéridine-4-yle), le succinate de bis(2,2,6,6tétraméthylpipéridine-4-yle), le sébaçate de bis(1,2,2,6,6-pentaméthylpipéridine-4-yle), le sébaçate de bis(1- octyloxy-2,2,6,6-tétraméthylpipéridine-4-yle), le n-butyl-3,5-di-tertbutyl-4-hydroxy- benzylmalonate de bis(1,2,2,6,6-pentaméthylpipéridyle), le produit de condensation de la 1-hydroxyéthyl-2,2,6,6-tétraméthyl-4- hydroxypipéridine et de l'acide succinique, des produits de condensation linéaires ou cycliques de la N, N'- bis(2,2,6,6-tétraméthyl-4-pipéridyl)hexaméthylènediamine et de la 4-tertoctylamino- 2,6-dichloro-1,3,5-s-triazine, le nitrilotriacétate de tris(2,2,6,6tétraméthyl-4- pipéridyle), le 1,2,3,4-butanetétracarboxylate de tétrakis(2,2,6,6tétraméthyl-4- pipéridyle), la 1,1'-(1,2-éthanediyl)-bis(3,3,5,5tétraméthylpipérazinone), la 4- benzoyl-2,2,6,6-tétraméthylpipéridine, la 4-stéaryloxy-2,2,6,6tétraméthylpipéridine, le 2-n-butyl-2-(2-hydroxy-3,5-di-tert-butylbenzyl)malonate de bis(1, 2,2,6,6- pentaméthylpipéridyle), la 3-n-octyl-7,7,9,9-tétraméthyl-1,3,8triazaspiro[4.5]- décane-2,4-dione, le sébaçate de bis(1-octyloxy-2,2,6,6tétraméthylpipéridyle), le succinate de bis(1l-octyloxy-2,2,6,6tétraméthylpipéridyle), des produits de condensation linéaires ou cycliques de la N,N'-bis(2,2,6,6-tétraméthyl-4- pipéridyl)hexaméthylènediamine et de la 4-morpholino-2,6-dichloro-1,3,5triazine, le produit de condensation de la 2-chloro-4,6-di(4-n-butylamino-2,2,6,6tétraméthyl- pipéridyl)-l,3,5-triazine et du 1,2-bis(3-aminopropylamino)éthane, le produit de condensation de la 2-chloro-4,6-di(4-n-butylamino-1,2,2,6,6pentaméthylpipéridyl)- 1,3,5-triazine et du 1,2-bis(3-aminopropylamino)éthane, la 8-acétyl-3dodécyl- 7,7,9,9-tétraméthyl-1,3,8-triazaspiro[4.5]décane-2,4-dione, la 3-dodécyl1-(2,2,6,6- tétraméthyl-4-pipéridyl)pyrrolidine-2,5-dione, la 3-dodécyl-1-(1,2,2,6, 6-penta- méthyl-4-pipéridyl)pyrrolidine-2,5-dione, un mélange de 4-hexadécyloxy et de 4- stéaryloxy-2,2,6,6-tétraméthylpipéridine, le produit de condensation de la N,N'- bis(2,2,6,6-tétraméthyl-4-pipéridyl)hexaméthylènediamine et de la 4cyclohexyl- amino-2,6-dichloro-1,3,5-triazine, le produit de condensation du 1,2bis(3- aminopropylamino)éthane et de la 2,4,6-trichloro-1,3,5-triazine, ainsi que la 4- butylamino-2,2,6,6-tétraméthylpipéridine (RN CAS [136504-96-6]); le N-(2, 2,6,6- tétraméthyl-4-pipéridyl)-n-dodécylsuccinimide, le N-(1,2,2,6,6pentaméthyl-4- pipéridyl)-n-dodécylsuccinimide, le 2-undécyl-7,7,9,9-tétraméthyl-1-oxa3,8-diaza- 4-oxospiro[4,5]décane, le produit de réaction du 7,7,9,9-tétraméthyl-2cycloundécyl- 1-oxa-3,8-diaza-4-oxospiro[4,5]décane et de l'épichlorhydrine, le 1,1bis(1,2,2,6,6- pentaméthyl-4-pipéridyloxycarbonyl)-2-(4-méthoxyphényl)éthylène, la N,N'bis- fonnrmyl-N,N'-bis(2,2,6,6-tétraméthyl-4-pipéridyl)-hexaméthylènediamine, le diester de l'acide 4-méthoxyméthylènemalonique avec la 1,2,2,6,6- pentaméthyl-4- hydroxypipéridine, le poly[méthylpropyl-3-oxy-4-(2,2,6,6-tétraméthyl-4pipéridyl)]- siloxane, le produit de réaction d'un copolymère anhydride maléique/ctoléfine et de la 2,2,6,6-tétraméthyl-4-aminopipéridine ou de la 1,2,2,6,6pentaméthyl-4- aminopipéridine. 2.7. des diamides de l'acide oxalique, par exemple le 4,4'dioctyloxyoxanilide, le 2,2'- diéthoxyoxanilide, le 2,2'-dioctyloxy-5,5'-di-tert-butyloxanilide, le 2, 2'-didodécyloxy- ,5'-di-tert-butyloxanilide, le 2-éthoxy-2'-éthyloxanilide, le N,N'-bis(3diméthyl- aminopropyl)oxalamide, le 2-éthoxy-5-tert-butyl-2'éthyloxanilide et son mélange avec le 2-éthoxy-2'-éthyl-5,4'-di-tertbutyloxanilide, des mélanges d'oxanilides disubstitués par méthoxy en o et p, et par éthoxy en o et p. 2.8. des 2-(2-hydroxyphényl)-l.3.5-triazines, par exemple la 2,4,6tris(2-hydroxy-4- octyloxyphényl)-1,3,5-triazine, la 2-(2-hydroxy-4-octyloxyphényl)-4,6bis(2,4- diméthylphényl)-1,3,5-triazine, la 2-(2,4-dihydroxyphényl)-4,6-bis(2,4diméthyl- phényl)-l1,3,5-triazine, la 2,4-bis(2-hydroxy-4-propyloxyphényl)-6-(2,4diméthyl- phényl)-1,3,5-triazine, la 2-(2-hydroxy-4-octyloxyphényl)-4,6-bis(4méthylphényl)- 1,3,5-triazine, la 2-(2-hydroxy-4-dodécyloxyphényl)-4,6-bis(2,4diméthylphényl)- 1,3,5-triazine, la 2-(2-hydroxy-4-tridécyloxyphényl)-4,6-bis(2,4diméthylphényl)- 1,3,5-triazine, la 2-[2-hydroxy-4-(2-hydroxy-3-butyloxypropyloxy)phényl]-4,6- bis(2,4-diméthylphényl)-l1,3,5-triazine, la 2-[2-hydroxy-4-(2-hydroxy-3octyloxy- propyloxy)phényl]-4,6-bis(2,4-diméthylphényl)-1,3,5-triazine, la 2-[4dodécyloxy/ tridécyloxy-2-hydroxypropyloxy)-2-hydroxyphényl]-4,6-bis(2,4diméthylphényl)- 1,3,5-triazine, la 2-[2-hydroxy-4-(2-hydroxy-3-dodécyloxypropyloxy)phényl]-4,6- bis(2,4-diméthylphényl)-l1,3,5-triazine, la 2-(2-hydroxy-4-hexyloxy)-4,6diphényl- 1,3,5-triazine, la 2-(2-hydroxy-4-méthoxyphényl)-4,6-diphényl-1,3,5triazine, la 2,4,6-tris[2-hydroxy-4-(3-butyloxy-2-hydroxy-propyloxy)phényl]-1,3,5triazine, la 2- (2-hydroxyphényl)-4-(4-méthoxyphényl)-6-phényl-l1,3,5-triazine, la 2-{2hydroxy-4- [3-(2-éthylhexyl-1 -oxy)-2-hydroxypropyloxy]phényl} -4,6-bis(2,4diméthylphényl)- 1,3,5-triazine. 3. Des désactivateurs de métaux, par exemple le N,N'-diphényloxamide, la N- salicylal-N'-salicyloylhydrazine, la N,N'-bis(salicyloyl)hydrazine, la N, N'-bis(3,5-di- tert-butyl-4-hydroxyphénylpropionyl)hydrazine, le 3-salicyloylamino-1,2, 4-triazole, le bis(benzylidène)dihydrazide de l'acide oxalique, l'oxanilide, le dihydrazide de l'acide isophtalique, le bis(phénylhydrazide) de l'acide sébacique, le N, N'- diacétyldihydrazide de l'acide adipique, le N,N'-bissalicyloyldihydrazide de l'acide oxalique, le N,N'-bis-salicyloyldihydrazide de l'acide thiopropionique. 4. Des phosphites et des phosphonites, par exemple le phosphite de triphényle, les phosphites de diphényle et d'alkyle, les phosphites de phényle et de dialkyle, le phosphite de tris(nonylphényle), le phosphite de trilauryle, le phosphite de trioctadécyle, le diphosphite de distéarylpentaérythritol, le phosphite de tris(2,4-di- tert-butylphényle), le diphosphite de diisodécylpentaérythritol, le diphosphite de bis(2,4-di-tert-butylphényl)pentaérythritol, le diphosphite de bis(2,6di-tert-butyl-4- méthylphényl)pentaérythritol, le diphosphite de bisisodécyloxypentaérythritol, le diphosphite de bis(2,4-di-tert-butyl-6méthylphényl)pentaérythritol, le diphosphite de bis(2,4,6-tri-tertbutylphényl)pentaérythritol, le triphosphite de tristéarylsorbitol, le 4,4'-biphénylènediphosphonite de tétrakis(2,4-di-tert-butylphényle), la 6-isooctyloxy- 2,4,8,10-tétra-tert-butyl-12H-dibenzo[d,g]-1,3,2-dioxaphosphocine, la 6-fluoro- 2,4,8,10-tétra-tert-butyl-12-méthyldibenzo[d,g]-l1,3,2-dioxaphosphocine, le phosphite de méthyle et de bis(2,4-di-tert-butyl-6-méthylphényle), le phosphite d'éthyle et de bis(2,4-di-tert-butyl-6-méthylphényle), le 2,2',2"nitrilo[triéthyltris(3,3',5,5'-tétra-tert- butyl-l,l'-biphényl-2,2'-diyl)-phosphite], le phosphite de 2-éthylhexyle et de (3,3',5,5'-tétra-tert-butyl-1,1'-biphényl-2,2'-diyle). 5. Des hydroxylamines, par exemple la N,N-dibenzylhydroxylamine, la N,N- diéthylhydroxylamine, la N,N-dioctylhydroxylamine, la N,Ndilaurylhydroxylamine, la N,N-ditétradécylhydroxylamine, la N,N-dihexadécylhydroxylamine, la N, N- dioctadécylhydroxylamine, la N-hexadécyl-N-octadécylhydroxylamine, la N- heptadécyl-N-octadécylhydroxylamine, une N,N-dialkylhydroxylamine d'amines grasses de suif hydrogénées. 6. Des nitrones, par exemple la N-benzyl-ot-phénylnitrone, la N-éthylcta- méthylnitrone, la N-octyl-ca-heptylnitrone, la N-lauryl-ctundécylnitrone, la N- tétradécyl-ca-tridécylnitrone, la N-hexadécyl-ct-pentadécylnitrone, la Noctadécyl-cc- heptadécylnitrone, la N-hexadécyl-cx-heptadécylnitrone, la N-octadécyl-apenta- décylnitrone, la N-heptadécyl-cx-heptadécylnitrone, la N-octadécyl-cchexadécyl- nitrone, des nitrones dérivées de N,N-dialkylhydroxylamines préparées à partir d'amines grasses de suif hydrogénées. 7. Des composés thio synergiques, par exemple le thiodipropionate de dilauryle ou le thiodipropionate de distéaryle. 8. Des composés qui détruisent les peroxydes, par exemple des esters de l'acide f3- thiodipropionique, par exemple les esters laurylique, stéarylique, myristylique ou tridécylique, le mercaptobenzimidazole, le sel de zinc du 2-mercaptobenzimidazole, le dithiocarbamate de dibutylzinc, le disulfure de dioctadécyle, le tétrakis(f3- dodécylmercapto)propionate de pentaérythritol. 9. Des stabilisants de polyamides, par exemple des sels de cuivre en combinaison avec des iodures et/ou des composés du phosphore et des sels du manganèse divalent. 10. Des costabilisants basiques, par exemple la mélamine, la polyvinylpyrrolidone, le dicyandiamide, le cyanurate de triallyle, des dérivés de l'urée, des dérivés de l'hydrazine, des amines, des polyamides, des polyuréthanes, des sels de métaux alcalins et des sels de métaux alcalino-terreux d'acides gras supérieurs, par exemple le stéarate de calcium, le stéarate de zinc, le béhénate de magnésium, le stéarate de magnésium, le ricinoléate de sodium, le palmitate de potassium, le pyrocatécholate d'antimoine ou le pyrocatécholate de zinc. 11. Des agents de nueléation, par exemple des substances inorganiques comme le talc, des oxydes métalliques comme le dioxyde de titane ou l'oxyde de magnésium, des phosphates, des carbonates ou des sulfates, de préférence de métaux alcalino- terreux; des composés organiques comme des acides mono- ou polycarboxyliques et leurs sels, par exemple l'acide 4-tertbutylbenzoïque, l'acide adipique, l'acide diphénylacétique, le succinate de sodium ou le benzoate de sodium; des composés polymères, par exemple des copolymères ioniques ("ionomères"). 12. Des charges et des agents renforçants, par exemple du carbonate de calcium, des silicates, des fibres de verre, des perles de verre, de l'amiante, du talc, du kaolin, du mica, du sulfate de baryum, des oxydes et hydroxydes métalliques, du noir de carbone, du graphite, de la sciure de bois et des poudres ou fibres d'autres produits naturels, des fibres synthétiques. 13. D'autres additifs, par exemple des plastifiants, des lubrifiants, des émulsionnants, des pigments, des additifs de fluidité, des catalyseurs, des agents nivelants, des azurants optiques, des agents ignifuges, des agents antistatiques, des agents soufflants. On ajoute par exemple les costabilisants à des concentrations de 0,01 à 10 % par rapport à la masse totale du matériau organique à stabiliser. On ajoute par exemple aux polyoléfines les charges et les agents renforçants (point 12 de la liste) comme, par exemple, du talc, du carbonate de calcium, du mica ou du kaolin, à des concentrations de 0,01 à 40 % par rapport à la masse totale des polyoléfines à stabiliser. On ajoute par exemple aux polyoléfines les charges et les agents renforçants (point 12 de la liste) comme, par exemple, des hydroxydes métalliques, en particulier l'hydroxyde d'aluminium ou l'hydroxyde de magnésium, à des concentrations de 0,01 à 60 % par rapport à la masse totale des polyoléfines à stabiliser. On ajoute aux polyoléfines du noir de carbone en tant que charge de manière appropriée à des concentrations de 0,01 à 5 % par rapport à la masse totale des polyoléfines à stabiliser. On ajoute aux polyoléfines des fibres de verre comme agent renforçant de façon appropriée à des concentrations de 0,01 à 20 % par rapport à la masse totale des polyoléfines à stabiliser. D'autres compositions préférées contiennent, en plus des constituants (a) à (d) d'autres additifs, en particulier des sels de métaux alcalinoterreux d'acides gras comme, par exemple, du stéarate de calcium. Comme combinaison de stabilisants courante pour la mise en forme de matériaux organiques polymères comme, par exemple, des polyoléfines, en produits moulés correspondants, on recommande la combinaison d'un antioxydant phénolique avec un antioxydant secondaire à base d'un phosphite ou d'un phosphonite organique. Mais de nombreux transformateurs de polyoléfines sont obligés, par la spécificité du substrat et du procédé, de conduire des procédés à haute température, au-dessus d'environ 280 C. Grâce à l'utilisation d'un mélange de stabilisants à la mise en forme des constituants (b) et (c) ou (b), (c) et (d) selon l'invention, qui est spécialement approprié à des applications à haute température, en particulier à des températures supérieures à 300 C, on peut préparer des matériaux et des objets moulés techniques par exemple à base de polyéthylène HD comme, par exemple, des tubes et leurs variantes techniques (tuyauterie) avec un meilleur rendement et moins de déchets. Un autre avantage de ce mélange de stabilisants est aussi constitué par le fait qu'il peut être utilisé en de très petites quantités. Cela entramîne une réduction de la concentration totale en antioxydants par comparaison aux mélanges de stabilisants courants. Ainsi, l'utilisation d'une faible concentration d'un stabilisant du type des benzofurane-2-ones [constituant (b)] permet de réduire d'environ un tiers la concentration totale des stabilisants dans, par exemple, les polyoléfines, ce qui représente en même temps un avantage économique. L'incorporation des constituants (b) et (c) ou (b), (c) et (d) et éventuellement d'autres additifs dans le matériau organique polymère s'effectue par des procédés connus, par exemple avant ou pendant la mise en forme ou encore par application du mélange de stabilisants en solution ou en dispersion sur le matériau organique polymère, avec éventuellement une évaporation ultérieure du solvant. On peut aussi ajouter aux matériaux à stabiliser le mélange de stabilisants- des constituants (b) et (c) ou (b), (c) et (d) et éventuellement d'autres additifs sous forme d'un mélange maître qui les contient par exemple à une concentration de 2,5 à 25 % en masse. On peut aussi ajouter le mélange de stabilisants des constituants (b) et (c) ou (b), (c) et (d) et éventuellement d'autres additifs avant ou pendant la polymérisation ou avant la réticulation. On peut incorporer le mélange de stabilisants des constituants (b) et (c) ou (b), (c) et (d) et éventuellement d'autres additifs sous forme pure ou sous forme encapsulée dans des cires, des huiles ou des polymères, dans le matériau organique à stabiliser. On peut aussi appliquer par projection le mélange de stabilisants des constituants (b) et (c) ou (b), (c) et (d) et éventuellement d'autres additifs sur le polymère à stabiliser. I1 est en mesure de diluer d'autres additifs (par exemple les additifs courants énumérés ci-dessus), tels quels ou sous forme fondue, de sorte que l'on peut aussi les appliquer par projection avec ces additifs sur le polymère à stabiliser. L'addition par projection est particulièrement avantageuse pendant la désactivation des catalyseurs de polymérisation, la vapeur utilisée pour la désactivation pouvant par exemple être utilisée pour la projection. Dans le cas de polyoléfines polymérisées sous forme de billes, il peut par exemple être avantageux d'appliquer par projection le mélange de stabilisants des constituants (b) et (c) ou (b), (c) et (d) et éventuellement d'autres additifs. Les matériaux ainsi stabilisés peuvent être utilisés sous les formes les plus diverses, par exemple sous forme de feuilles, de fibres, de bandelettes, de compositions à mouler, de profilés, ou comme liants pour des vernis, en particulier des vernis en poudre, comme colles ou comme mastics. Les polyoléfines ainsi stabilisées peuvent aussi être utilisées sous des formes très différentes, en particulier sous forme de produits moulés polyoléfiniques en couche épaisse, qui sont en contact prolongé avec des milieux d'extraction comme, par exemple, des tubes pour des liquides ou des gaz, des feuilles, des fibres, des géomembranes, des bandelettes, des profilés ou des réservoirs. Les produits moulés polyoléfines à couche épaisse préférés ont une épaisseur de couche de 1 à 50 mm, en particulier de 1 à 30 mm, par exemple de 2 à mm. Comme on l'a déjà indiqué, les matériaux organiques à stabiliser sont de préférence des polymères organiques, en particulier synthétiques. On protège dans ce cas de façon particulièrement avantageuse des matériaux thermoplastiques. Il faut faire ressortir surtout l'excellente activité du mélange de stabilisants des constituants (b) et (c) ou (b), (c) et (d) selon l'invention en tant que stabilisant à la mise en forme (stabilisant thermique). A cet effet, on les ajoute avantageusement au polymère avant ou pendant sa mise en forme. Mais on peut aussi stabiliser d'autres polymères (par exemple des élastomères) ou des lubrifiants, par exemple des fluides hydrauliques contre la dégradation, par exemple due à la lumière ou l'oxydation à chaud. Les élastomères sont indiqués dans l'énumération ci- dessus des matériaux organiques possibles. Les lubrifiants et fluides hydrauliques en question sont par exemple à base d'huiles minérales ou synthétiques ou de leurs mélanges. Les lubrifiants sont bien connus de l'homme de l'art et sont décrits dans la littérature spécialisée concernée, par exemple dans Dieter Klamann, "Schmierstoffe und verwandte Produkte" (Editions Chemie, Weinheim, 1982), dans Schewe-Kobek, "Das Schmiennrmittel-Taschenbuch" (Editions du Dr Alfred Hithig, Heidelberg, 1974) et dans "Ullmanns Enzyklopâdie der technischen Chemie", volume 13, pages 85-94 (Edition Chemie, Weinheim, 1977). Un mode de réalisation préféré de la présente invention est donc l'utilisation des constituants (b) et (c) ou (b), (c) et (d) comme stabilisants, en particulier comme stabilisants à la mise en forme (stabilisants thermiques), pour des matériaux organiques, en particulier des polymères thermoplastiques, contre la dégradation due à l'oxydation, la chaleur ou la lumière. La présente invention concerne aussi un mélange de stabilisants contenant (i) au moins un composé du type des benzofurane-2-ones, et (ii) au moins un composé du groupe des amines à encombrement stérique. La présente invention concerne aussi un mélange de stabilisants contenant (i) au moins un composé du type des benzofurane-2-ones, (ii) au moins un composé du groupe des amines à encombrement stérique et (iii) au moins un composé du groupe des phosphites ou phosphonites organiques. On préfere des mélanges de stabilisants dans lesquels le rapport en masse des constituants (i): (ii) est compris entre 100: 1 et 0,01: 100, en particulier entre 5: 1 et 0,01: 10. On préfere aussi des mélanges de stabilisants dans lesquels le rapport en masse des constituants (i): (ii): (iii) est compris entre 100: 1: 0, 01 et 0,01: 1: 100, enparticulierentre 5: 1:0,1 et 0,01:1: 10. Les mélanges de stabilisants des constituants (b) et (c) ou (b), (c) et (d) selon l'invention se distinguent par une très bonne stabilité àl'hydrolyse et des propriétés de coloration avantageuses, c'est-à-dire par une faible coloration des matériaux organiques pendant la mise en forme. Les matériaux organiques stabilisés avec les constituants de la présente invention sont particulièrement bien protégés contre la dégradation induite par la lumière. La présente invention concerne aussi un procédé de stabilisation d'un matériau organique contre la dégradation due à l'oxydation, la chaleur ou la lumière, caractérisé en ce que en ce que l'on incorpore dans le matériau ou on applique sur le matériau au moins un constituant (b) et un constituant (c) ou au moins un constituant (b), un constituant (c) et un constituant (d). On préfere un procédé de stabilisation de polyoléfines qui sont en contact prolongé avec des milieux d'extraction, les polyoléfines étant sous forme de produits moulés polyoléfiniques en couche épaisse, ayant une épaisseur de couche de 1 à mm, en particulier de 1 à 30 mm, par exemple de 2 à 10 mm, caractérisé en ce que l'on incorpore dans la polyoléfine ou on applique sur la polyoléfine au moins un constituant (b) et un constituant (c) ou au moins un constituant (b), un constituant (c) et un constituant (d). Un procédé particulièrement intéressant est aussi un procédé de stabilisation de produits moulés à couche épaisse en polyoléfine, qui sont en contact prolongé avec des milieux d'extraction, le produit moulé à couche épaisse en polyolé1fine étant un tube ou une géomembrane, caractérisé en ce l'on incorpore dans le produit ou on applique sur le produit au moins un constituant (b) et un constituant * (c) ou au moins un constituant (b), un constituant (c) et un constituant (d). Par "géomembranes", on entend des feuilles qui sont utilisées par exemple dans des décharges de déchets et qui doivent avoir une durée de vie allant jusqu'à 300 ans. Les milieux d'extraction désignent par exemple des produits liquides ou gazeux inorganiques ou organiques. Des produits gazeux inorganiques sont par exemple l'oxygène; l'azote; des oxydes d'azote, par exemple NO, N20 ou NO2; des oxydes de soufre, par exemple le dioxyde de soufre; des halogènes, par exemple le fluor ou le chlore; des acides de Brônstedt, par exemple l'acide fluorhydrique, l'acide chlorhydrique, l'acide bromhydrique, l'acide iodhydrique ou l'acide cyanhydrique; ou des bases, par exemple l'ammoniac. Des produits gazeux organiques sont par exemple des alcanes en Cl-C4, par exemple le méthane, l'éthane, le propane ou le butane; le monoxyde de carbone; le dioxyde de carbone; ou le phosgène. Des produits liquides inorganiques sont par exemple l'eau, l'eau du robinet chlorée ou des solutions aqueuses salées, par exemple une solution de chlorure de sodium (saumure) ou une solution de sulfate de sodium; du brome; des halogénures d'acides, par exemple le tétrachlorure de titane, le chlorure de thionyle, le chlorure de nitrosyle ou le chlorure de triméthylsilyle; des lessives, par exemple une lessive aqueuse de soude (NaOH), une lessive aqueuse de potasse (KOH), une solution aqueuse d'ammoniac, une solution aqueuse de bicarbonate de sodium ou une solution aqueuse de carbonate de sodium. Des produits organiques liquides sont par exemple des solvants organiques ou des réactifs organiques liquides. Des solvants organiques sont par exemple des hydrocarbures aliphatiques, par exemple le pentane, l'hexane, l'heptane, l'octane, l'essence, le nonane ou le décane; des alcools, par exemple le méthanol, l'éthanol, l'isopropanol, le butanol, le pentanol, l'alcool amylique, le cyclohexanol, le pentaérythritol, l'éthylèneglycol, l'éthylènediglycol, le méthylcellosolve, le polyéthylèneglycol ou le glycérol; des cétones, par exemple l'acétone, la diéthylcétone, la méthyléthylcétone, l'éther diphénylique ou la cyclohexanone; des éthers, par exemple l'éther diéthylique, l'éther dibutylique, le tétrahydrofurane ou le dioxane; des hydrocarbures aromatiques, par exemple le benzène, le toluène ou le xylène; des solvants hétérocycliques, par exemple le furane, la pyridine, la 2,6-lutidine ou le thiophène; des solvants aprotiques dipolaires, par exemple le diméthylformamide, le diéthylacétamide ou l'acétonitrile; ou des agents tensioactifs. Les milieux d'extraction selon la présente invention sont aussi des mélanges et des solutions, en particulier des mélanges, des émulsions ou des solutions dans l'eau de produits liquides ou gazeux organiques ou inorganiques correspondant à rénumération précédente. Des milieux d'extraction particulièrement intéressants sont ceux qui sont importants dans l'industrie chimique ou dans les décharges de déchets. Un mode de réalisation préféré de la présente invention est donc aussi l'utilisation d'un mélange de stabilisants des constituants (b) et (c) ou (b), (c) et (d) et éventuellement d'autres additifs pour améliorer la stabilité de polyoléfines qui sont en contact prolongé avec des milieux d'extraction. Les constituants (b) et (c) ou (b), (c) et (d) préférés pour l'utilisation comme stabilisants, le procédé de stabilisation et le mélange de stabilisants sont les mêmes que ceux qui ont été décrits pour les compositions avec un matériau organique. Les exemples suivants expliquent davantage l'invention. Les données en parties ou en pourcentage se rapportent à la masse. Exemple 1: Stabilisation de fibres depolyoléfine mises en forme à 250 C On homogénéise pendant 2 minutes dans un mélangeur rapide 2,0 kg de poudre de polypropylène (B 10 FB de la firme Polychim S.A., France), ayant un indice de fluidité à l'état fondu, mesuré selon la norme DIN 53735 à 230 C et avec 2,16 kg, de 12,0 g/dmin, avec 0,05 % de stéarate de calcium et les stabilisants indiqués dans les tableaux 1 et 2. On soumet ce mélange à une extrusion dans une extrudeuse ayant un diamètre de cylindre de 20 mm et une longueur de 400 mm, à 60 tours/minute, en réglant les trois zones aux températures suivantes: 200, 220 et 220 C. On fait passer le produit extrudé dans un bain d'eau pour le refroidir, puis on le granule. On transforme ce produit granulé en un fil multiple. On utilise à cet effet une extrudeuse monovis ayant une pompe à produits fondus et une tête de filière à 37 trous. La température de mise en forme maximale est de 250 C. On presse une partie des fils non étirés ainsi obtenus pendant 6 minutes à 230 C pour former une plaque de 2 mm d'épaisseur. On mesure l'indice de fluidité à l'état fondu (MFI = Melt Flow Index) de cette plaque, selon la norme DIN 53735, à 230 C et avec 2,16 kg. Une augmentation importante de l'indice de fluidité à l'état fondu représente une forte dégradation des chaînes, donc une mauvaise stabilisation. Les résultats sont résumés dans le tableau 1. On traite une autre partie des fils non étirés ainsi obtenus avec un lubrifiant (Limanol P 25, Schill et Seilacher, Bôblingen, Allemagne) et on les soumet à un étirage préalable. L'étirage préalable donne un stratifil ayant un titre de 416 g/90 m. Cela signifie qu'un stratifil d'une longueur de 90 m pèse 416 g. Dans une autre opération, on étire une nouvelle fois ce stratifil, d'un facteur de 3,2, avec un appareil d'étirage à 120 C. Cela donne un stratifil ayant un titre de 130 g/90 m. Avec une partie de ce stratifil, on prépare un tube de bonneterie. On détermine l'indice de jaunissement YI, (Yellowness Index) de ce tube selon la norme ASTM D 1925-77. Des valeurs de YI, faibles représentent une faible coloration, des valeurs de YI élevées une forte coloration de l'échantillon. Les résultats sont résumés dans le tableau 1. On expose ce tube de bonneterie pendant 48 heures à une température de 40 C et une humidité relative de l'air de 87 % en présence de 4 à 6 ppm de dioxyde d'azote (NO2), selon la nonnrme AATCC 164. On détermine l'indice de jaunissement (YI2) de ce tube de bonneterie exposé selon la norme ASTM D 1925- 77. Des valeurs de YI2 faibles représentent une faible coloration, des valeurs de YI2 élevées une forte coloration de l'échantillon. Les résultats sont résumés dans le tableau 1. Avec une autre partie du stratifil, on effectue un essai de vieillissement au four à 100 C. A cet effet, on mesure le temps en jours jusqu'à la déchirure du stratifil dans les conditions de l'essai. La stabilisation est d'autant meilleure que le temps passé jusqu'à la déchirure du stratifil est long. Les résultats sont résumés dans le tableau 2. On presse une autre partie des fils non étirés pendant 6 minutes à 230 C pour former un film mince de 0,10 mm. On soumet ce film à un essai au xénon selon la norme DIN 53387. A cet effet, on expose le film à l'aide d'un appareil d'exposition aux intempéries de type Xenon 1200 jusqu'à ce que l'on observe dans un domaine de longueurs d'onde de 1760 à 1680 cmnf' un indice de carbonyle de 0,25. La stabilité est d'autant meilleure que le nombre est grand. Les résultats sont résumés dans le tableau 2. Tableau 1 exemple stabilisants YI, après YI2 après la MFI après le le filage sollicitation au NO2 filage laa) -0,5 0,8 73,0 lbb) 0,05 % de composé (101)0) -0,6 2,7 18,7 0,05 % de Tinuvin 622d) lcb) 0,05 % de composé (101)0) -0,2 4,2 17,7 0,05 % de Chimassorb 944e) ldb) 0,05 % de composé (101)0) -0,7 3,4 19,6 0,05 % de Chimassorb 119o leb) 0,05 % de composé (101)') -0,9 1, 0 15,9 0,05 % de Tinuvin 622d) 0,05 % d'Irgafos 168g) If ) 0,05 % de composé (101)0) -0,5 1,3 15,6 0,05 % de Tinuvin 622d) 0,05 % d'Irgafos 12h) lgb) 0,05 % de composé (101)0) -0,2 2,0 15,2 0,05 % de Tinuvin 622d) 0,05 % d'Irgafos 38_ lhb) 0,05 % de composé (0ll1)) -0,5 2,4 15,5 0,05 % de Chimassorb 944e) 0,05 % d'Irgafos 12h) lb) 0,05 % de composé (0ll)c) -0,6 2,4 15,7 0,05 % de Chimnassorb 944e) 0,05 % d'Irgafos 380 ljb) 0,05 % de composé (0ll1) -0,2 2,5 16, 2 0,05 % de Chimassorb 1 19 90 0,05 % d'Irgafos 168g) lkb) 0,05 % de composé (0ll1)) -,04 1,8 15,5 0,05 % de Chimassorb 1190 0,05 % d'Irgafos 12h) 11b) 0,05 % de composé (0ll1)) -0,4 1,4 16,3 0,05 % de Chimassorb 1190 L____0,05 % d'Irgafos 38'0 Les notes a) à i) se trouvent à la suite du tableau 9 (exemple 5). Tableau 2 exemple stabilisants vieillissement au four essai au xénon (heures) (jours) laa -)1 230 lbb) 0,05 % de composé (101)c) 11 1580 0,05 % de Tinuvin 622d) lcb) 0,05 % de composé (101)c) 12 1275 0,05 % de Chimassorb 944o) 1db) 0,05 % de composé (101)c) 12 1630 0,05 % de Chimassorb 1190 leb) 0,05 % de composé (101)c) 10 1460 0,05 % de Tinuvin 622) 0,05 % d'Irgafos 168g) lfb) 0,05 % de composé (101)y) 10 1090 0,05 % de Tinuvin 622d) 0,05 % d'Irgafos 12h) lgb) 0,05 % de composé (101)0) 11 1560 0,05 % de Tinuvin 622d) __ _ 10,05 % d'Irgafos 38i) lhb) 0,05 % de composé (101)) 12 1210 0,05 % de Chimassorb 944) 0, 05 % d'Irgafos 12h) lib> 0,05 % de composé (101)"> 14 1260 0,05 % de Chimassorb 944e) 0,05 % d'Irgafos 380> ljb) 0,05 % de composé (101)0) 13 1830 0,05 % de Chimassorb 1190 0,05 % d'Irgafos 168g) lkb) 0,05 % de composé (101)c) 12 1430 0,05 % de Chimassorb 1190 0, 05 % d'Irgafos 12h) 1lb) 0,05 % de composé (101)C) 13 1760 0,05 % de Chimassorb 1190 0,05 % d'Irgafos 380_ Les notes a) à i) se trouvent à la suite du tableau 9 (exemple 5). Exemple 2: Stabilisation de fibres depolypropylène mises enforme à 300 C On homogénéise pendant 2 minutes dans un mélangeur rapide 2,0 kg de poudre de polypropylène (B 10 FB de la firme Polychim S.A., France), ayant un indice de fluidité à l'état fondu, mesuré selon la norme DIN 53735 à 230 C et avec 2,16 kg, de 12,0 g/dmin, avec 0,05 % de stéarate de calcium et les stabilisants indiqués dans les tableaux 3 et 4. On soumet ce mélange à une extrusion dans une extrudeuse ayant un diamètre de cylindre de 20 mm et une longueur de 400 mm, à 60 tours/minute, en réglant les trois zones aux températures suivantes: 200, 220 et 220 C. On fait passer le produit extrudé dans un bain d'eau pour le refroidir, puis on le granule. On transforme ce produit granulé en un fil multiple. On utilise à cet effet une extrudeuse monovis ayant une pompe à produits fondus et une tête de filière à 37 trous. La température de mise en forme maximale est de 300 C. On presse une partie des fils non étirés ainsi obtenus pendant 6 minutes à 230 C pour former une plaque de 2 mm d'épaisseur. On mesure l'indice de fluidité à l'état fondu (MFI = Melt Flow Index) de cette plaque, selon la norme DIN 53735, à 230 C et avec 2,16 kg. Une augmentation importante de Pindice de fluidité à l'état fondu représente une forte dégradation des chaînes, donc une mauvaise stabilisation. Les résultats sont résumés dans le tableau 3. On traite une autre partie des fils non étirés ainsi obtenus avec un lubrifiant (Limanol P 25, Schill et Seilacher, Bôblingen, Allemagne) et on les soumet à un étirage préalable. L'étirage préalable donne un stratifil ayant un titre de 416 g/90 m. Cela signifie qu'un stratifil d'une longueur de 90 m pèse 416 g. Dans une autre opération, on étire une nouvelle fois ce stratifil, d'un facteur de 3,2, avec un appareil d'étirage à 120 C. Cela donne un stratifil ayant un titre de 130 g/90 m. Avec une partie de ce stratifil, on prépare un tube de bonneterie. On détermine l'indice de jaunissement YI, (Yellowness Index) de ce tube selon la norme ASTM D 1925-77. Des valeurs de YI, faibles représentent une faible coloration, des valeurs de YI, élevées une forte coloration de l'échantillon. Les résultats sont résumés dans le tableau 3. On expose ce tube de bonneterie pendant 48 heures à une température de 40 C et une humidité relative de l'air de 87 % en présence de 4 à 6 ppm de dioxyde d'azote (NO2), selon la norme AATCC 164. On détermine l'indice de jaunissement (YI2) de ce tube de bonneterie exposé selon la norme ASTM D 1925- 77. Des valeurs de YI2 faibles représentent une faible coloration, des valeurs de YI2 élevées une forte coloration de l'échantillon. Les résultats sont résumés dans le tableau 3. Avec une autre partie du stratifil, on effectue un essai de vieillissement au four à 100 C. A cet effet, on mesure le temps en jours jusqu'à la déchirure du stratifil dans les conditions de l'essai. La stabilisation est d'autant meilleure que le temps passé jusqu'à la déchirure du stratifil est long. Les résultats sont résumés dans le tableau 4. On presse une autre partie des fils non étirés pendant 6 minutes à 230 C pour former un film mince de 0,10 mm. On soumet ce film à un essai au xénon selon la nonnrme DIN 53387. A cet effet, on expose le film à l'aide d'un appareil d'exposition aux intempéries de type Xenon 1200 jusqu'à ce que l'on observe dans un domaine de longueurs d'onde de 1760 à 1680 cm' un indice de carbonyle de 0,25. La stabilité est d'autant meilleure que le nombre est grand. Les résultats sont résumés dans le tableau 4. Tableau 3 exemple stabilisants YI, après YI2 après la MFI après le le filage sollicitation au NO2 filage 2aa) 0,2 1,2 112,0 2bb) 0,100 % de composé (101)c) 1,2 4,6 34,7 0,050 % de Tinuvin 622d) 2cb) 0,100 % de composé (101)c) 1,6 5,4 31,7 0,050 % de Chimassorb 944e) 2db) 0,100 % de composé (l101)c) 0,5 4,1 31,9 0,050 % de Chimassorb 1190 2eb) 0,075 % de composé (101)C) 0,7 4,7 34,3 0,050 % de Tinuvin 622d) 0,075 % d'Irgafos 168g) 2fb) 0,075 % de composé (101)) 1,1 4,8 32,9 0,050 % de Tinuvin 622d) 0,075 % d'Irgafos 12h) 2gb) 0,075 % de composé (101)'> 1,4 4,1 29,6 0,050 % de Tinuvin 622d) 0,075 % d'Irgafos 38 2hb) 0,075 % de composé (101)*) 1,5 6,6 38,5 0,050 % de Chimassorb 944) 0,075 % d'Irgafos 168g) 2ib) 0,075 % de composé (101)0) 1,4 4,9 32,1 0, 050 % de Chimassorb 944e) 0,075 % d'Irgafos 12h) 2jb) 0,075 % de composé (101)0) 1,7 4,4 31,6 0,050 % de Chimassorb 944e) 0,075 % d'Irgafos 38' 2kb) 0,075 % de composé (101)0) 1,4 4,6 33,9 0,050 % de Chimassorb 1190' 0,075 % d'Irgafos 168g) 21b) 0,075 % de composé (101)0) 1,3 4,8 29,5 0,050 % de Chimassorb 1190' 0,075 % d'Irgafos 12h) 2mb) 0,075 % de composé (101)0) 0,9 4,9 28,5 0,050 % de Chimassorb 1190 0,075 % d'Irgafos 38 Les notes a) à i) se trouvent à la suite du tableau 9 (exemple 5). Tableau 4 exemple stabilisants vieillissement au essai au xénon four (jours) (heures) 2aa) 1 190 2cb) 0,100 % de composé (101)c) 39 1330 0,050 % de Chimassorb 944e) 2db) 0,100 % de composé (101)Y) 37 1590 0,050 % de Chimassorb 119)0 2hb) 0,075 % de composé (101)c) 39 1300 0,050 % de Chimassorb 944e) 0,075 % d'Irgafos 168_) 2jb) 0,075 % de composé (101)c) 39 1230 0,050 % de Chimassorb 944e) 0,075 % d'Irgafos 380_ 2kb) 0,075 % de composé (101)c) 37 1650 0,050 % de Chimassorb 1190) 0,075 % d'Irgafos 1689) 2mb) 0,075 % de composé (101)c> 37 1720 0,050 % de Chimassorb 1190 0,075 % d'Irgafos 38i Les notes a) à i) se trouvent à la suite du tableau 9 (exemple 5). Exemple 3: Stabilisation de fibres depolypropylène mises enforme à 300 C On homogénéise pendant 2 minutes dans un mélangeur rapide 2,0 kg de poudre de polypropylène (Moplen FL F 20 de la firme Himont, Italie), ayant un indice de fluidité à l'état fondu, mesuré selon la norme DIN 53735 à 230 C et avec 2,16 kg, de 10,4 g/dmin, avec 0,05 % de stéarate de calcium, 0,03 % de DHT 4A (Kyowa Chemical Industry Co. Ltd., [Mg4n5A12(OH)13CO3-3,5 H20]) et les stabilisants indiqués dans les tableaux 5 et 6. On soumet ce mélange à une extrusion dans une extrudeuse ayant un diamètre de cylindre de 20 mm et une longueur de 400 mm, à 60 tours/minute, en réglant les trois zones aux températures suivantes: 200, 220 et 220 C. On fait passer le produit extrudé dans un bain d'eau pour le refroidir, puis on le granule. On transforme ce produit granulé en un fil multiple. On utilise à cet effet une extrudeuse monovis ayant une pompe à produits fondus et une tête de filière à 37 trous. La température de mise en forme maximale est de 300 C. On presse une partie des fils non étirés ainsi obtenus pendant 6 minutes à 230 C pour former une plaque de 2 mm d'épaisseur. On mesure l'indice de fluidité à l'état fondu (MFI = Melt Flow Index) de cette plaque, selon la norme DIN 53735, à 230 C et avec 2,16 kg. Une augmentation importante de l'indice de fluidité à l'état fondu représente une forte dégradation des chaînmes, donc une mauvaise stabilisation. Les résultats sont résumés dans les tableaux 5 et 6. On traite une autre partie des fils non étirés ainsi obtenus avec un lubrifiant (Limanol P 25, Schill et Seilacher, Bôblingen, Allemagne) et on les soumet à un étirage préalable. L'étirage préalable donne un stratifil ayant un titre de 416 g/90 m. Cela signifie qu'un stratifil d'une longueur de 90 m pèse 416 g. Dans une autre opération, on étire une nouvelle fois ce stratifil, d'un facteur de 3,2, avec un appareil d'étirage à 120 C. Cela donne un stratifil ayant un titre de 130 g/90 m. A partir de ce stratifil, on prépare un tube de bonneterie. On détermine l'indice de-jaunissement YI, (Yellowness Index) de ce tube selon la norme ASTM D 1925-77. Des valeurs de YI, faibles représentent une faible coloration, des valeurs de YI, élevées une forte coloration de l'échantillon. Les résultats sont résumés dans les tableaux 5 et 6. On expose ce tube de bonneterie pendant 48 heures à une température de 40 C et une humidité relative de l'air de 87 % en présence de 4 à 6 ppm de dioxyde d'azote (NO2), selon la norme AATCC 164. On détermine rindice de jaunissement (YI2) de ce tube de bonneterie exposé selon la norme ASTM D 1925- 77. Des valeurs de YI2 faibles représentent une faible coloration, des valeurs de YI2 élevées une forte coloration de l'échantillon. Les résultats sont résumés dans les tableaux 5 et 6. Tableau 5 exemple stabilisants YI, après YI2 après la MFI après le le filage sollicitation au NO2 filage 3aa) 1,8 3,2 118,0 3bb) 0,10 % de composé (102)k) 5,6 12,4 24,9 0,20 % de Chimassorb 944e) 3cb) 0,10 % de composé (103)0 11,6 13,3 22,4 0,20 % de Chimassorb 944e) 3db) 0,10 % de composé (104)m) 6,6 13,2 34,6 0,20 % de Chimassorb 944e) Les notes a) à m) se trouvent à la suite du tableau 9 (exemple 5). Tableau 6 exemple stabilisants YI, après YI2 après la MFI après le le filage sollicitation au NO2 filage 3aa) 1,2 3,0 113,0 3eb) 0,10 % de composé (102)k) 4,6 9,8 23,9 0,20 % de Chimassorb 119)0 3fb) 0,10 % de composé (103)) 5,1 6, 5 22,1 0,20 % de Chimassorb 1190 3gb) 0,10 % de composé (104)m) 4,2 9,1 31,5 0,20 % de Chimassorb 119*)1 _ Les notes a) à m) se trouvent à la suite du tableau 9 (exemple 5). Exemple 4: Stabilisation de fibres depolypropylène mises enforme à 290 C On homogénéise pendant 2 minutes dans un mélangeur rapide 2,0 kg de poudre de polypropylène (Moplen FL F20 de la firme Himont, Italie), ayant un indice de fluidité à l'état fondu, mesuré selon la norme DIN 53735 à 230 C et avec 2,16 kg, de 10,4 g/dmnin, avec 0,05 % de stéarate de calcium et les stabilisants indiqués dans les tableaux 7 et 8. On soumet ce mélange à une extrusion dans une extrudeuse ayant un diamètre de cylindre de 20 mm et une longueur de 400 mm, à 60 tours/minute, en réglant les trois zones aux températures suivantes: 200, 220 et 220 C. On fait passer le produit extrudé dans un bain d'eau pour le refroidir, puis on le granule. On transforme ce produit granulé en un fil multiple. On utilise à cet effet une extrudeuse monovis ayant une pompe à produits fondus et une tête de filière à 37 trous. La température de mise en forme maximale est de 290 C. On presse une partie des fils non étirés ainsi obtenus pendant 6 minutes à 230 C pour former une plaque de 2 mm d'épaisseur. On mesure l'indice de fluidité à l'état fondu (MFI = Melt Flow Index) de cette plaque, selon la norme DIN 53735, à 230 C et avec 2,16 kg. Une augmentation importante de l'indice de fluidité à l'état fondu représente une forte dégradation des chaînes, donc une mauvaise stabilisation. Les résultats sont résumés dans les tableaux 7 et 8. On traite une autre partie des fils non étirés ainsi obtenus avec un lubrifiant (Limanol P 25, Schill et Seilacher, Bôblingen, Allemagne) et on les soumet à un étirage préalable. L'étirage préalable donne un stratifil ayant un titre de 416 g/90 m. Cela signifie qu'un stratifil d'une longueur de 90 m pèse 416 g. Dans une autre opération, on étire une nouvelle fois ce stratifil, d'un facteur de 3,2, avec un appareil d'étirage à 120 C. Cela donne un stratifil ayant un titre de 130 g/90 m. A partir de ce stratifil, on prépare un tube de bonneterie. On détermine l'indice de jaunissement YI, (Yellowness Index) de ce tube selon la norme ASTM D 1925-77. Des valeurs de YI, faibles représentent une faible coloration, des valeurs de YI, élevées une forte coloration de l'échantillon. Les résultats sont résumés dans les tableaux 7 et 8. On expose ce tube de bonneterie pendant 48 heures à une température de 40 C et une humidité relative de l'air de 87 % en présence de 4 à 6 ppm de dioxyde d'azote (NO2), selon la norme AATCC 164. On détermine l'indice de jaunissement (YI2) de ce tube de bonneterie exposé selon la norme ASTM D 1925- 77. Des valeurs de YI2 faibles représentent une faible coloration, des valeurs de YI2 élevées une forte coloration de l'échantillon. Les résultats sont résumés dans les tableaux 7 et 8. Tableau 7 exemple stabilisants YI, après YI2 après la MFI après le le filage sollicitation au NO2 filage 4aa) 1,7 2,8 123,0 4bb) 0,050 % de composé (105)n) 6,8 7,3 48,9 0,300 % de Chimassorb 944e) 4cb) 0,050 % de composé (106) ) 4,8 8, 9 50,1 0,300 % de Chimassorb 944e) 4db) 0,015 % de composé (102)k) 3,7 8,2 51,7 0,300 % de Chimassorb 944e) 4eb) 0,050 % de composé (102)k) 5,2 8,9 44,2 0,300 % de Chimassorb 944e) 4fb) 0,100 % de composé (102)k) 5,9 10,5 38,8 0,300 % de Chimassorb 944e) 4gb) 0, 050 % de composé (107)P) 4,9 9,9 45,8 0,300 % de Chimassorb 944e) 4hb) 0,015 % de composé (102)k) 4,5 7,2 51,3 0,300 % de Chimassorb 944e) 0,085 % d'Irgafos 168g) 4ib) 0,050 % de composé (102)k) 5,7 8,7 45,8 0,300 % de Chimassorb 944) 0,050 % d'Irgafos 168g) Les notes a) à p) se trouvent à la suite du tableau 9 (exemple 5). Tableau 8 exemple stabilisants YI, après YI2 après la MFI après le le filage sollicitation au NO2 filage 4aa) 1,8 3,1 119,0 4jb) 0,050 % de composé (105)r) 3,4 6,3 43,3 0,300 % de Chimassorb 1190o 4kb) 0,050 % de composé (106) ) 3,0 6, 6 44,8 0,300 % de Chimassorb 1190 41b) 0,015 % de composé (102)k) 3,5 6,6 53,8 0,300 % de Chimassorb 1190 4mb) 0,050 % de composé (102)k) 2,9 7,3 47,0 0,300 % de Chimassorb 119)0 4nb) 0,100 % de composé (102)k) 4,2 8,8 31,6 0,300 % de Chimassorb 1190 b) 0,050 % de composé (107)P) 3,0 7,0 42,0 0,300 % de Chimassorb 1190 4pb) 0,015 % de composé (102)k) 2,9 6,8 46,0 0,300 % de Chimassorb 1190 0,085 % d'Irgafos 168g) 4qb) 0,050 % de composé (102)k) 3,1 7,7 44,9 0,300 % de Chimassorb 1190 0,050 % d'Irgafos 168g) Les notes a) à p) se trouvent à la suite du tableau 9 (exemple 5). Exemple 5: Stabilisation de fibres depolypropylène mises enforme à 270 C On homogénéise pendant 2 minutes dans un mélangeur rapide 2,0 kg de poudre de polypropylène (Profax 6301 de la firme Himont, Canada), ayant un indice de fluidité à l'état fondu, mesuré selon la norme DIN 53735 à 230 C et avec 2,16 kg, de 10,4 g/dmin, avec 0,05 % de stéarate de calcium, 0,03 % de DHT 4A (Kyowa Chemical Industry Co. Ltd., [Mg4,sAl2(OH)13CO3-3,5 H20]) et les stabilisants indiqués dans le tableau 9. On soumet ce mélange à une extrusion dans une extrudeuse ayant un diamètre de cylindre de 20 mm et une longueur de 400 mm, à 60 tours/minute, en réglant les trois zones aux températures suivantes: 200, 220 et 220 C. On fait passer le produit extrudé dans un bain d'eau pour le refroidir, puis on le granule. On transforme ce produit granulé en un fil multiple. On utilise à cet effet une extrudeuse monovis ayant une pompe à produits fondus et une tête de filière à 37 trous. La température de mise en forme maximale est de 270 C. On presse une partie des fils non étirés ainsi obtenus pendant 6 minutes à 230 C pour former une plaque de 2 mm d'épaisseur. On mesure l'indice de fluidité à l'état fondu (MFI = Melt Flow Index) de cette plaque, selon la norme DIN 53735, à 230 C et avec 2,16 kg. Une augmentation importante de l'indice de fluidité à l'état fondu représente une forte dégradation des chaînes, donc une mauvaise stabilisation. Les résultats sont résumés dans le tableau 9. On traite une autre partie des fils non étirés ainsi obtenus avec un lubrifiant (Limanol P 25, Schill et Seilacher, Bôblingen, Allemagne) et on les soumet à un étirage préalable. L'étirage préalable donne un stratifil ayant un titre de 416 g/90 m. Cela signifie qu'un stratifil d'une longueur de 90 m pèse 416 g. Dans une autre opération, on étire une nouvelle fois ce stratifil, d'un facteur de 3,2, avec un appareil d'étirage à 120 C. Cela donne un stratifil ayant un titre de 130 g/90 m. A partir de ce stratifil, on prépare un tube de bonneterie. On détermine l'indice de jaunissement YI (Yellowness Index) de ce tube selon la norme ASTM D 192577. Des valeurs de YI, faibles représentent une faible coloration, des valeurs de YI, élevées une forte coloration de l'échantillon. Les résultats sont résumés dans le tableau 9. On expose ce tube de bonneterie pendant 48 heures à une température de C et une humidité relative de l'air de 87 % en présence de 4 à 6 ppm de dioxyde d'azote (NO2), selon la norme AATCC 164. On détermine l'indice de jaunissement (YI2) de ce tube de bonneterieexposé selon la norme ASTM D 1925-77. Des valeurs de YI2 faibles représentent une faible coloration, des valeurs de YI2 élevées une forte coloration de l'échantillon. Les résultats sont résumés dans le tableau 9. Tableau 9 exemple stabilisants YI, après YI2 après la MFI après le le filage sollicitation au NO2 filage aa) 1,3 2,9 71,0 bb) 0,10 % de composé (105)r) 2,9 9,6 25,6 0,30 % de Chimassorb 944e) cb) 0,20 % de composé (105)D) 4,4 13,0 22,6 0,30 % de Chimassorb 944e) db) 0,10 % de composé (108) 4,4 10,7 27,7 0,30 % de Chimassorb 1190 eb) 0,20 % de composé (108)o 4,5 12,0 20,6 0,30 % de Chimassorb 1190 fb) 0,05 % de composé (105)n) 4,4 11,5 33,0 0,30 % de Chimassorb 944e) 0,05 % d'Irgafos 168g) gb) 0,10 % de composé (105)") 4,3 12,0 22,1 0,30 % de Chimassorb 944e) 0,10 % d'Irgafos 168g) hb) 0,05 % de composé (105)") 4,3 11,5 31,3 0,30 % de Chimassorb 944e) 0,05 % d'Irgafos P-EPQ r) ib) 0,10 % de composé (105)) 4,7 14,6 21,2 0,30 % de Chimassorb 944e) 0,10 % d'Irgafos P-EPQ r) jb) 0,05 % de composé (108)") 3,3 9, 1 37,6 0,30 % de Chimassorb 1190 0,05 % d'Irgafos 1689) __ a) exemples comparatifs b) exemples selon l'invention c) le composé (101) est un mélange d'environ 85 parties en masse du composé de formule Va et d'environ 15 parties en masse du composé de formule Vb. 0 o HSCN&H30 o H CH3 0 H CH3 H3CIII / 3 H3C.%/ /C CH3,0C - CH3 1130 H3CI N CH3 H3C-C-CH3 H3C-C-CH3 CH3 CH3 (Va) (Vb) d) Le Tinuvin 622 (Ciba Spezialititenchemie AG) représente un composé de formule H4 dont la masse molaire moyenne est d'environ 3000. o - CH-CH-O-C-CH-CHî-C-- (I4) LCH3 CH3 m e) Le Chimassorb 944 (Ciba Spezialititenchemie AG) désigne des produits de condensation linéaires ou cycliques préparés à partir de la N,N'-bis(2,2, 6,6- tétraméthyl-4-pipéridyl)hexaméthylènediamine et de la 4-tert-octylamino2,6- dichloro-1,3,5-triazine et représente un composé de formule H5 dont la masse molaire moyenne est d'environ 2500. CH3 CH3 HN-C-CH--C--CH3 "CH3 CH3 t-,N (CH.) N (H-5) HC3C CH3 H3C [ CH3 H3C CH3 H3C CH3 H H m f) Le Chimassorb 119 (Ciba Spezialititenchemie AG) désigne des produits de condensation préparés à partir de la 2-chloro-4,6-di(4-n-butylamino-1,2, 2,6,6- pentaméthylpipéridyl)-1,3,5-triazine et du 1,2-bis(3aminopropylamnino)éthane et représente un composé de formule H9 R' R' I I R'-NH-(CH2)1-N-(CH2)c-N-(CH2)f NH- R' (19) CH3 I CH3 H3C Ni-N o R!= H3C-N N' j-N N- H3 /.CH3 HaC - 3 In-C4H9 n-C4Hs j Ci3 CHa CHa g) L'Irgafos 168 (Ciba Spezialitâtenchemie AG) est le phosphite de tris(2,4-di-tert- butylphényle). h) L'Irgafos 12 (Ciba Spezialititenchemie AG) désigne un composé de formule B. !0 o 1_P-O-CH2CH2 -N (B) o (CH3)3C '( (CHa)C C(CH3)3 -3 i) L'Irgafos 38 (Ciba Spezialitâtenchemie AG) désigne un composé de formule G. CH3 H3C-C-CH" XCxoO - P-OCH2CH3 (G) H C H HCHa CH3 - CH3 2 k) Le composé (102) désigne un composé de formule Vc. (V3 H3C.&H3 O' H H3C (Vc) OCH2CH3 H3C--C-CH3 I CH3 1) Le composé (103) désigne un composé de formule Vd. H3C 4il (Vd) O-CH2CH'-O-C-CH3 H3C-C-CHs I CH3 m) Le composé (104) désigne un composé de formule Ve. H= CXL.e" ',,l (Ve) O -CH2CH2-O-C-n-C17H3 H3C--C-CH3 I CH3 n) Le composé (105) désigne un composé de formule Vf. H)C L o) eH3. HC jYN H3C-C-CHa I CH3 o) Le composé (106) désigne un composé de formule Vg. H3C 2H30. / Hf IC" H3 H3C (Vg) o 0-C-C(CH3)3 H3C-C-CH3 CH3 O CH3 p) Le composé (107) désigne un composé de formule Vh. o 3JC (VOCH) H3C--CH3 CH3 CH3 q) Le composé (108) désigne un composé de formule Vi. CH3 CH3 H3C--C-CH3 H3C-C--CH3 o ?'/' ==o (VI) r) L'Irgafos P-EPQ (Ciba Spezialitâtenchemie AG) est un composé de formule H. C(CH3) C(CH33)3 ' " (CHS)aC O- t -O = C(CHM3 (H) REVENDICATIONS 1. Composition contenant a) un matériau organique sensible à la dégradation induite par l'oxydation, la chaleur ou la lumière, b) au moins un composé du type des benzofurane-2-ones, et c) au moins un composé du groupe des amines à encombrement stérique. 2. Composition selon la revendication 1, contenant en outre d) au moins un composé du groupe des phosphites ou phosphonites organiques. 3. Composition selon la revendication 1, contenant comme constituant (b) un composé de formule I o O R8 R1 (X) R, R4 - n dans laquelle, lorsque n est 1, R" représente un reste naphtyle, phénanthryle, anthryle, 5,6,7,8tétrahydro-2- naphtyle, 5,6,7,8-tétrahydro-1-naphtyle, thiényle, benzo[b]thiényle, naphto[2,3- b]thiényle, thianthrényle, dibenzofuryle, chroményle, xanthényle, phénoxathiinyle, pyrrolyle, imidazolyle, pyrazolyle, pyrazinyle, pyrimidinyle, pyridazinyle, indolizinyle, isoindolyle, indolyle, indazolyle, purinyle, quinolizinyle, isoquinolyle, quinolyle, phtalazinyle, naphtyridinyle, quinoxalinyle, quinazolinyle, cinnolinyle, ptéridinyle, carbazolyle, P3-carbolinyle, phénanthridinyle, acridinyle, périmidinyle, phénanthrolinyle, phénazinyle, isothiazolyle, phénothiazinyle, isoxazolyle, furazanyle, biphényle, terphényle, fluorényle ou phénoxazinyle, non substitué ou substitué par alkyle en C,C4, alcoxy en C1-C4, alkylthio en C,-C4, hydroxy, halogène, amino, alkylamino en C1- C4, phénylamino ou di(alkyl en C1-C4)amino, ou bien R1 est un reste de formule II R i AR10 I 1 (Il) R7 R11(1 R8 et, lorsque n est 2, R1 représente un reste phénylène ou naphtylène non substitué ou substitué par alkyle en C1-C4 ou hydroxy; ou un reste R12-X-R13-, R2, R3, R4 et Rs représentent indépendamment les uns des autres un atome d'hydrogène ou de chlore ou un reste hydroxy; alkyle en C1-C25; phénylalkyle en C7-C9; phényle non substitué ou substitué par alkyle en C,-C4; cycloalkyle en Cs- C8 non substitué ou substitué par alcyle en C1-C4; alcoxy en Cl-Cl8; alkylthio en C'-C-8; alkylamino en Cl-C4; di(alkyl en Cl-C4)amino; alcanoyloxy en C,-C25; alcanoylamino en CC-C25; alcénoyloxy en C3- C25; alcanoyloxy en C3-C2s interrompu par de l'oxygène, du soufre ou N- R14; cycloalkylcarbonyloxy en C6-C9; benzoyloxy ou benzoyloxy substitué par alkyle en CI-C12; ou bien les restes R2 et R3 ou les restes R3 et R4 ou les restes R4 et RP peuvent former un noyau benzo avec les atomes de carbone auxquels ils sont liés; R4 représente de plus un groupe (CH2)p-COR1s ou -(CH2)qOH, ou, lorsque R3, Rs et R6 sont des atomes d'hydrogène, R4 peut être en outre un reste de formule III o O0 H R2 R-R1; IRI) R16 C R17 dans laquelle RI a la définition donnée ci-dessus pour n = 1, R6 est un atome d'hydrogène ou un reste de formule IV o R2 (IV) Ri R3 R5 R4 dans laquelle R4 n'est pas un reste de formule HI et R1 a la définition donnée ci- dessus pour n = 1, R7, R8, R9, RIo et RI1 représentent indépendamment les uns des autres un atome d'hydrogène ou d'halogène ou un reste hydroxy; alkyle en C1-C2s; alkyle en C2-C2s interrompu par de l'oxygène, du soufre ou N-R14; alcoxy en Cl-C25; alcoxy en C2-C25 interrompu par de l'oxygène, du soufre ou N-R14; alkylthio en Cl-C25; alcényle en C3-C25; alcényloxy en C3-C25; alcynyle en C3-C25; alcynyloxy en C3- C25; phénylalkyle en C7-C9; phénylalcoxy en C7-C9; phényle non substitué ou substitué par alkyle en Cl-C4; phénoxy non substitué ou substitué par alkyle en Cl- C4; cycloalkyle en Cs-C8 non substitué ou substitué par alkyle en C,-C4; cycloalcoxy en Cs-C8 non substitué ou substitué par alkyle en C,-C4; alkylamino en Cl-C4; di(alkyl en C,-C4)amino; alcanoyle en Cl-C25; alcanoyle en C3-C2s interrompu par de l'oxygène, du soufre ou N-R14; alcanoyloxy en Cl-C2s; alcanoyloxy en C3-C2s interrompu par de l'oxygène, du soufre ou N-R14; alcanoylamino en Cl-C25; alcénoyle en C3-C25; alcénoyle en C3-C25 interrompu par de l'oxygène, du soufre ou N-R14; alcénoyloxy en C3-C25; alcénoyloxy en C3- C2s interrompu par de l'oxygène, du soufre ou N-R14; cycloalcylcarbonyle en C6-C9; cycloalkylcarbonyloxy en C6-C9; benzoyle ou benzoyle substitué par alkyle en Ca-Cl2; benzoyloxy ou benzoyloxy substitué par alkyle en C, -C,2; IR 1l IR2 0R21 -O-C-C-R15 ou -O--C-C-O-R23, ou encore, dans la formule II, les restes R19 H R22 R7 et R8 ou les restes R8 et RI1 forment un noyau benzo avec les atomes de carbone auxquels ils sont liés, R12 et R13 représentent indépendamment l'un de l'autre un reste phénylène ou naphtylène non substitué ou substitué par alkyle en C1-C4, R14 est un atome d'hydrogène ou un reste alkyle en C1-C8, Rj5 est un groupe hydroxy, [ -O -M+l, ou un reste alcoxy en C,-C,8 ou -N r R R16 et R17 représentent indépendamment l'un de l'autre un atome d'hydrogène ou un reste CF3, alkyle en Cl-CI2 ou phényle, ou R16 et R17 forment ensemble, avec l'atome de carbone auquel ils sont liés, un noyau cycloalkylidène en Cs-C8 non substitué ou substitué par 1 à 3 restes alkyle en C-C4, Rj8 et Rj9 représentent indépendamment l'un de l'autre un atome d'hydrogène ou un reste alkyle en C-C4 ou phényle, R20 est un atome d'hydrogène ou un reste alkyle en C-C4, R2, représente un atome d'hydrogène ou un reste phényle non substitué ou substitué par alkyle en Ca-C4; alkyle en CI-C25; alkyle en C2-C25 interrompu par de l'oxygène, du soufre ou N-R14; phénylalkyle en C7-C9 non substitué ou substitué sur le reste phényle par 1 à 3 restes alkyle en Cl-C4; phénylalkyle en C7- C2s interrompu par de l'oxygène, du soufre ou N-R14, non substitué ou substitué sur le reste phényle par 1 à 3 restes alkyle en C,-C4; ou encore les restes R20 et R21 peuvent former, avec les atomes de carbone auxquels ils sont liés, un noyau cycloalkylène en Cs-C12 non substitué ou substitué par 1 à 3 restes alkyle en C,-C4; R22 représente un atome d'hydrogène ou un reste alkyle en CC-C4; R23 représente un atome d'hydrogène ou un reste alcanoyle en Cl-C25; alcénoyle en C3-C25; alcanoyle en C3-C2s interrompu par de l'oxygène, du soufre ou N-R14; alcanoyle en C2-C2s substitué par un groupe phosphonate de di(alkyle en Cl-C6); cycloalkylcarbonyle en C6-C9; thénoyle; furoyle; benzoyle ou benzoyle substitué H3C., CH3 O CH par alkyle en C1-C12; --C HH.., R26 HC0.% CH3 H3C I CH CH3 CH3 -C-CH-S-CH OH ' -C-CHîC - OH P26 UCH3 R28 O O O Il I I C-R2-C-R28 Ou -C-R--R30 R24 et R25 représentent indépendamment l'un de l'autre un atome d'hydrogène ou un reste alkyle en Cl-C,8; R26 représente un atome d'hydrogène ou un reste alkyle en C,-C8; R27 est une liaison directe ou un reste aLkylène en Ca-C,8, alkylène en C2-C18 interrompu par de l'oxygène, du soufre ou N-R4; alcénylène en C2-Cl,8; 14' alkylidène en C2-C20; phénylalkylidène en C7- C20; cycloalkylène en Cs-Cs; bicycloalkylène en C7-C8; phénylène non substitué ou substitué par alkyle en C,- C4; C ou R28 est un groupe hydroxy, [-O- M ou un reste alcoxy en Cl-Cl8 ou -N r R25 il R29 représente un atome d'oxygène, -NH- ou N-C-NH-R30, R30 est un reste aLkyle en C,-C,8 ou phényle, R3, représente un atome d'hydrogène ou un reste alkyle en C1-C,8, M est un cation métallique de valence r, X est une liaison directe, de l'oxygène, du soufre ou -NR31-, n est égal à 1 ou 2, p est égal à 0, 1 ou 2, qest égaàl, 1, 2,3,4, 5 ou6, rest égal à 1, 2 ou 3, et s est égal à 0, 1 ou 2. 4. Composition selon la revendication 1, contenant comme constituant (b) un composé de formule V R2 Rio (V) 0-" RH R. l R4 Rs dans laquelle R2 représente un atome d'hydrogène ou un reste alkyle en C1-C6, R3 représente un atome d'hydrogène, R4 représente un atome d'hydrogène, un reste alkyle en CX-C6 ou un reste de formule ma R1îj-C-R7 Re R5 représente un atome d'hydrogène, R7, R8, R9, RIo et RI1 représentent, indépendamment les uns des autres, un atome d'hydrogène ou un reste alkyle en C1-C4, alcoxy en Cl-C4, alcanoyloxy en C2-C6 ou lR20 R21 1 I - O-C-C-O-R23, à condition qu'au moins deux des restes R7, R8, 9, R Ro et RI I I H R22 soient des atomes d'hydrogène, R16 et R,7 forment ensemble, avec l'atome de carbone auquel ils sont liés, un noyau cyclohexylidène non substitué ou substitué par alkyle en C1-C4; R20, R2, et R22 représentent des atomes d'hydrogène, et R23 représente un atome d'hydrogène ou un reste alcanoyle en Cl-Cl8. 5. Composition selon la revendication 1, dans laquelle le constituant (c) contient au moins un reste de formule XII ou XIII CH3 G1 CH3 G1 G-CH2 G2 G-CH2 4$G2 -N G- CH2 C G CH2 / CH3 3 dans lesquelles G est un atome d'hydrogène ou un groupe méthyle, et G1 et G2 représentent chacun un atome d'hydrogène ou un groupe méthyle ou, ensemble, un atome d'oxygène. 6. Composition selon la revendication 1, dans laquelle le constituant (c) est un composé de formule Hi, H2, H3, H4, H5, H6, H7, H8 ou H9 CH3 CH3 H3C H0 0 H3 il Il H17CsO-N-O-C-(CH2)'C-0 N-OC8H,7 (HI) CH H3C CH3 CH3 CH3 CH3 (CH)3C n-C H CH3 I Il HO CH-C C-O N-CH3 (H3) (CH3)3C- CH3 CH3 2 CH3 CH3 H3C CH3 il Il H3C- O-C-(CH2)E-C-O -CH3 (H3) H3C CH3 CH3 CH3 CH3 0 g$CH3 8 8 il il OO N-H CHH0-CCH2"-CHC-- (H4) CH3 m H CH3 HN-C-CH -C-CH3 NIJ"N CH3 CH3 -4K NN (CH2)6 N (H5) H3C CH3 H3C CH3 HC CH3 H3C N H H --m HN-CH2CH2OH NaN n-C4H-- N N-n-C4H,, H3C CH3 H3C CH3 (H6) H3C, CH3 H3C | CH3 0 b H3CC C-0 N-CH3 H3C CH3 C-O -CH3 H0 CH3 CH=C CH3 CH? H3C>>2\ 1 CH3 il il H-N H3C/CH3 CH3 CH3 R' R' I I R'-NH-(CH2)- N-(CH2)2-N-(CH2)3-NH-R' (H9) 3C CH3 I CH3 H3CC NAN. CH3 O R' = H3C-N N:N |-N-CH3 et m est un H3C _ n- C4H9 n-C4H9 CH3 nombre compris entre 2 et 200. 7. Composition selon la revendication 2, contenant comme constituant (d) un composé de formule 1, 2, 3, 4, 5, 6, ou 7 -R'2 R-2 (1> R' N-Y'-P, A'- -X)-P (2) 0-RC3 0-3 O O (6) E' /R'-O-- P--O--R'[ (4) O R' 1/ 4 R' R ' ' dans lesquelles les indices sont des nombres entiers et n' est égal à 2, 3 ou 4; p' est égal à 1 ou 2; q' est égal à 2 ou 3; r' est compris entre 4 et 12; y' est égal à 1, 2 ou 3; et z' est compris entre 1 et 6; A', lorsque n' est 2, est un reste alkylène en C2-CI8; alkylène en C2-CI2 interrompu par de l'oxygène, du soufre ou -NR4'-; un reste de formule R'5 R'5 B'i \ / \ R'6 R'6 A', lorsque n' est 3, est un reste de formule -CeH2,.; CH2- A', lorsque n' est 4, représente le groupe -CH C-CH CH/-- A" a la signification de A' lorsque n' est égal à 2; B' représente une liaison directe, -CH2-, -CHR4'-, -CR,'R4'-, du soufre, un reste cycloalkylidène en Cs-C7 ou cyclohexylidène substitué en position 3, 4 et/ou 5 par 1 à 4 restes alkyle en C1-C4; D' est un reste alkyle en C1-C4 lorsque p' est 1, et - CH2OCH2lorsque p' est 2; D" représente un reste alkyle en C1-C4 lorsque p' est 1; E' est un reste alkyle en Cl-C,8 ou -OR1' ou un halogène lorsque y' est 1; E' représente -O-A"-O- lorsque y' est 2; E' représente un reste de formule R4'C(CH2O-)3 ou N(CH2CH2O-)3 lorsque y' est 3; Q' représente le reste d'un alcool ou d'un phénol ayant au moins z' fonctions OH, ce reste étant lié à l'atome de phosphore par l'intermédiaire de l'atome d'oxygène; R.', R2' et R3' représentent, indépendamment les uns des autres, un reste alkyle en C1- CI8 non substitué ou substitué par halogène, -COOR4', -CN ou -CONR4'R4'; alkyle en C2-CI8 interrompu par de l'oxygène, du soufre ou -NR4'-; phénylalkyle en C7- C9; cycloalkyle en C5-C,2; phényle ou naphtyle; phényle ou naphtyle substitué par halogène, par 1 à 3 restes alkyle ou alcoxy ayant en tout 1 à 18 atomes de carbone R'5 ou par phénylalkyle en C7-C9; ou un reste de formule -(CH2),) OH, R'6 dans laquelle m' est un nombre entier compris entre 3 et 6; R4' représente un atome d'hydrogène ou un reste alkyle en CI-C,8, cycloalkyle en C5- C12 ou phénylalkyle en C7-C9; Rs' et R6' sont indépendamment l'un de l'autre un atome d'hydrogène ou un reste alkyle en Cl-C8 ou cycloalkyle en C5-C6; R7' et R8', lorsque q' = 2, représentent indépendamment l'un de l'autre un reste alkyle en Cl-C4 ou forment ensemble un reste 2,3déshydropentaméthylène; et R7' et R8', lorsque q' = 3, représentent des restes méthyle; R14' est un atome d'hydrogène ou un reste alkyle en Cl-C9 ou cyclohexyle; R15' est un atome d'hydrogène ou un reste méthyle, et, dans le cas o il y a plusieurs restes R14' et RI5', ces restes sont identiques ou différents; X' et Y' sont chacun une liaison directe ou de l'oxygène; Z' représente une liaison directe, un reste méthylène ou C(Rl6')2- ou du soufre, et Rl6' représente un reste alkyle en CI-C8. 8. Composition selon la revendication 2, dans laquelle le constituant(d) est le phosphite de tris(2,4-di-tert-butylphényle), le phosphite de tris(nonylphényle), ou un composé de formule A, B, C, D, E, F, G, H, I, K ou L (CH3)3C0 C(CH3)3 (CH3)3C C(CH3)s (A) HSC-CH P-F,P-O-CH2CH N (B O/----H2H - (B) - C (CH3)3C " " (..-"1CCH)3 /(O (CH)33 (CHa)3C CHI-J 3 (CH3)3C,C(CH3)3 1 P-O-CH2CH(C4H.)CH2CH3 (C) - o (CH3)3C N C(CH3)3 (CH33C 0" %5/P- C(CH3)3 (D) C(CH3 (CH3)3C C(CH3)3 (CH3)3C o Hc C -P - o - CH3 \ O 'H)=/ 3 (E) 0 0o C(CH3)3 (CH3)3C CH3 H3C--C-CH3 0 0O (F) H -,o/,"- - o-P, C - H -P- OCH2CH3 (G) ODC H3CH C(CH3)3 C(CH3)3 (CHI3C P--p-0- C(CH3 2 (H) C(CH3)3 O- (CH2)3CH3 (CHIC3 O-P X C(CO--3O CH2CH3 (1) C(CHI)O CH3, CH @ C H CH3 0- O-" C-'- X (CH32 (CH3)2C (K) (CH3)3C. C(CH3)3 CH2 P -O-C8H7 (L) z_ ' C (CH3)3 (CH3)IC 9. Composition selon la revendication 1, contenant comme constituant (a) un polymère naturel, semi-synthétique ou synthétique. 10. Composition selon la revendication 1, contenant comme constituant (a) un polymère thermoplastique. 11. Composition selon la revendication 1, contenant comme constituant (a) une polyoléfine. 12. Composition selon la revendication 1, contenant comme constituant (a) une fibre polyoléfinique. 13. Composition selon la revendication 1, contenant comme constituant (a) une fibre polyoléfinique essentiellement sans phénol. 14. Composition selon la revendication 1, contenant comme constituant (a) un polyéthylène ou un polypropylène ou leurs copolymères avec des monooléfines ou des dioléfines. 15. Composition selon la revendication 1, dans laquelle le constituant (b) se trouve en une quantité de 0,0005 à 5 % par rapport à la masse du constituant (a). 16. Composition selon la revendication 1, dans laquelle le constituant (c) se trouve en une quantité de 0,01 à 10 % par rapport à la masse du constituant (a). 17. Composition selon la revendication 2, dans laquelle le constituant (d) se trouve en une quantité de 0,01 à 10 % par rapport à la masse du constituant (a). 18. Composition selon la revendication 1, contenant, en plus des constituants (a), (b) et (c), d'autres additifs. 19. Mélange de stabilisants, contenant i) au moins un composé du type des benzofurane-2-ones, et ii) au moins un composé du groupe des amines à encombrement stérique. 20. Mélange de stabilisants selon la revendication 19, contenant en outre iii) au moins un composé du groupe des phosphites ou phosphonites organiques. 21. Mélange de stabilisants selon la revendication 19, dans lequel le rapport en masse des constituants (i): (ii) est compris entre 100: 1 et 0,01: 1 00. 22. Mélange de stabilisants selon la revendication 20, dans lequel le rapport en masse des constituants (i): (ii): (iii) est compris entre 100: 1: 0,01 et 0,01: 1: 100. 23. Procédé de stabilisation d'un matériau organique contre la dégradation due à l'oxydation, la chaleur ou la lumière, caractérisé en ce que l'on incorpore dans le matériau ou on applique sur le matériau au moins un constituant (b) et au moins un constituant (c) selon la revendication 1. 24. Utilisation d'un mélange des constituants (b) et (c) selon la revendication 1 comme stabilisant contre la dégradation due à l'oxydation, la chaleur ou la lumière pour des matériaux organiques.